(57)【要約】【課題】はんだの濡れ性を向上させたフラックス及びフラックスを用いたソルダペーストを提供する。【解決手段】フラックスと、金属粉とを含むソルダペーストに用いられるフラックスにおいて、フラックスは、イソシアヌル酸（２−カルボキシアルキル）付加体を０．５ｗｔ％以上２０．０ｗｔ％以下、ロジンを５．０ｗｔ％以上４５．０ｗｔ％以下含み、さらに溶剤を含む。イソシアヌル酸（２−カルボキシアルキル）付加体は、イソシアヌル酸モノ（２−カルボキシアルキル）付加体、イソシアヌル酸ビス（２−カルボキシアルキル）付加体、イソシアヌル酸トリス（２−カルボキシアルキル）付加体のいずれか、あるいは２種以上の組み合わせである。【選択図】無し【特許請求の範囲】
【請求項１】
フラックスと、金属粉とを含むソルダペーストに用いられるフラックスにおいて、
当該フラックスは、イソシアヌル酸（２−カルボキシアルキル）付加体を含み、
金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記数（１）式及び数（２）式を満たすフラックス。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記数（１）式及び数（２）式中、Ａｓ、Ｓｂ、Ｂｉ、およびＰｂは各々前記合金組成での含有量（質量ｐｐｍ）を表す。
【請求項２】
フラックスと、金属粉とを含むソルダペーストに用いられるフラックスにおいて、
更に、前記合金組成は下記数（１ａ）式を満たす、請求項１に記載のフラックス。
２７５≦２Ａｓ＋Ｓｂ＋Ｂｉ＋Ｐｂ≦２５２００・・・（１ａ）
上記数（１ａ）式中、Ａｓ、Ｓｂ、Ｂｉ、及びＰｂは各々前記合金組成での含有量（質量ｐｐｍ）を表す。
【請求項３】
フラックスと、金属粉とを含むソルダペーストに用いられるフラックスにおいて、
更に、前記合金組成は下記数（１ｂ）式を満たす、請求項１に記載のフラックス。
２７５≦２Ａｓ＋Ｓｂ＋Ｂｉ＋Ｐｂ≦５３００・・・（１ｂ）
上記数（１ｂ）式中、Ａｓ、Ｂｉ、及びＰｂは各々前記合金組成での含有量（質量ｐｐｍ）を表す。
【請求項４】
フラックスと、金属粉とを含むソルダペーストに用いられるフラックスにおいて、
更に、前記合金組成は下記数（２ａ）式を満たす、請求項１〜請求項３のいずれか１項に記載のフラックス。
０．３１≦（２Ａｓ＋Ｓｂ）／（Ｂｉ＋Ｐｂ）≦１０．００・・・（２ａ）
上記数（２ａ）式中、Ａｓ、Ｓｂ、Ｂｉ、及びＰｂは各々前記合金組成での含有量（質量ｐｐｍ）を表す。
【請求項５】
フラックスと、金属粉とを含むソルダペーストに用いられるフラックスにおいて、
更に、前記合金組成は、Ａｇ：０〜４質量％及びＣｕ：０〜０．９質量％の少なくとも１種を含有する、請求項１〜請求項４のいずれか１項に記載のフラックス。
【請求項６】
当該フラックスは、さらに樹脂を含む
請求項１〜請求項５の何れか１項に記載のフラックス。
【請求項７】
樹脂はロジンである
請求項６に記載のフラックス。
【請求項８】
イソシアヌル酸（２−カルボキシアルキル）付加体を０．５ｗｔ％以上２０．０ｗｔ％以下含む
請求項１〜請求項７の何れか１項に記載のフラックス。
【請求項９】
イソシアヌル酸（２−カルボキシアルキル）付加体は、イソシアヌル酸モノ（２−カルボキシアルキル）付加体、イソシアヌル酸ビス（２−カルボキシアルキル）付加体、イソシアヌル酸トリス（２−カルボキシアルキル）付加体のいずれか、あるいは２種以上の組み合わせである
請求項１〜請求項８の何れか１項に記載のフラックス。
【請求項１０】
イソシアヌル酸トリス（２−カルボキシアルキル）付加体は、トリス（２−カルボキシエチル）イソシアヌレート、トリス（２−カルボキシメチル）イソシアヌレート、トリス（２−カルボキシプロピル）イソシアヌレートであり、イソシアヌル酸ビス（２−カルボキシアルキル）付加体は、ビス（２−カルボキシエチル）イソシアヌレートである
請求項９に記載のフラックス。
【請求項１１】
フラックスと、金属粉とを含むソルダペーストに用いられるフラックスにおいて、
当該フラックスは、イソシアヌル酸（２−カルボキシアルキル）付加体を０．５ｗｔ％以上２０．０ｗｔ％以下、ロジンを５．０ｗｔ％以上５０．０ｗｔ％以下含み、さらに溶剤を含み、
金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記数（１）式及び数（２）式を満たすフラックス。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記数（１）式及び数（２）式中、Ａｓ、Ｓｂ、Ｂｉ、およびＰｂは各々前記合金組成での含有量（質量ｐｐｍ）を表す。
【請求項１２】
フラックスと、金属粉とを含むソルダペーストに用いられるフラックスにおいて、
更に、前記合金組成は下記数（１ａ）式を満たす、請求項１１に記載のフラックス。
２７５≦２Ａｓ＋Ｓｂ＋Ｂｉ＋Ｐｂ≦２５２００・・・（１ａ）
上記数（１ａ）式中、Ａｓ、Ｓｂ、Ｂｉ、及びＰｂは各々前記合金組成での含有量（質量ｐｐｍ）を表す。
【請求項１３】
フラックスと、金属粉とを含むソルダペーストに用いられるフラックスにおいて、
更に、前記合金組成は下記数（１ｂ）式を満たす、請求項１１に記載のフラックス。
２７５≦２Ａｓ＋Ｓｂ＋Ｂｉ＋Ｐｂ≦５３００・・・（１ｂ）
上記数（１ｂ）式中、Ａｓ、Ｂｉ、及びＰｂは各々前記合金組成での含有量（質量ｐｐｍ）を表す。
【請求項１４】
フラックスと、金属粉とを含むソルダペーストに用いられるフラックスにおいて、
更に、前記合金組成は下記数（２ａ）式を満たす、請求項１１〜請求項１３のいずれか１項に記載のフラックス。
０．３１≦（２Ａｓ＋Ｓｂ）／（Ｂｉ＋Ｐｂ）≦１０．００・・・（２ａ）
上記数（２ａ）式中、Ａｓ、Ｓｂ、Ｂｉ、及びＰｂは各々前記合金組成での含有量（質量ｐｐｍ）を表す。
【請求項１５】
フラックスと、金属粉とを含むソルダペーストに用いられるフラックスにおいて、
更に、前記合金組成は、Ａｇ：０〜４質量％及びＣｕ：０〜０．９質量％の少なくとも１種を含有する、請求項１１〜請求項１４のいずれか１項に記載のフラックス。
【請求項１６】
イソシアヌル酸（２−カルボキシアルキル）付加体は、イソシアヌル酸モノ（２−カルボキシアルキル）付加体、イソシアヌル酸ビス（２−カルボキシアルキル）付加体、イソシアヌル酸トリス（２−カルボキシアルキル）付加体のいずれか、あるいは２種以上の組み合わせである
請求項１１〜請求項１５の何れか１項に記載のフラックス。
【請求項１７】
イソシアヌル酸トリス（２−カルボキシアルキル）付加体は、トリス（２−カルボキシエチル）イソシアヌレート、トリス（２−カルボキシメチル）イソシアヌレート、トリス（２−カルボキシプロピル）イソシアヌレートであり、イソシアヌル酸ビス（２−カルボキシアルキル）付加体は、ビス（２−カルボキシエチル）イソシアヌレートである
請求項１６に記載のフラックス。
【請求項１８】
さらにロジン以外の他の樹脂を０ｗｔ％以上３０．０ｗｔ％以下含む
請求項１１〜請求項１７の何れか１項に記載のフラックス。
【請求項１９】
ロジン以外の他の樹脂はアクリル樹脂である
請求項１８に記載のフラックス。
【請求項２０】
アクリル樹脂の含有量が０ｗｔ超である場合、アクリル樹脂とロジンの比率は０．１以上〜９．０以下である
請求項１９に記載のフラックス。
【請求項２１】
さらにイソシアヌル酸（２−カルボキシアルキル）付加体以外の他の有機酸を０ｗｔ％以上１０．０ｗｔ％以下、アミンを０ｗｔ％以上５．０ｗｔ％以下、有機ハロゲン化合物の含有量を０ｗｔ％以上５．０ｗｔ％以下、アミンハロゲン化水素酸塩を０ｗｔ％以上５．０ｗｔ％以下、チキソ剤を０ｗｔ％以上１０．０ｗｔ％以下含む
請求項１１〜請求項１８の何れか１項に記載のフラックス。
【請求項２２】
請求項１〜請求項２１の何れか１項に記載のフラックスと、金属粉を含む
ソルダペースト。
【発明の詳細な説明】
【技術分野】
【０００１】
本発明は、はんだ付けに用いられるフラックス及びこのフラックスを用いたソルダペーストに関する。
【背景技術】
【０００２】
一般的に、はんだ付けに用いられるフラックスは、はんだ及びはんだ付けの対象となる接合対象物の金属表面に存在する金属酸化物を化学的に除去し、両者の境界で金属元素の移動を可能にする効能を持つ。このため、フラックスを使用してはんだ付けを行うことで、はんだと接合対象物の金属表面との間に金属間化合物が形成できるようになり、強固な接合が得られる。
【０００３】
ソルダペーストは、はんだ合金の粉末とフラックスとを混合させて得られた複合材料である。ソルダペーストを使用したはんだ付けは、基板の電極等のはんだ付け部にソルダペーストが印刷され、ソルダペーストが印刷されたはんだ付け部に部品が搭載され、リフロー炉と称される加熱炉で基板を加熱してはんだを溶融させて、はんだ付けが行われる。
【０００４】
特許文献１には、有機アミンのヨウ化水素酸塩と、６員環の芳香族系もしくは脂環族系モノカルボン酸、６員環の芳香族系もしくは脂環族系ジカルボン酸、イミダゾール系化合物またはそのカルボン酸塩との組み合わせにより、ヒートシンク部品等、接合面積の比較的大きい部品に好適とされたフラックス及びソルダペーストが記載されている。
【先行技術文献】
【特許文献】
【０００５】
【特許文献１】特開２０１４−１１７７３７号公報
【発明の概要】
【発明が解決しようとする課題】
【０００６】
はんだ付け時の熱履歴の違いによって実装後の仕上がり、例えば濡れ広がり性が全く違う場合がある。そのため、どのような熱履歴でも安定して仕上がりのよいはんだ付けが可能となるフラックスが求められる。
【０００７】
本発明は、このような課題を解決するためなされたもので、はんだの濡れ広がり性に優れたフラックス及びフラックスを用いたソルダペーストを提供することを目的とする。
【課題を解決するための手段】
【０００８】
フラックスにイソシアヌル酸（２−カルボキシアルキル）付加体を含むことで、接合部品へのはんだの濡れ性が改善できることを見出した。
【０００９】
そこで、本発明は、フラックスと、金属粉とを含むソルダペーストに用いられるフラックスにおいて、
当該フラックスは、イソシアヌル酸（２−カルボキシアルキル）付加体を含み、
金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記数（１）式及び数（２）式を満たす。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記数（１）式及び数（２）式中、Ａｓ、Ｓｂ、Ｂｉ、およびＰｂは各々前記合金組成での含有量（質量ｐｐｍ）を表す
【００１０】
本発明のフラックスは、さらに樹脂を含むことが好ましく、樹脂がロジンであることが好ましい。また、本発明のフラックスは、イソシアヌル酸（２−カルボキシアルキル）付加体を０．５ｗｔ％以上２０．０ｗｔ％以下含むことが好ましい。
【００１１】
本発明のフラックスは、イソシアヌル酸（２−カルボキシアルキル）付加体が、イソシアヌル酸モノ（２−カルボキシアルキル）付加体、イソシアヌル酸ビス（２−カルボキシアルキル）付加体、イソシアヌル酸トリス（２−カルボキシアルキル）付加体のいずれか、あるいは２種以上の組み合わせであることが好ましく、イソシアヌル酸トリス（２−カルボキシアルキル）付加体は、トリス（２−カルボキシエチル）イソシアヌレート、トリス（２−カルボキシメチル）イソシアヌレート、トリス（２−カルボキシプロピル）イソシアヌレートであり、イソシアヌル酸ビス（２−カルボキシアルキル）付加体は、ビス（２−カルボキシエチル）イソシアヌレートであることが好ましい。
【００１２】
また、本発明は、フラックスと、金属粉とを含むソルダペーストに用いられるフラックスにおいて、
当該フラックスは、イソシアヌル酸（２−カルボキシアルキル）付加体を０．５ｗｔ％以上２０．０ｗｔ％以下、ロジンを５．０ｗｔ％以上５０．０ｗｔ％以下含み、さらに溶剤を含み、
金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記数（１）式及び数（２）式を満たす。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記数（１）式及び数（２）式中、Ａｓ、Ｓｂ、Ｂｉ、およびＰｂは各々前記合金組成での含有量（質量ｐｐｍ）を表す。
【００１３】
本発明のフラックスでは、さらにロジン以外の他の樹脂を０ｗｔ％以上３０．０ｗｔ％以下含むことが好ましく、ロジン以外の他の樹脂はアクリル樹脂であり、アクリル樹脂の含有量が０ｗｔ％超である場合、アクリル樹脂とロジンの比率は０．１以上〜９．０以下であることが好ましい。さらにイソシアヌル酸（２−カルボキシアルキル）付加体以外の他の有機酸を０ｗｔ％以上１０．０ｗｔ％以下、アミンを０ｗｔ％以上５．０ｗｔ％以下、有機ハロゲン化合物の含有量を０ｗｔ％以上５．０ｗｔ％以下、アミンハロゲン化水素酸塩を０ｗｔ％以上５．０ｗｔ％以下、チキソ剤を０ｗｔ％以上１０．０ｗｔ％以下含むことが好ましい。
【００１４】
更に、上記合金組成は下記数（１ａ）式を満たす。
２７５≦２Ａｓ＋Ｓｂ＋Ｂｉ＋Ｐｂ≦２５２００・・・（１ａ）
上記数（１ａ）式中、Ａｓ、Ｓｂ、Ｂｉ、及びＰｂは各々上記合金組成での含有量（質量ｐｐｍ）を表す。
【００１５】
更に、上記合金組成は下記数（１ｂ）式を満たす。
２７５≦２Ａｓ＋Ｓｂ＋Ｂｉ＋Ｐｂ≦５３００・・・（１ｂ）
上記数（１ｂ）式中、Ａｓ、Ｂｉ、及びＰｂは各々上記合金組成での含有量（質量ｐｐｍ）を表す。
【００１６】
更に、上記合金組成は下記数（２ａ）式を満たす。
０．３１≦（２Ａｓ＋Ｓｂ）／（Ｂｉ＋Ｐｂ）≦１０．００・・・（２ａ）
上記数（２ａ）式中、Ａｓ、Ｓｂ、Ｂｉ、及びＰｂは各々上記合金組成での含有量（質量ｐｐｍ）を表す。
【００１７】
更に、上記合金組成は、Ａｇ：０〜４質量％及びＣｕ：０〜０．９質量％の少なくとも１種を含有する。
【００１８】
また、本発明は、上述したフラックスと、金属粉を含むソルダペーストである
【発明の効果】
【００１９】
本発明のフラックスでは、イソシアヌル酸（２−カルボキシアルキル）付加体を含むことで、このフラックス、及び、このフラックスを用いたソルダペーストでは、リフロー炉ではんだ付けを行うことで、はんだの不濡れの要因となる酸化物が除去され、はんだの濡れ広がり性が向上する。更に、上述した合金組成の金属粉を含むソルダペーストでは、ソルダペーストの増粘抑制効果に対して十分な効果が得られる。
【発明を実施するための形態】
【００２０】
＜本実施の形態のフラックスの一例＞
本実施の形態のフラックスは、イソシアヌル酸（２−カルボキシアルキル）付加体を含む。本実施の形態のフラックスは、さらに樹脂と溶剤を含む。
【００２１】
イソシアヌル酸（２−カルボキシアルキル）付加体は、六員（６員）複素環式化合物で、直鎖構造のカルボン酸、分岐構造のカルボン酸等の有機酸と比較して、はんだ付けで想定される温度域での耐熱性を有し、はんだ付け時に活性剤として機能する。
【００２２】
本実施の形態のフラックスとはんだボール、金属等の核をはんだで被覆した核ボール等を用いてリフロー炉ではんだ付けを行うことで、はんだの不濡れの要因となる酸化物が除去され、はんだの濡れ広がり性が向上する。また、本実施の形態のフラックスと金属粉を含むソルダペーストを用いてリフロー炉ではんだ付けを行うことでも、はんだの濡れ広がり性が向上する。
【００２３】
イソシアヌル酸（２−カルボキシアルキル）付加体としては、イソシアヌル酸モノ（２−カルボキシアルキル）付加体、イソシアヌル酸ビス（２−カルボキシアルキル）付加体、イソシアヌル酸トリス（２−カルボキシアルキル）付加体等が挙げられる。
【００２４】
イソシアヌル酸トリス（２−カルボキシアルキル）付加体としては、トリス（２−カルボキシエチル）イソシアヌレート、トリス（２−カルボキシメチル）イソシアヌレート、トリス（２−カルボキシプロピル）イソシアヌレート等が挙げられる。また、イソシアヌル酸ビス（２−カルボキシアルキル）付加体としては、ビス（２−カルボキシエチル）イソシアヌレート等が挙げられる。
【００２５】
トリス（２−カルボキシエチル）イソシアヌレートの構造式を以下の（１）式に示す。トリス（２−カルボキシエチル）イソシアヌレートのＣＡＳ登録番号は、２９０４−４１−８である。トリス（２−カルボキシメチル）イソシアヌレートの構造式を以下の（２）式に示す。トリス（２−カルボキシメチル）イソシアヌレートのＣＡＳ登録番号は、１９６８−５２−１である。トリス（２−カルボキシプロピル）イソシアヌレートの構造式を以下の（３）式に示す。トリス（２−カルボキシプロピル）イソシアヌレートのＣＡＳ登録番号は、３１９０１７−３１−７である。ビス（２−カルボキシエチル）イソシアヌレートの構造式を以下の（４）式に示す。ビス（２−カルボキシエチル）イソシアヌレートのＣＡＳ登録番号は、２９０４−４０−７である。
【００２６】
【化１】
2020163457.tif 000002
【００２７】
イソシアヌル酸（２−カルボキシアルキル）付加体は、はんだの濡れ広がり性を向上させる本実施の形態のフラックスにおいて必須の成分であり、これらの１種または２種以上を使用することができる。イソシアヌル酸（２−カルボキシアルキル）付加体の含有量は、０．５ｗｔ％以上２０．０ｗｔ％以下であることが好ましい。
【００２８】
本実施の形態のフラックスは、樹脂としてロジンを含む。ロジンとしては、例えば、ガムロジン、ウッドロジン及びトール油ロジン等の原料ロジン、並びに該原料ロジンから得られる誘導体が挙げられる。該誘導体としては、例えば、精製ロジン、水添ロジン、不均化ロジン、重合ロジン、酸変性ロジン、フェノール変性ロジン及びα，β不飽和カルボン酸変性物（アクリル化ロジン、マレイン化ロジン、フマル化ロジン等）、並びに該重合ロジンの精製物、水素化物及び不均化物、並びに該α，β不飽和カルボン酸変性物の精製物、水素化物及び不均化物等が挙げられる。
【００２９】
ロジンは、はんだの濡れ広がり性を向上させる本実施の形態のフラックスにおいて必須の成分であり、これらの１種または２種以上を使用することができる。ロジンの含有量は、５．０ｗｔ％以上５０．０ｗｔ％以下であることが好ましい。
【００３０】
また、ロジン以外の他の樹脂としてアクリル樹脂を含む。アクリル樹脂は、アクリル酸、アクリル酸とアルコールの反応物であるアクリル酸エステル、メタクリル酸、メタクリル酸とアルコールの反応物であるメタクリル酸エステルをモノマーとして、アクリル酸の重合体、アクリル酸エステルの重合体、アクリル酸とアクリル酸エステルの重合体等が挙げられる。また、メタクリル酸の重合体、メタクリル酸エステルの重合体、メタクリル酸とメタクリル酸エステルの重合体等が挙げられる。さらに、アクリル酸とメタクリル酸の重合体、アクリル酸とメタクリル酸エステルの重合体、メタクリル酸とアクリル酸エステルの重合体、アクリル酸エステルとメタクリル酸エステルの重合体、アクリル酸とメタクリル酸とアクリル酸エステルの重合体、アクリル酸とメタクリル酸とメタクリル酸エステルの重合体、アクリル酸とメタクリル酸とアクリル酸エステルとメタクリル酸エステルの重合体、アクリル酸とアクリル酸エステルとメタクリル酸エステルの重合体、メタクリル酸とアクリル酸エステルとメタクリル酸エステルの重合体等が挙げられる。アクリル酸エステルとして、例えばアクリル酸ブチルエステルが挙げられ、アクリル酸ブチルエステルをモノマーとしたアクリル樹脂としては、アクリル酸ブチルエステルの重合体、アクリル酸ブチルエステル以外のアクリル酸エステルとアクリル酸ブチルエステルの重合体、アクリル酸とアクリル酸ブチルエステルの重合体、アクリル酸とアクリル酸ブチルエステル以外のアクリル酸エステルとアクリル酸ブチルエステルの重合体等が挙げられる。また、メタクリル酸エステルとして、例えばメタクリル酸ブチルエステルが挙げられ、メタクリル酸ブチルエステルをモノマーとしたアクリル樹脂としては、メタクリル酸ブチルエステルの重合体、メタクリル酸ブチルエステル以外のメタクリル酸エステルとメタクリル酸ブチルエステルの重合体、メタクリル酸とメタクリル酸ブチルエステルの重合体、メタクリル酸とメタクリル酸ブチルエステル以外のメタクリル酸エステルとメタクリル酸ブチルエステルの重合体等が挙げられる。さらに、アクリル酸とメタクリル酸ブチルエステルの重合体、アクリル酸とメタクリル酸ブチルエステル以外のメタクリル酸エステルとメタクリル酸ブチルエステルの重合体、メタクリル酸とアクリル酸ブチルエステルの重合体、メタクリル酸とアクリル酸ブチルエステル以外のアクリル酸エステルとアクリル酸ブチルエステルの重合体、アクリル酸ブチルエステルとメタクリル酸ブチルエステルの重合体、アクリル酸ブチルエステル以外のアクリル酸エステルとメタクリル酸ブチルエステルの重合体、アクリル酸ブチルエステルとメタクリル酸ブチルエステル以外のメタクリル酸エステルの重合体等が挙げられる。重合反応は、ランダム共重合でもブロック共重合等でも良い。また、上述したアルコールは、炭素鎖が直鎖状である炭素数が１〜２４のアルコール、あるいは、炭素鎖が分岐状である炭素数が３〜２４のアルコールであり、上述したアルコールとしては、炭素数１のメタノール、炭素数２のエタノール、炭素数３の１−プロパノール、炭素数３の２−プロパノール、炭素数３のエチレングリコールモノメチルエーテル、炭素数４の１−ブタノール、炭素数４の２−ブタノール、炭素数４のイソブタノール、炭素数６の１−ヘキサノール、炭素数６のジエチレングリコールモノエチルエーテル、炭素数７のベンジルアルコール、炭素数８の１−オクタノール、炭素数８の２−エチルヘキサノール、炭素数８のフェニルグリコール、炭素数９の１−デカノール、炭素数１２のラウリルアルコール、炭素数１６のセチルアルコール、炭素数１８のステアリルアルコール、炭素数１８のオレイルアルコール、炭素数２２のベヘニルアルコール等が挙げられる。
【００３１】
アクリル樹脂の分子量は、ゲル浸透クロマトグラフィ（ＧＰＣ）により測定されたポリスチレン換算の重量平均分子量（Ｍｗ）が５０００〜３００００であることが好ましく、重量平均分子量（Ｍｗ）が６０００〜１５０００であることがより好ましい。
【００３２】
このようなアクリル樹脂としては、ポリ２−エチルヘキシルアクリレート（Ｍｗ＝８３００）、ポリラウリルメタクリレート（Ｍｗ＝１００８０）等が挙げられる。
【００３３】
本実施の形態のフラックスは、ロジンとアクリル樹脂以外のさらに他の樹脂を含んでも良い。ロジンとアクリル樹脂以外の他の樹脂としては、テルペン樹脂、変性テルペン樹脂、テルペンフェノール樹脂、変性テルペンフェノール樹脂、スチレン樹脂、変性スチレン樹脂、キシレン樹脂、変性キシレン樹脂、ポリエチレン、ポリプロピレン、ポリ酢酸ビニル、ポリビニルアルコール、ポリエチレンポリプロピレン共重合物、及びポリエチレンポリ酢酸ビニル共重合物から選択される少なくとも一種以上の樹脂をさらに含むことができる。変性テルペン樹脂としては、芳香族変性テルペン樹脂、水添テルペン樹脂、水添芳香族変性テルペン樹脂等を使用することができる。変性テルペンフェノール樹脂としては、水添テルペンフェノール樹脂等を使用することができる。変性スチレン樹脂としては、スチレンアクリル樹脂、スチレンマレイン酸樹脂等を使用することができる。変性キシレン樹脂としては、フェノール変性キシレン樹脂、アルキルフェノール変性キシレン樹脂、フェノール変性レゾール型キシレン樹脂、ポリオール変性キシレン樹脂、ポリオキシエチレン付加キシレン樹脂等を使用することができる。また、上述したアクリル樹脂と他の樹脂の共重合体でも良く、例えば、上述した各アクリル樹脂とポリエチレンの重合体でも良い。このようなアクリル・ポリエチレン共重合樹脂としてポリ２−エチルヘキシルアクリレート−ポリエチレン（Ｍｗ＝１２３００）等が挙げられる。
【００３４】
他の樹脂は、はんだの濡れ広がり性を向上させる本実施の形態のフラックスにおいて任意添加の成分であり、これらの１種または２種以上を使用することができる。他の樹脂の含有量は、０ｗｔ％以上３０．０ｗｔ％以下であることが好ましく、５．０ｗｔ％以上３０．０ｗｔ％以下であることがより好ましい。また、他の樹脂を含む場合、他の樹脂とロジンの比率（他の樹脂／ロジン）は、０．１以上〜９．０以下であることが好ましい。他の樹脂としてアクリル樹脂を含む場合、アクリル樹脂の含有量は、０ｗｔ％以上３０．０ｗｔ％以下であることが好ましく、５．０ｗｔ％以上３０．０ｗｔ％以下であることがより好ましい。また、他の樹脂としてアクリル樹脂を含む場合、アクリル樹脂とロジンの比率（アクリル樹脂／ロジン）は、０．１以上〜９．０以下であることが好ましく、アクリル樹脂とロジンの比率（アクリル樹脂／ロジン）は、０．１以上〜６．０以下であることがより好ましい。
【００３５】
本実施の形態のフラックスは、イソシアヌル酸（２−カルボキシアルキル）付加体に加えて、その他の活性剤を含んでも良い。その他の活性剤を含むことで酸化物の除去効果を高めることができる。
【００３６】
その他の活性剤としては、イソシアヌル酸（２−カルボキシアルキル）付加体以外の他の有機酸、アミン、有機ハロゲン化合物、アミンハロゲン化水素酸塩等が挙げられる。
【００３７】
イソシアヌル酸（２−カルボキシアルキル）付加体以外の他の有機酸としては、グルタル酸、アジピン酸、アゼライン酸、エイコサン二酸、クエン酸、グリコール酸、コハク酸、サリチル酸、ジグリコール酸、ジピコリン酸、ジブチルアニリンジグリコール酸、スベリン酸、セバシン酸、チオグリコール酸、フタル酸、イソフタル酸、テレフタル酸、ドデカン二酸、パラヒドロキシフェニル酢酸、ピコリン酸、フェニルコハク酸、フマル酸、マレイン酸、マロン酸、ラウリン酸、安息香酸、酒石酸、イソシアヌル酸トリス（２−カルボキシエチル）、グリシン、１，３−シクロヘキサンジカルボン酸、２，２−ビス（ヒドロキシメチル）プロピオン酸、２，２−ビス（ヒドロキシメチル）ブタン酸、４−ｔｅｒｔ−ブチル安息香酸、２，３−ジヒドロキシ安息香酸、２，４−ジエチルグルタル酸、２−キノリンカルボン酸、３−ヒドロキシ安息香酸、リンゴ酸、ｐ−アニス酸、パルミチン酸、ステアリン酸、１２−ヒドロキシステアリン酸、オレイン酸、リノール酸、リノレン酸等が挙げられる。
【００３８】
また、イソシアヌル酸（２−カルボキシアルキル）付加体以外の他の有機酸としては、モノカルボン酸の反応物で２量体であるダイマー酸、ダイマー酸に水素を添加した水添ダイマー酸、モノカルボン酸の反応物で３量体であるトリマー酸、トリマー酸に水素を添加した水添トリマー酸が挙げられる。
【００３９】
ダイマー酸は、モノマーとして例えばオレイン酸とリノール酸が用いられた２量体である。モノマーとしてオレイン酸とリノール酸が用いられたダイマー酸は、炭素数が３６である。トリマー酸は、モノマーとして例えばオレイン酸とリノール酸が用いられた３量体である。モノマーとしてオレイン酸とリノール酸が用いられたトリマー酸は、炭素数が５４である。
【００４０】
ダイマー酸、トリマー酸、水添ダイマー酸及び水添トリマー酸としては、上述したオレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸等が挙げられる。
【００４１】
また、ダイマー酸、トリマー酸、水添ダイマー酸及び水添トリマー酸としては、オレイン酸とリノール酸の反応物以外のダイマー酸、オレイン酸とリノール酸の反応物以外のトリマー酸、オレイン酸とリノール酸の反応物以外のダイマー酸に水素を添加した水添ダイマー酸またはオレイン酸とリノール酸の反応物以外のトリマー酸に水素を添加した水添トリマー酸として、アクリル酸の反応物であるダイマー酸、アクリル酸の反応物であるトリマー酸、メタクリル酸の反応物であるダイマー酸、メタクリル酸の反応物であるトリマー酸、アクリル酸とメタクリル酸の反応物であるダイマー酸、アクリル酸とメタクリル酸の反応物であるトリマー酸、オレイン酸の反応物であるダイマー酸、オレイン酸の反応物であるトリマー酸、リノール酸の反応物であるダイマー酸、リノール酸の反応物であるトリマー酸、リノレン酸の反応物であるダイマー酸、リノレン酸の反応物であるトリマー酸、アクリル酸とオレイン酸の反応物であるダイマー酸、アクリル酸とオレイン酸の反応物であるトリマー酸、アクリル酸とリノール酸の反応物であるダイマー酸、アクリル酸とリノール酸の反応物であるトリマー酸、アクリル酸とリノレン酸の反応物であるダイマー酸、アクリル酸とリノレン酸の反応物であるトリマー酸、メタクリル酸とオレイン酸の反応物であるダイマー酸、メタクリル酸とオレイン酸の反応物であるトリマー酸、メタクリル酸とリノール酸の反応物であるダイマー酸、メタクリル酸とリノール酸の反応物であるトリマー酸、メタクリル酸とリノレン酸の反応物であるダイマー酸、メタクリル酸とリノレン酸の反応物であるトリマー酸、オレイン酸とリノレン酸の反応物であるダイマー酸、オレイン酸とリノレン酸の反応物であるトリマー酸、リノール酸とリノレン酸の反応物であるダイマー酸、リノール酸とリノレン酸の反応物であるトリマー酸、上述したオレイン酸とリノール酸の反応物以外のダイマー酸に水素を添加した水添ダイマー酸、オレイン酸とリノール酸の反応物以外のトリマー酸に水素を添加した水添トリマー酸等が挙げられる。
【００４２】
イソシアヌル酸（２−カルボキシアルキル）付加体以外の他の有機酸は、はんだの濡れ広がり性を向上させる本実施の形態のフラックスにおいて任意添加の成分であり、これらの１種または２種以上を使用することができる。イソシアヌル酸（２−カルボキシアルキル）付加体以外の他の有機酸の含有量は０ｗｔ％以上１０．０ｗｔ％以下であることが好ましい。
【００４３】
アミンとしては、モノエタノールアミン、ジフェニルグアニジン、エチルアミン、トリエチルアミン、エチレンジアミン、トリエチレンテトラミン、２−メチルイミダゾール、２−ウンデシルイミダゾール、２−ヘプタデシルイミダゾール、１，２−ジメチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１−シアノエチル−２−メチルイミダゾール、１−シアノエチル−２−ウンデシルイミダゾール、１−シアノエチル−２−エチル−４−メチルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２′−メチルイミダゾリル−（１′）］−エチル−ｓ−トリアジン、２，４−ジアミノ−６−［２′−ウンデシルイミダゾリル−（１′）］−エチル−ｓ−トリアジン、２，４−ジアミノ−６−［２′−エチル−４′−メチルイミダゾリル−（１′）］−エチル−ｓ−トリアジン、２，４−ジアミノ−６−［２′−メチルイミダゾリル−（１′）］−エチル−ｓ−トリアジンイソシアヌル酸付加物、２−フェニルイミダゾールイソシアヌル酸付加物、２−フェニル−４，５−ジヒドロキシメチルイミダゾール、２−フェニル−４−メチル−５−ヒドロキシメチルイミダゾール、２，３−ジヒドロ−１Ｈ−ピロロ［１，２−ａ］ベンズイミダゾール、１−ドデシル−２−メチル−３−ベンジルイミダゾリウムクロライド、２−メチルイミダゾリン、２−フェニルイミダゾリン、２，４−ジアミノ−６−ビニル−ｓ−トリアジン、２，４−ジアミノ−６−ビニル−ｓ−トリアジンイソシアヌル酸付加物、２，４−ジアミノ−６−メタクリロイルオキシエチル−ｓ−トリアジン、エポキシ−イミダゾールアダクト、２−メチルベンゾイミダゾール、２−オクチルベンゾイミダゾール、２−ペンチルベンゾイミダゾール、２−（１−エチルペンチル）ベンゾイミダゾール、２−ノニルベンゾイミダゾール、２−（４−チアゾリル）ベンゾイミダゾール、ベンゾイミダゾール、２−（２′−ヒドロキシ−５′−メチルフェニル）ベンゾトリアゾール、２−（２′−ヒドロキシ−３′−ｔｅｒｔ−ブチル−５′−メチルフェニル）−５−クロロベンゾトリアゾール、２−（２′−ヒドロキシ−３′，５′−ジ−ｔｅｒｔ−アミルフェニル）ベンゾトリアゾール、２−（２′−ヒドロキシ−５′−ｔｅｒｔ−オクチルフェニル）ベンゾトリアゾール、２，２′−メチレンビス［６−（２Ｈ−ベンゾトリアゾール−２−イル）−４−ｔｅｒｔ−オクチルフェノール］、６−（２−ベンゾトリアゾリル）−４−ｔｅｒｔ−オクチル−６′−ｔｅｒｔ−ブチル−４′−メチル−２，２′−メチレンビスフェノール、１，２，３−ベンゾトリアゾール、１−［Ｎ，Ｎ−ビス（２−エチルヘキシル）アミノメチル］ベンゾトリアゾール、カルボキシベンゾトリアゾール、１−［Ｎ，Ｎ−ビス（２−エチルヘキシル）アミノメチル］メチルベンゾトリアゾール、２，２′−［［（メチル−１Ｈ−ベンゾトリアゾール−１−イル）メチル］イミノ］ビスエタノール、１−（１′，２′−ジカルボキシエチル）ベンゾトリアゾール、１−（２，３−ジカルボキシプロピル）ベンゾトリアゾール、１−［（２−エチルヘキシルアミノ）メチル］ベンゾトリアゾール、２，６−ビス［（１Ｈ−ベンゾトリアゾール−１−イル）メチル］−４−メチルフェノール、５−メチルベンゾトリアゾール、５−フェニルテトラゾール、両末端基にアミノ基を有するポリエチレングリコール−ポリプロピレングリコールコポリマー（末端ジアミンＰＥＧ−ＰＰＧ）コポリマー、ジメチルアミン、１−アミノプロパン、イソプロピルアミン、トリメチルアミン、アリルアミン、ｎ−ブチルアミン、ジエチルアミン、ｓｅｃ−ブチルアミン、ｔｅｒｔ−ブチルアミン、Ｎ，Ｎ−ジメチルエチルアミン、イソブチルアミン、シクロヘキシルアミン、アニリン、Ｎ−メチルアニリン、ジフェニルアミン、Ｎ−イソプロピルアニリン、ｐ−イソプロピルアニリン、２−アミノエタノール、２−(エチルアミノ)エタノール、ジエタノールアミン、ジイソプロパノールアミン、トリエタノールアミン、Ｎ−ブチルジエタノールアミン、トリイソプロパノールアミン、Ｎ，Ｎ−ビス（２−ヒドロキシエチル）−Ｎ−シクロヘキシルアミン、Ｎ，Ｎ，Ｎ'，Ｎ'−テトラキス（２−ヒドロキシプロピル）エチレンジアミン、Ｎ，Ｎ，Ｎ'，Ｎ''，Ｎ''−ペンタキス（２−ヒドロキシプロピル）ジエチレントリアミン、アラニン、アルギニン、アスパラギン、アスパラギン酸、システイン塩酸塩、グルタミン、グルタミン酸、グリシン、ヒスチジン、イソロイシン、ロイシン、リジン一塩酸塩、メチオニン、フェニルアラニン、プロリン、セリン、トレオニン、トリプトファン、チロシン、バリン、β-アラニン、γ-アミノ酪酸、δ-アミノ吉草酸、ε-アミノヘキサン酸、ε-カプロラクタム、７−アミノヘプタン酸、ジシアンジアミド、１，３−ジフェニルグアニジン、１，３−ジ−ｏ−トリルグアニジン、テトラキス（２−ヒドロキシジプロピル）エチレンジアミン等が挙げられる。
【００４４】
アミンは、はんだの濡れ広がり性を向上させる本実施の形態のフラックスにおいて任意添加の成分であり、これらの１種または２種以上を使用することができる。アミンの含有量は、０ｗｔ％以上１０．０ｗｔ％以下であることが好ましい。
【００４５】
有機ハロゲン化合物としては、有機ブロモ化合物であるｔｒａｎｓ−２，３−ジブロモ−１，４−ブテンジオール、トリアリルイソシアヌレート６臭化物、１−ブロモ−２−ブタノール、１−ブロモ−２−プロパノール、３−ブロモ−１−プロパノール、３−ブロモ−１，２−プロパンジオール、１，４−ジブロモ−２−ブタノール、１，３−ジブロモ−２−プロパノール、２，３−ジブロモ−１−プロパノール、２，３−ジブロモ−１，４−ブタンジオール、２，３−ジブロモ−２−ブテン−１，４−ジオール、ｔｒａｎｓ−２，３−ジブロモ−２−ブテン−１，４−ジオール、ｃｉｓ−２，３−ジブロモ−２−ブテン−１，４−ジオール、２，３−ジクロロ−１−プロパノール、１，１，２，２−テトラブロモエタン、２，２，２−トリブロモエタノール、ペンタブロモエタン、四臭化炭素、２，２−ビス（ブロモメチル）−１，３−プロパンジオール、ｍｅｓｏ−２，３−ジブロモコハク酸、クロロアルカン、塩素化脂肪酸エステル、臭化ｎ−ヘキサデシルトリメチルアンモニウム、２，２−ビス［３，５−ジブロモ−４−（２，３−ジブロモプロポキシ）フェニル］プロパン、ビス［３，５−ジブロモ−４−（２，３−ジブロモプロポキシ）フェニル］スルホン、エチレンビスペンタブロモベンゼン、２−クロロメチルオキシラン、臭化ビスフェノールＡ型エポキシ樹脂、テトラブロモフタル酸、ブロモコハク酸等が挙げられる。また、有機クロロ化合物であるクロロアルカン、塩素化脂肪酸エステル、ヘット酸、ヘット酸無水物等が挙げられる。さらに有機フルオロ化合物であるフッ素系界面活性剤、パーフルオロアルキル基を有する界面活性剤、ポリテトラフルオロエチレン等が挙げられる。
【００４６】
有機ハロゲン化合物は、はんだの濡れ広がり性を向上させる本実施の形態のフラックスにおいて任意添加の成分であり、これらの１種または２種以上を使用することができる。有機ハロゲン化合物の含有量は、０ｗｔ％以上５．０ｗｔ％以下であることが好ましい。
【００４７】
アミンハロゲン化水素酸塩は、アミンとハロゲン化水素を反応させた化合物であり、アニリン塩化水素、アニリン臭化水素等が挙げられる。アミンハロゲン化水素酸塩のアミンとしては、上述したアミンを用いることができ、エチルアミン、エチレンジアミン、トリエチルアミン、メチルイミダゾール、２−エチル−４−メチルイミダゾール等が挙げられ、ハロゲン化水素としては、塩素、臭素、ヨウ素、フッ素の水素化物（塩化水素、臭化水素、ヨウ化水素、フッ化水素）が挙げられる。このようなアミンハロゲン化水素酸塩としては、ステアリルアミン塩酸塩、ジエチルアニリン塩酸塩、ジエタノールアミン塩酸塩、２−エチルヘキシルアミン臭化水素酸塩、ピリジン臭化水素酸塩、イソプロピルアミン臭化水素酸塩、シクロヘキシルアミン臭化水素酸塩、ジエチルアミン臭化水素酸塩、モノエチルアミン臭化水素酸塩、１，３−ジフェニルグアニジン臭化水素酸塩、ジメチルアミン臭化水素酸塩、ジメチルアミン塩酸塩、ロジンアミン臭化水素酸塩、２−エチルヘキシルアミン塩酸塩、イソプロピルアミン塩酸塩、シクロヘキシルアミン塩酸塩、２−ピペコリン臭化水素酸塩、１，３−ジフェニルグアニジン塩酸塩、ジメチルベンジルアミン塩酸塩、ヒドラジンヒドラート臭化水素酸塩、ジメチルシクロヘキシルアミン塩酸塩、トリノニルアミン臭化水素酸塩、ジエチルアニリン臭化水素酸塩、２−ジエチルアミノエタノール臭化水素酸塩、２−ジエチルアミノエタノール塩酸塩、塩化アンモニウム、ジアリルアミン塩酸塩、ジアリルアミン臭化水素酸塩、モノエチルアミン塩酸塩、モノエチルアミン臭化水素酸塩、ジエチルアミン塩酸塩、トリエチルアミン臭化水素酸塩、トリエチルアミン塩酸塩、ヒドラジン一塩酸塩、ヒドラジン二塩酸塩、ヒドラジン一臭化水素酸塩、ヒドラジン二臭化水素酸塩、ピリジン塩酸塩、アニリン臭化水素酸塩、ブチルアミン塩酸塩、へキシルアミン塩酸塩、ｎ−オクチルアミン塩酸塩、ドデシルアミン塩酸塩、ジメチルシクロヘキシルアミン臭化水素酸塩、エチレンジアミン二臭化水素酸塩、ロジンアミン臭化水素酸塩、２−フェニルイミダゾール臭化水素酸塩、４−ベンジルピリジン臭化水素酸塩、Ｌ−グルタミン酸塩酸塩、Ｎ−メチルモルホリン塩酸塩、ベタイン塩酸塩、２−ピペコリンヨウ化水素酸塩、シクロヘキシルアミンヨウ化水素酸塩、１，３−ジフェニルグアニジンフッ化水素酸塩、ジエチルアミンフッ化水素酸塩、２−エチルヘキシルアミンフッ化水素酸塩、シクロヘキシルアミンフッ化水素酸塩、エチルアミンフッ化水素酸塩、ロジンアミンフッ化水素酸塩、シクロヘキシルアミンテトラフルオロホウ酸塩、ジシクロヘキシルアミンテトラフルオロホウ酸塩等が挙げられる。また、アミンハロゲン化水素酸塩に代えて、あるいはアミンハロゲン化水素酸塩と合わせてホウフッ化物を含んでも良く、ホウフッ化物としてホウフッ化水素酸等が挙げられる。
【００４８】
アミンハロゲン化水素酸塩は、はんだの濡れ広がり性を向上させる本実施の形態のフラックスにおいて任意添加の成分であり、これらの１種または２種以上を使用することができる。アミンハロゲン化水素酸塩の含有量は、０ｗｔ％以上５．０ｗｔ％以下であることが好ましい。
【００４９】
本実施の形態のフラックスは、さらに、チキソ剤、金属不活性化剤を含んでも良い。
【００５０】
チキソ剤としては、エステル系チキソ剤、アマイド系チキソ剤が挙げられる。エステル系チキソ剤としては例えばヒマシ硬化油等が挙げられる。アマイド系チキソ剤としてはラウリン酸アマイド、パルミチン酸アマイド、ステアリン酸アマイド、ベヘン酸アマイド、ヒドロキシステアリン酸アマイド、飽和脂肪酸アマイド、オレイン酸アマイド、エルカ酸アマイド、不飽和脂肪酸アマイド、ｐ−トルエンメタンアマイド、芳香族アマイド、メチレンビスステアリン酸アマイド、エチレンビスラウリン酸アマイド、エチレンビスヒドロキシステアリン酸アマイド、飽和脂肪酸ビスアマイド、メチレンビスオレイン酸アマイド、不飽和脂肪酸ビスアマイド、ｍ−キシリレンビスステアリン酸アマイド、芳香族ビスアマイド、飽和脂肪酸ポリアマイド、不飽和脂肪酸ポリアマイド、芳香族ポリアマイド、置換アマイド、メチロールステアリン酸アマイド、メチロールアマイド、脂肪酸エステルアマイド等が挙げられる。
【００５１】
チキソ剤は、はんだの濡れ広がり性を向上させる本実施の形態のフラックスにおいて任意添加の成分であり、これらの１種または２種以上を使用することができる。チキソ剤の含有量は、０ｗｔ％以上１０．０ｗｔ％以下であることが好ましい。
【００５２】
金属不活性化剤としては、ヒンダードフェノール系金属不活性化剤、窒素化合物系金属不活性化剤等が挙げられる。ヒンダードフェノール系金属不活性化剤としては、ビス（３−（３−ｔｅｒｔ−ブチル−４−ヒドロキシ−５−メチルフェニル）プロピオン酸）、Ｎ，Ｎ´−ヘキサメチレンビス（３−（３，５−ジ−ｔｅｒｔ−ブチル−４−ヒドロキシフェニル）プロパンアミド）等が挙げられる。窒素化合物系金属不活性化剤としては、Ｎ−（２Ｈ−１，２，４−トリアゾール−５−イル）サリチルアミド等が挙げられる。
【００５３】
金属不活性化剤は、はんだの濡れ広がり性を向上させる本実施の形態のフラックスにおいて任意添加の成分であり、これらの１種または２種以上を使用することができる。
【００５４】
溶剤としては、水、エステル系溶剤、アルコール系溶剤、グリコールエーテル系溶剤、テルピネオール類等が挙げられる。エステル系溶剤としては、脂肪酸アルキル、ステアリン酸ブチル、ステアリン酸２−エチルヘキシル、ステアリン酸イソトリデシル、オレイン酸メチル、オレイン酸イソブチル、ヤシ脂肪酸メチル、ラウリン酸メチル、ミリスチン酸イソプロピル、パルミチン酸イソプロピル、パルミチン酸２−エチルヘキシル、ミリスチン酸オクチルドデシル等が挙げられる。アルコール系溶剤としてはエタノール、工業用エタノール（エタノールにメタノール及び／またはイソプロピルアルコールを添加した混合溶剤）、イソプロピルアルコール、１，２−ブタンジオール、イソボルニルシクロヘキサノール、２，４−ジエチル−１，５−ペンタンジオール、２，２−ジメチル−１，３−プロパンジオール、２，５−ジメチル−２，５−ヘキサンジオール、２，５−ジメチル−３−ヘキシン−２，５−ジオール、２，３−ジメチル−２，３−ブタンジオール、１，１，１−トリス（ヒドロキシメチル）エタン、２−エチル−２−ヒドロキシメチル−１，３−プロパンジオール、２，２′−オキシビス（メチレン）ビス（２−エチル−１，３−プロパンジオール）、２，２−ビス（ヒドロキシメチル）−１，３−プロパンジオール、１，２，６−トリヒドロキシヘキサン、ビス［２，２，２−トリス（ヒドロキシメチル）エチル］エーテル、１−エチニル−１−シクロヘキサノール、１，４−シクロヘキサンジオール、１，４−シクロヘキサンジメタノール、エリトリトール、トレイトール、グアヤコールグリセロールエーテル、３，６−ジメチル−４−オクチン−３，６−ジオール、２，４，７，９−テトラメチル−５−デシン−４，７−ジオール等が挙げられる。グリコールエーテル系溶剤としては、ヘキシルジグリコール、ジエチレングリコールモノ−２−エチルヘキシルエーテル、エチレングリコールモノフェニルエーテル、２−メチルペンタン−２，４−ジオール、ジエチレングリコールモノヘキシルエーテル、ジエチレングリコールジブチルエーテル、トリエチレングリコールモノブチルエーテル、１，３−ブチレングリコール、フェニルグリコール、へキシレングリコール等が挙げられる。
【００５５】
溶剤は、はんだの濡れ広がり性を向上させる本実施の形態のフラックスにおいて必須の成分であり、これらの１種または２種以上を使用することができる。溶剤の含有量は、イソシアヌル酸（２−カルボキシアルキル）付加体と、樹脂と、溶剤のみを必須の成分として上記所定の含有量で含む場合、必須成分の含有量の残部である。
【００５６】
さらに、有機酸、アミン、有機ハロゲン化合物、アミンハロゲン化水素酸塩、チキソ剤のいずれかまたはその組み合わせを上記所定の含有量で含む場合、必須成分とこれら任意添加の成分の含有量の残部である。
【００５７】
なお、ノニオン系界面活性剤を含有しても良い。ノニオン系界面活性剤は水溶性の樹脂として機能し、上述した樹脂に代えてノニオン系界面活性剤を含有することで、水洗浄性に優れたフラックスとなる。ノニオン系界面活性剤としては、ポリアルキレングリコール、アルコールポリアルキレングリコール付加体、カルボン酸ポリアルキレングリコール付加体が挙げられる。
【００５８】
ポリアルキレングリコールとしては、ポリエチレングリコール（ＰＥＧ）、ポリエチレングリコール−ポリプロピレングリコール共重合体（ＰＥＧ−ＰＰＧコポリマー）等が挙げられる。
【００５９】
アルコールポリアルキレングリコール付加体としては、アルコールポリアルキレングリコールにエチレンオキサイドが付加重合されたアルコールポリアルキレングリコールＥＯ付加体、アルコールポリアルキレングリコールにエチレンオキサイド及びプロピレンオキサイドが付加重合されたアルコールポリアルキレングリコールＥＯ／ＰＯ付加体等が挙げられる。このようなアルコールポリアルキレングリコール付加体としては、炭素数１６のセチルアルコールＥＯ付加体、セチルアルコールＥＯ／ＰＯ付加体、炭素数１８のステアリルアルコールＥＯ付加体、ステアリルアルコールＥＯ／ＰＯ付加体、炭素数２２のベヘニルアルコールＥＯ付加体、ベヘニルアルコールＥＯ／ＰＯ付加体が挙げられ、また、炭素数６のレゾルシノールＥＯ付加体、レゾルシノールＥＯ／ＰＯ付加体が挙げられる。
【００６０】
カルボン酸ポリアルキレングリコール付加体としては、カルボン酸ポリアルキレングリコールＥＯ付加体、カルボン酸ポリアルキレングリコールＥＯ／ＰＯ付加体等が挙げられる。このようなカルボン酸ポリアルキレングリコール付加体としては、炭素数１６のパルミチン酸ＥＯ付加体、パルミチン酸ＥＯ／ＰＯ付加体、炭素数１８のステアリン酸ＥＯ付加体、ステアリン酸ＥＯ／ＰＯ付加体、炭素数２２のベヘン酸ＥＯ付加体、ベヘン酸ＥＯ／ＰＯ付加体等が挙げられる。
【００６１】
水溶性フラックスを実現するためには、上述した樹脂に代えて上述したノニオン系界面活性剤を、５．０ｗｔ％以上２０．０ｗｔ％以下含有することが好ましく、１０．０ｗｔ％以上２０．０ｗｔ％以下含有することがより好ましい。また、ロジンを５．０ｗｔ％以下含有しても良い。
【００６２】
また、水溶性フラックスを実現するためには、有機酸を１．０ｗｔ％以上１０．０ｗｔ％以下含有することが好ましく、有機酸として、ジグリコール酸、グルタル酸、２，２−ビス（ヒドロキシメチル）プロピオン酸の何れかあるいは２種以上を含有することが好ましい。また、アミンを３０．０ｗｔ％以上５５．０ｗｔ％以下含有することが好ましく、アミンとして末端ジアミンＰＥＧ−ＰＰＧコポリマー、テトラキス（２−ヒドロキシジプロピル）エチレンジアミン、２−メチルイミダゾールの何れかあるいは２種以上を含有することが好ましい。さらに、アミンハロゲン化水素酸塩を０ｗｔ％以上５．０ｗｔ％以下含有することが好ましく、アミンハロゲン化水素酸塩として、エチルアミン・ＨＢｒを含有することが好ましい。また、残部を溶剤として、１，３−ブチレングリコール、フェニルグリコール、へキシレングリコールの何れかまたは２種以上を含有することが好ましい。
【００６３】
＜本実施の形態のソルダペーストの一例＞
本実施の形態のソルダペーストは、上述したフラックスと、金属粉を含む。金属粉は、Ｓｎ単体のはんだの粉体、または、Ｓｎ−Ａｇ系、Ｓｎ−Ｃｕ系、Ｓｎ−Ａｇ−Ｃｕ系、Ｓｎ−Ｂｉ系、Ｓｎ-Ｉｎ系等、あるいは、これらの合金にＳｂ、Ｂｉ、Ｉｎ、Ｃｕ、Ｚｎ、Ａｓ、Ａｇ、Ｃｄ、Ｆｅ、Ｎｉ、Ｃｏ、Ａｕ、Ｇｅ、Ｐ、Ｐｂ等を添加したはんだ合金の粉体で構成される。
【００６４】
はんだ合金は、Ａｓ：２５質量ｐｐｍ以上３００質量ｐｐｍ以下、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有することが好ましい。はんだ合金は、Ａｇ：０質量％以上４質量％以下及びＣｕ：０質量％以上０．９質量％以下の少なくとも１種を更に含有していてもよい。
【００６５】
Ａｓは、ソルダペーストの粘度の経時変化を抑制することができる元素である。Ａｓは、フラックスとの反応性が低く、またＳｎに対して貴な元素であるために増粘抑制効果を発揮することができると推察される。Ａｓ含有量の下限は、例えば２５質量ｐｐｍ以上であり、好ましくは５０質量ｐｐｍ以上であり、より好ましくは１００質量ｐｐｍ以上である。一方、Ａｓが多すぎるとはんだ合金の濡れ性が劣化する。Ａｓ含有量の上限は、例えば３００質量ｐｐｍ以下であり、好ましくは２５０質量ｐｐｍ以下であり、より好ましくは２００質量ｐｐｍ以下である。
【００６６】
Ｓｂは、フラックスとの反応性が低く増粘抑制効果を示す元素である。はんだ合金がＳｂを含有する場合、Ｓｂ含有量の下限は、例えば０質量ｐｐｍ超であり、好ましくは２５質量ｐｐｍ以上であり、より好ましくは５０質量ｐｐｍ以上であり、さらに好ましくは１００質量ｐｐｍ以上であり、特に好ましくは３００質量ｐｐｍ以上である。一方、Ｓｂ含有量が多すぎると、濡れ性が劣化するため、適度な含有量にする必要がある。Ｓｂ含有量の上限は、例えば３０００質量ｐｐｍ以下であり、好ましくは１１５０質量ｐｐｍ以下であり、より好ましくは５００質量ｐｐｍ以下である。
【００６７】
Ｂｉ及びＰｂは、Ｓｂと同様に、フラックスとの反応性が低く増粘抑制効果を示す元素である。また、Ｂｉ及びＰｂは、はんだ合金の液相線温度を下げるとともに溶融はんだの粘性を低減させるため、Ａｓによる濡れ性の劣化を抑えることができる元素である。
【００６８】
Ｓｂ、Ｂｉ及びＰｂの少なくとも１元素が存在すれば、Ａｓによる濡れ性の劣化を抑えることができる。はんだ合金がＢｉを含有する場合、Ｂｉ含有量の下限は、例えば０質量ｐｐｍ超であり、好ましくは２５質量ｐｐｍ以上であり、より好ましくは５０質量ｐｐｍ以上であり、さらに好ましくは７５質量ｐｐｍ以上であり、特に好ましくは１００質量ｐｐｍ以上であり、最も好ましくは２５０質量ｐｐｍ以上である。はんだ合金がＰｂを含有する場合、Ｐｂ含有量の下限は０質量ｐｐｍ超であり、好ましくは２５質量ｐｐｍ以上であり、より好ましくは５０質量ｐｐｍ以上であり、さらに好ましくは７５質量ｐｐｍ以上であり、特に好ましくは１００質量ｐｐｍ以上であり、最も好ましくは２５０質量ｐｐｍ以上である。
【００６９】
一方、ＢｉやＰｂの含有量が多すぎると、固相線温度が著しく低下するため、液相線温度と固相線温度との温度差であるΔＴが広くなりすぎる。ΔＴが広すぎると、溶融はんだの凝固過程において、ＢｉやＰｂの含有量が少ない高融点の結晶相が析出するために液相のＢｉやＰｂが濃縮される。その後、さらに溶融はんだの温度が低下すると、ＢｉやＰｂの濃度が高い低融点の結晶相が偏析してしまう。このため、はんだ合金の機械的強度等が劣化し、信頼性が劣ることになる。特に、Ｂｉ濃度が高い結晶相は硬くて脆いため、はんだ合金中で偏析すると信頼性が著しく低下する。
【００７０】
このような観点から、はんだ合金がＢｉを含有する場合、Ｂｉ含有量の上限は、例えば１００００質量ｐｐｍ以下であり、好ましくは１０００質量ｐｐｍ以下であり、より好ましくは６００質量ｐｐｍ以下であり、さらに好ましくは５００質量ｐｐｍ以下である。はんだ合金がＰｂを含有する場合、Ｐｂ含有量の上限は、例えば５１００質量ｐｐｍ以下であり、好ましくは５０００質量ｐｐｍ以下であり、より好ましくは１０００質量ｐｐｍ以下であり、さらに好ましくは８５０質量ｐｐｍ以下であり、特に好ましくは５００質量ｐｐｍ以下である。
【００７１】
はんだ合金は、下記の数（１）式を満たすことが好ましい。
【００７２】
２７５≦２Ａｓ＋Ｓｂ＋Ｂｉ＋Ｐｂ・・・（１）
上記の数（１）式中、Ａｓ、Ｓｂ、Ｂｉ、及びＰｂは各々合金組成での含有量（質量ｐｐｍ）を表す。
【００７３】
Ａｓ、Ｓｂ、Ｂｉ及びＰｂは、いずれも増粘抑制効果を示す元素である。これらの合計が２７５質量ｐｐｍ以上であることが好ましい。数（１）式中、Ａｓ含有量を２倍にしたのは、ＡｓがＳｂやＢｉやＰｂと比較して増粘抑制効果が高いためである。
【００７４】
数（１）式の下限は、好ましくは３５０以上であり、より好ましくは１２００以上である。一方、（１）の上限は、増粘抑制効果の観点では特に限定されることはないが、ΔＴを適した範囲にする観点から、好ましくは２５２００以下であり、より好ましくは１０２００以下であり、さらに好ましくは５３００以下であり、特に好ましくは３８００以下である。
【００７５】
上記好ましい態様の中から上限及び下限を適宜選択したものが、下記の数（１ａ）式及び数（１ｂ）式である。
【００７６】
２７５≦２Ａｓ＋Ｓｂ＋Ｂｉ＋Ｐｂ≦２５２００・・・（１ａ）
２７５≦２Ａｓ＋Ｓｂ＋Ｂｉ＋Ｐｂ≦５３００・・・（１ｂ）
上記の数（１ａ）及び数（１ｂ）式中、Ａｓ、Ｓｂ、Ｂｉ、及びＰｂは各々合金組成での含有量（質量ｐｐｍ）を表す。
【００７７】
はんだ合金は、下記の数（２）式を満たすことが好ましい。
【００７８】
０．０１≦（２Ａｓ＋Ｓｂ）／（Ｂｉ＋Ｐｂ）≦１０．００・・・（２）
上記の数（２）式中、Ａｓ、Ｓｂ、Ｂｉ、及びＰｂは各々合金組成での含有量（質量ｐｐｍ）を表す。
【００７９】
Ａｓ及びＳｂは含有量が多いとはんだ合金の濡れ性が劣化する。一方、Ｂｉ及びＰｂは、Ａｓを含有することによる濡れ性の劣化を抑制するが、含有量が多すぎるとΔＴが上昇してしまう。特に、Ｂｉ及びＰｂを同時に含有する合金組成では、ΔＴが上昇しやすい。これらを鑑みると、Ｂｉ及びＰｂの含有量を増加させて過度に濡れ性を向上させようとするとΔＴが広がってしまう。一方、ＡｓやＳｂの含有量を増加させて増粘抑制効果を向上させようとすると濡れ性が劣化してしまう。そこで、Ａｓ及びＳｂのグループ、Ｂｉ及びＰｂのグループに分け、両グループの合計量が適正な所定の範囲内である場合に、増粘抑制効果、ΔＴの狭窄化、及び濡れ性のすべてが同時に満たされるのである。
【００８０】
数（２）式が０．０１未満であると、Ｂｉ及びＰｂの含有量の合計がＡｓ及びＰｂの含有量の合計と比較して相対的に多くなるため、ΔＴが広がってしまう。数（２）式の下限は、好ましくは０．０２以上であり、より好ましくは０．４１以上であり、さらに好ましくは０．９０以上であり、特に好ましくは１．００以上であり、最も好ましくは１．４０以上である。一方、数（２）式が１０．００を超えると、Ａｓ及びＳｂの含有量の合計がＢｉ及びＰｂの含有量の合計より相対的に多くなるため、濡れ性が劣化してしまう。（２）の上限は、好ましくは５．３３以下であり、より好ましくは４．５０以下であり、さらに好ましくは２．６７以下であり、特に好ましくは２．３０以下である。
【００８１】
なお、数（２）式の分母は「Ｂｉ＋Ｐｂ」であり、これらを含有しないと数（２）式が成立しない。そのため、はんだ合金は、Ｂｉ及びＰｂの少なくとも１種を含有することが好ましい。Ｂｉ及びＰｂを含有しない合金組成は、前述のように、濡れ性が劣る。
【００８２】
上記好ましい態様の中から上限及び下限を適宜選択したものが、下記の数（２ａ）式である。
【００８３】
０．３１≦（２Ａｓ＋Ｓｂ）／（Ｂｉ＋Ｐｂ）≦１０．００・・・（２ａ）
上記の数（２ａ）式中、Ａｓ、Ｓｂ、Ｂｉ及びＰｂは各々合金組成での含有量（質量ｐｐｍ）を表す。
【００８４】
Ａｇは、結晶界面にＡｇ３Ｓｎを形成してはんだ合金の信頼性を向上させることができる任意元素である。また、Ａｇはイオン化係数がＳｎに対して貴な元素であり、Ａｓ、Ｐｂ、及びＢｉと共存することによりこれらの増粘抑制効果を助長する。Ａｇ含有量は好ましくは０質量％以上４質量％以下であり、より好ましくは０．５質量％以上３．５質量％以下であり、さらに好ましくは１．０質量％以上３．０質量％以下である。
【００８５】
Ｃｕは、はんだ継手の接合強度を向上させることができる任意元素である。また、Ｃｕはイオン化係数がＳｎに対して貴な元素であり、Ａｓ、Ｐｂ、及びＢｉと共存することによりこれらの増粘抑制効果を助長する。Ｃｕ含有量は好ましくは０質量％以上０．９質量％以下であり、より好ましくは０．１質量％以上０．８質量％以下であり、さらに好ましくは０．２質量％以上０．７質量％以下である。
【００８６】
はんだ合金の残部はＳｎであることが好ましい。はんだ合金は、前述の元素の他に不可避的不純物を含有してもよい。不可避的不純物を含有する場合であっても、前述の効果に影響することはない。Ｉｎは、含有量が多すぎるとΔＴが広がるため、１０００質量ｐｐｍ以下であれば前述の効果に影響することはない。
【００８７】
＜本実施の形態のフラックス及びソルダペーストの作用効果例＞
イソシアヌル酸（２−カルボキシアルキル）付加体を０．５ｗｔ％以上２０．０ｗｔ％以下、ロジンを５．０ｗｔ％以上５０．０ｗｔ％以下含み、さらに溶剤を含むフラックス、及び、このフラックスを用いたソルダペーストでは、リフロー炉ではんだ付けを行うことで、はんだの不濡れの要因となる酸化物が除去され、はんだの濡れ広がり性が向上する。
【００８８】
なお、ソルダペーストとしては、Ａｓ、Ｓｂ、Ｂｉ及びＰｂを、上述した本発明で規定された範囲内で含有するはんだ合金を用いることが好ましい。さらに、Ａｓ、Ｓｂ、Ｂｉ及びＰｂを、上述した本発明で規定された範囲内で含有するはんだ合金は、上述した数（１）式を満たすことが好ましく、数（１ａ）式及び数（１ｂ）式を満たすことがより好ましい。また、Ａｓ、Ｓｂ、Ｂｉ及びＰｂを、上述した本発明で規定された範囲内で含有するはんだ合金は、上述した数（２）式を満たすことが好ましく、数（２ａ）式を満たすことがより好ましい。
【実施例】
【００８９】
以下の表１〜表９に示す組成で実施例と比較例のフラックスを調合して、はんだ濡れ広がり性について検証した。なお、表１〜表９における組成率は、フラックスの全量を１００とした場合のｗｔ％である。
【００９０】
＜はんだの濡れ広がり性の評価＞
（１）検証方法
はんだ付け性の評価は、Ｃｕ板上に各実施例、各比較例のフラックス組成物を塗布し、Ｃｕ板上に塗布したフラックス組成物上にはんだボールを搭載し、リフローを行った後、はんだの濡れ広がり径を測定した。はんだの組成は、Ａｇが３．０質量％、Ｃｕが０．５質量％、残部がＳｎであるＳｎ−Ａｇ−Ｃｕ系のはんだ合金である。
【００９１】
まず、縦３０ｍｍ×横３０ｍｍ×厚さ０．３ｍｍのＢａｒｅ−Ｃｕ板上に、φ０．３ｍｍボール評価用の開口径φ０．２３ｍｍ、厚さ０．１ｍｍのマスクを用い、スキージでフラックス印刷した。Ｃｕ板のフラックス印刷部にφ０．３ｍｍのはんだボールを、マスク開口の１印刷部位につき１個載せ、Ｃｕ板１枚につき１０個以上のはんだボールを載せた状態で、大気リフローを高温観察装置で行った。リフローの条件は、エアー雰囲気下において１９０℃で１２０ｓｅｃの予備加熱を行った後、昇温速度を１℃／ｓｅｃとして１９０℃から２６０℃まで温度を上昇させて本加熱を行った。
【００９２】
はんだの濡れ広がり径の測定は、１バンプに対し上下方向、左右方向、右斜め方向及び左斜め方向の４方向を計測し、その算術平均値を１バンプのはんだの濡れ広がり径とした。そして、Ｎ＝１０の算術平均値をはんだの濡れ広がり径とした。
【００９３】
（２）判定基準
〇：はんだが０．４ｍｍ（＝４００ｕｍ）以上に濡れ広がった。
×：はんだが０．４ｍｍ未満に濡れ広がった。
【００９４】
【表１】
2020163457.tif 000003
【００９５】
【表２】
2020163457.tif 000004
【００９６】
【表３】
2020163457.tif 000005
【００９７】
【表４】
2020163457.tif 000006
【００９８】
【表５】
2020163457.tif 000007
【００９９】
【表６】
2020163457.tif 000008
【０１００】
【表７】
2020163457.tif 000009
【０１０１】
【表８】
2020163457.tif 000010
【０１０２】
【表９】
2020163457.tif 000011
【０１０３】
表１、表２は、イソシアヌル酸トリス（２−カルボキシアルキル）付加体としてトリス（２−カルボキシエチル）イソシアヌレートを含む実施例、トリス（２−カルボキシエチル）イソシアヌレートを含まず、他のイソシアヌル酸トリス（２−カルボキシアルキル）付加体も含まない比較例である。表３、表４は、イソシアヌル酸トリス（２−カルボキシアルキル）付加体としてトリス（２−カルボキシメチル）イソシアヌレートを含む実施例、トリス（２−カルボキシメチル）イソシアヌレートを含まず、他のイソシアヌル酸トリス（２−カルボキシアルキル）付加体も含まない比較例である。表５、表６は、イソシアヌル酸トリス（２−カルボキシアルキル）付加体としてトリス（２−カルボキシプロピル）イソシアヌレートを含む実施例、トリス（２−カルボキシプロピル）イソシアヌレートを含まず、他のイソシアヌル酸トリス（２−カルボキシアルキル）付加体も含まない比較例である。表７、表８は、イソシアヌル酸トリス（２−カルボキシアルキル）付加体としてビス（２−カルボキシエチル）イソシアヌレートを含む実施例、ビス（２−カルボキシエチル）イソシアヌレートを含まず、他のイソシアヌル酸トリス（２−カルボキシアルキル）付加体も含まない比較例である。
【０１０４】
実施例Ａ１〜実施例Ａ３、実施例Ｂ１〜実施例Ｂ３、実施例Ｃ１〜実施例Ｃ３、実施例Ｄ１〜実施例Ｄ３は、ロジンの種類を変えたもので、実施例Ａ１では、トリス（２−カルボキシエチル）イソシアヌレートを、本発明で規定された範囲内で５．０ｗｔ％含む。実施例Ｂ１では、トリス（２−カルボキシメチル）イソシアヌレートを、本発明で規定された範囲内で５．０ｗｔ％含む。実施例Ｃ１では、トリス（２−カルボキシプロピル）イソシアヌレートを、本発明で規定された範囲内で５．０ｗｔ％含む。実施例Ｄ１では、ビス（２−カルボキシエチル）イソシアヌレートを、本発明で規定された範囲内で５．０ｗｔ％含む。また、実施例Ａ１、実施例Ｂ１、実施例Ｃ１、実施例Ｄ１では、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１０５】
実施例Ａ１、実施例Ｂ１、実施例Ｃ１、実施例Ｄ１では、はんだの濡れ広がり径が上述した判定基準を満たし、はんだの濡れ広がり性に対して十分な効果が得られた。
【０１０６】
実施例Ａ２では、トリス（２−カルボキシエチル）イソシアヌレートを、本発明で規定された範囲内で５．０ｗｔ％含む。実施例Ｂ２では、トリス（２−カルボキシメチル）イソシアヌレートを、本発明で規定された範囲内で５．０ｗｔ％含む。実施例Ｃ２では、トリス（２−カルボキシプロピル）イソシアヌレートを、本発明で規定された範囲内で５．０ｗｔ％含む。実施例Ｄ２では、ビス（２−カルボキシエチル）イソシアヌレートを、本発明で規定された範囲内で５．０ｗｔ％含む。また、実施例Ａ２、実施例Ｂ２、実施例Ｃ２、実施例Ｄ２では、ロジンとして水添ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１０７】
実施例Ａ２、実施例Ｂ２、実施例Ｃ２、実施例Ｄ２でも、はんだの濡れ広がり径が上述した判定基準を満たし、はんだの濡れ広がり性に対して十分な効果が得られた。
【０１０８】
実施例Ａ３では、トリス（２−カルボキシエチル）イソシアヌレートを、本発明で規定された範囲内で５．０ｗｔ％含む。実施例Ｂ３では、トリス（２−カルボキシメチル）イソシアヌレートを、本発明で規定された範囲内で５．０ｗｔ％含む。実施例Ｃ３では、トリス（２−カルボキシプロピル）イソシアヌレートを、本発明で規定された範囲内で５．０ｗｔ％含む。実施例Ｄ３では、ビス（２−カルボキシエチル）イソシアヌレートを、本発明で規定された範囲内で５．０ｗｔ％含む。また、実施例Ａ３、実施例Ｂ３、実施例Ｃ３、実施例Ｄ３では、ロジンとして酸変性ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１０９】
実施例Ａ３、実施例Ｂ３、実施例Ｃ３、実施例Ｄ３でも、はんだの濡れ広がり径が上述した判定基準を満たし、はんだの濡れ広がり性に対して十分な効果が得られた。
【０１１０】
実施例Ａ４、実施例Ｂ４、実施例Ｃ４、実施例Ｄ４は、ロジンを複合添加したもので、実施例Ａ４では、トリス（２−カルボキシエチル）イソシアヌレートを、本発明で規定された範囲内で５．０ｗｔ％含む。実施例Ｂ４では、トリス（２−カルボキシメチル）イソシアヌレートを、本発明で規定された範囲内で５．０ｗｔ％含む。実施例Ｃ４では、トリス（２−カルボキシプロピル）イソシアヌレートを、本発明で規定された範囲内で５．０ｗｔ％含む。実施例Ｄ４では、ビス（２−カルボキシエチル）イソシアヌレートを、本発明で規定された範囲内で５．０ｗｔ％含む。また、実施例Ａ４、実施例Ｂ４、実施例Ｃ４、実施例Ｄ４では、ロジンとして重合ロジンを、本発明で規定された範囲内で２５．０ｗｔ％、酸変性ロジンを、本発明で規定される範囲内で２０ｗｔ％含む。ロジンの合計の含有量は、本発明で規定された範囲内である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１１１】
実施例Ａ４、実施例Ｂ４、実施例Ｃ４、実施例Ｄ４でも、はんだの濡れ広がり径が上述した判定基準を満たし、はんだの濡れ広がり性に対して十分な効果が得られた。
【０１１２】
実施例Ａ５〜実施例Ａ８、実施例Ｂ５〜実施例Ｂ８、実施例Ｃ５〜実施例Ｃ８、実施例Ｄ５〜実施例Ｄ８は、アミンの量を変えたもので、実施例Ａ５では、トリス（２−カルボキシエチル）イソシアヌレートを、本発明で規定された範囲内で２０．０ｗｔ％含む。実施例Ｂ５では、トリス（２−カルボキシメチル）イソシアヌレートを、本発明で規定された範囲内で２０．０ｗｔ％含む。実施例Ｃ５では、トリス（２−カルボキシプロピル）イソシアヌレートを、本発明で規定された範囲内で２０．０ｗｔ％含む。実施例Ｄ５では、ビス（２−カルボキシエチル）イソシアヌレートを、本発明で規定された範囲内で２０．０ｗｔ％含む。また、実施例Ａ５、実施例Ｂ５、実施例Ｃ５、実施例Ｄ５では、ロジンとして重合ロジンを、本発明で規定された範囲内で４５．０ｗｔ％含む。さらに、アミンを含まず、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で２９．０ｗｔ％含む。
【０１１３】
実施例Ａ５、実施例Ｂ５、実施例Ｃ５、実施例Ｄ５では、アミンを含まずとも、イソシアヌル酸トリス（２−カルボキシアルキル）付加体の含有量を増やすことで、はんだの濡れ広がり径が上述した判定基準を満たし、はんだの濡れ広がり性に対して十分な効果が得られた。
【０１１４】
実施例Ａ６では、トリス（２−カルボキシエチル）イソシアヌレートを、本発明で規定された範囲内で２０．０ｗｔ％含む。実施例Ｂ６では、トリス（２−カルボキシメチル）イソシアヌレートを、本発明で規定された範囲内で２０．０ｗｔ％含む。実施例Ｃ６では、トリス（２−カルボキシプロピル）イソシアヌレートを、本発明で規定された範囲内で２０．０ｗｔ％含む。実施例Ｄ６では、ビス（２−カルボキシエチル）イソシアヌレートを、本発明で規定された範囲内で２０．０ｗｔ％含む。また、実施例Ａ６、実施例Ｂ６、実施例Ｃ６、実施例Ｄ６では、ロジンとして重合ロジンを、本発明で規定された範囲内で４５．０ｗｔ％含む。さらに、アミンとしてモノエタノールアミンを、本発明で規定された範囲内で０．１ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で２８．９ｗｔ％含む。
【０１１５】
実施例Ａ６、実施例Ｂ６、実施例Ｃ６、実施例Ｄ６でも、はんだの濡れ広がり径が上述した判定基準を満たし、はんだの濡れ広がり性に対して十分な効果が得られた。
【０１１６】
実施例Ａ７では、トリス（２−カルボキシエチル）イソシアヌレートを、本発明で規定された範囲内で２０．０ｗｔ％含む。実施例Ｂ７では、トリス（２−カルボキシメチル）イソシアヌレートを、本発明で規定された範囲内で２０．０ｗｔ％含む。実施例Ｃ７では、トリス（２−カルボキシプロピル）イソシアヌレートを、本発明で規定された範囲内で２０．０ｗｔ％含む。実施例Ｄ７では、ビス（２−カルボキシエチル）イソシアヌレートを、本発明で規定された範囲内で２０．０ｗｔ％含む。また、実施例Ａ７、実施例Ｂ７、実施例Ｃ７、実施例Ｄ７では、ロジンとして重合ロジンを、本発明で規定された範囲内で４５．０ｗｔ％含む。さらに、アミンとしてモノエタノールアミンを、本発明で規定された範囲内で０．５ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で２８．５ｗｔ％含む。
【０１１７】
実施例Ａ７、実施例Ｂ７、実施例Ｃ７、実施例Ｄ７でも、はんだの濡れ広がり径が上述した判定基準を満たし、はんだの濡れ広がり性に対して十分な効果が得られた。
【０１１８】
実施例Ａ８では、トリス（２−カルボキシエチル）イソシアヌレートを、本発明で規定された範囲内で５．０ｗｔ％含む。実施例Ｂ８では、トリス（２−カルボキシメチル）イソシアヌレートを、本発明で規定された範囲内で５．０ｗｔ％含む。実施例Ｃ８では、トリス（２−カルボキシプロピル）イソシアヌレートを、本発明で規定された範囲内で５．０ｗｔ％含む。実施例Ｄ８では、ビス（２−カルボキシエチル）イソシアヌレートを、本発明で規定された範囲内で５．０ｗｔ％含む。また、実施例Ａ８、実施例Ｂ８、実施例Ｃ８、実施例Ｄ８では、ロジンとして重合ロジンを、本発明で規定された範囲内で４５．０ｗｔ％含む。さらに、アミンとしてモノエタノールアミンを、本発明で規定された範囲内で１０．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３４．０ｗｔ％含む。
【０１１９】
実施例Ａ８、実施例Ｂ８、実施例Ｃ８、実施例Ｄ８でも、はんだの濡れ広がり径が上述した判定基準を満たし、はんだの濡れ広がり性に対して十分な効果が得られた。
【０１２０】
実施例Ａ９、実施例Ｂ９、実施例Ｃ９、実施例Ｄ９は、イソシアヌル酸トリス（２−カルボキシアルキル）付加体以外の有機酸を含有するもので、実施例Ａ９では、トリス（２−カルボキシエチル）イソシアヌレートを、本発明で規定された範囲内で０．５ｗｔ％含む。実施例Ｂ９では、トリス（２−カルボキシメチル）イソシアヌレートを、本発明で規定された範囲内で０．５ｗｔ％含む。実施例Ｃ９では、トリス（２−カルボキシプロピル）イソシアヌレートを、本発明で規定された範囲内で０．５ｗｔ％含む。実施例Ｄ９では、ビス（２−カルボキシエチル）イソシアヌレートを、本発明で規定された範囲内で０．５ｗｔ％含む。また、実施例Ａ９、実施例Ｂ９、実施例Ｃ９、実施例Ｄ９では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で１０．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３３．５ｗｔ％含む。
【０１２１】
実施例Ａ９、実施例Ｂ９、実施例Ｃ９、実施例Ｄ９では、イソシアヌル酸トリス（２−カルボキシアルキル）付加体以外の有機酸を含有することで、イソシアヌル酸トリス（２−カルボキシアルキル）付加体の含有量を、本発明で規定される範囲内で減らしても、はんだの濡れ広がり径が上述した判定基準を満たし、はんだの濡れ広がり性に対して十分な効果が得られた。
【０１２２】
実施例Ａ１０〜実施例Ａ１２、実施例Ｂ１０〜実施例Ｂ１２、実施例Ｃ１０〜実施例Ｃ１２、実施例Ｄ１０〜実施例Ｄ１２は、イソシアヌル酸トリス（２−カルボキシアルキル）付加体以外の有機酸を含有し、アミンの種類を変えたもので、実施例Ａ１０では、トリス（２−カルボキシエチル）イソシアヌレートを、本発明で規定された範囲内で５．０ｗｔ％含む。実施例Ｂ１０では、トリス（２−カルボキシメチル）イソシアヌレートを、本発明で規定された範囲内で５．０ｗｔ％含む。実施例Ｃ１０では、トリス（２−カルボキシプロピル）イソシアヌレートを、本発明で規定された範囲内で５．０ｗｔ％含む。実施例Ｄ１０では、ビス（２−カルボキシエチル）イソシアヌレートを、本発明で規定された範囲内で５．０ｗｔ％含む。また、実施例Ａ１０、実施例Ｂ１０、実施例Ｃ１０、実施例Ｄ１０では、ロジンとして重合ロジンを、本発明で規定された範囲内で４５．０ｗｔ％含む。さらに、有機酸としてグルタル酸を、本発明で規定される範囲内で５．０ｗｔ％、アミンとしてジフェニルグアニジンを、本発明で規定された範囲内で２．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３７．０ｗｔ％含む。
【０１２３】
実施例Ａ１０、実施例Ｂ１０、実施例Ｃ１０、実施例Ｄ１０でも、はんだの濡れ広がり径が上述した判定基準を満たし、はんだの濡れ広がり性に対して十分な効果が得られた。
【０１２４】
実施例Ａ１１では、トリス（２−カルボキシエチル）イソシアヌレートを、本発明で規定された範囲内で５．０ｗｔ％含む。実施例Ｂ１１では、トリス（２−カルボキシメチル）イソシアヌレートを、本発明で規定された範囲内で５．０ｗｔ％含む。実施例Ｃ１１では、トリス（２−カルボキシプロピル）イソシアヌレートを、本発明で規定された範囲内で５．０ｗｔ％含む。実施例Ｄ１１では、ビス（２−カルボキシエチル）イソシアヌレートを、本発明で規定された範囲内で５．０ｗｔ％含む。また、実施例Ａ１１、実施例Ｂ１１、実施例Ｃ１１、実施例Ｄ１１では、ロジンとして重合ロジンを、本発明で規定された範囲内で４５．０ｗｔ％含む。さらに、有機酸としてグルタル酸を、本発明で規定される範囲内で５．０ｗｔ％、アミンとして２−フェニルイミダゾールを、本発明で規定された範囲内で２．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３７．０ｗｔ％含む。
【０１２５】
実施例Ａ１１、実施例Ｂ１１、実施例Ｃ１１、実施例Ｄ１１でも、はんだの濡れ広がり径が上述した判定基準を満たし、はんだの濡れ広がり性に対して十分な効果が得られた。
【０１２６】
実施例Ａ１２では、トリス（２−カルボキシエチル）イソシアヌレートを、本発明で規定された範囲内で５．０ｗｔ％含む。実施例Ｂ１２では、トリス（２−カルボキシメチル）イソシアヌレートを、本発明で規定された範囲内で５．０ｗｔ％含む。実施例Ｃ１２では、トリス（２−カルボキシプロピル）イソシアヌレートを、本発明で規定された範囲内で５．０ｗｔ％含む。実施例Ｄ１２では、ビス（２−カルボキシエチル）イソシアヌレートを、本発明で規定された範囲内で５．０ｗｔ％含む。また、実施例Ａ１２、実施例Ｂ１２、実施例Ｃ１２、実施例Ｄ１２では、ロジンとして重合ロジンを、本発明で規定された範囲内で４５．０ｗｔ％含む。さらに、有機酸としてグルタル酸を、本発明で規定される範囲内で５．０ｗｔ％、アミンとして２−フェニル−４−メチルイミダゾールを、本発明で規定された範囲内で２．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３７．０ｗｔ％含む。
【０１２７】
実施例Ａ１２、実施例Ｂ１２、実施例Ｃ１２、実施例Ｄ１２でも、はんだの濡れ広がり径が上述した判定基準を満たし、はんだの濡れ広がり性に対して十分な効果が得られた。
【０１２８】
実施例Ａ１３、実施例Ｂ１３、実施例Ｃ１３，実施例Ｄ１３は、イソシアヌル酸トリス（２−カルボキシアルキル）付加体以外の有機酸の量を変えたもので、実施例Ａ１３では、トリス（２−カルボキシエチル）イソシアヌレートを、本発明で規定された範囲内で５．０ｗｔ％含む。実施例Ｂ１３では、トリス（２−カルボキシメチル）イソシアヌレートを、本発明で規定された範囲内で５．０ｗｔ％含む。実施例Ｃ１３では、トリス（２−カルボキシプロピル）イソシアヌレートを、本発明で規定された範囲内で５．０ｗｔ％含む。実施例Ｄ１３では、ビス（２−カルボキシエチル）イソシアヌレートを、本発明で規定された範囲内で５．０ｗｔ％含む。また、実施例Ａ１３、実施例Ｂ１３、実施例Ｃ１３、実施例Ｄ１３では、ロジンとして重合ロジンを、本発明で規定された範囲内で４５．０ｗｔ％含む。さらに、有機酸としてグルタル酸を、本発明で規定される範囲内で１０．０ｗｔ％、アミンを含まず、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３４．０ｗｔ％含む。
【０１２９】
実施例Ａ１３、実施例Ｂ１３、実施例Ｃ１３、実施例Ｄ１３では、イソシアヌル酸トリス（２−カルボキシアルキル）付加体以外の有機酸の含有量を、本発明で規定される範囲内で増やすことで、アミンを含まずとも、はんだの濡れ広がり径が上述した判定基準を満たし、はんだの濡れ広がり性に対して十分な効果が得られた。
【０１３０】
実施例Ａ１４、実施例Ｂ１４、実施例Ｃ１４，実施例Ｄ１４は、イソシアヌル酸トリス（２−カルボキシアルキル）付加体以外の有機酸の量を変えたもので、実施例Ａ１４では、トリス（２−カルボキシエチル）イソシアヌレートを、本発明で規定された範囲内で５．０ｗｔ％含む。実施例Ｂ１４では、トリス（２−カルボキシメチル）イソシアヌレートを、本発明で規定された範囲内で５．０ｗｔ％含む。実施例Ｃ１４では、トリス（２−カルボキシプロピル）イソシアヌレートを、本発明で規定された範囲内で５．０ｗｔ％含む。実施例Ｄ１４では、ビス（２−カルボキシエチル）イソシアヌレートを、本発明で規定された範囲内で５．０ｗｔ％含む。また、実施例Ａ１４、実施例Ｂ１４、実施例Ｃ１４、実施例Ｄ１４では、ロジンとして重合ロジンを、本発明で規定された範囲内で４５．０ｗｔ％含む。さらに、有機酸としてアジピン酸を、本発明で規定される範囲内で５．０ｗｔ％、アミンを含まず、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１３１】
実施例Ａ１４、実施例Ｂ１４、実施例Ｃ１４、実施例Ｄ１４では、イソシアヌル酸トリス（２−カルボキシアルキル）付加体以外の有機酸の種類を変えることで、アミンを含まずとも、はんだの濡れ広がり径が上述した判定基準を満たし、はんだの濡れ広がり性に対して十分な効果が得られた。
【０１３２】
実施例Ａ１５〜実施例Ａ１６、実施例Ｂ１５〜実施例Ｂ１６、実施例Ｃ１５〜実施例Ｃ１６、実施例Ｄ１５〜実施例Ｄ１６は、イソシアヌル酸トリス（２−カルボキシアルキル）付加体以外の有機酸を含有し、有機ハロゲン化合物の量を変えたもので、実施例Ａ１５では、トリス（２−カルボキシエチル）イソシアヌレートを、本発明で規定された範囲内で５．０ｗｔ％含む。実施例Ｂ１５では、トリス（２−カルボキシメチル）イソシアヌレートを、本発明で規定された範囲内で５．０ｗｔ％含む。実施例Ｃ１５では、トリス（２−カルボキシプロピル）イソシアヌレートを、本発明で規定された範囲内で５．０ｗｔ％含む。実施例Ｄ１５では、ビス（２−カルボキシエチル）イソシアヌレートを、本発明で規定された範囲内で５．０ｗｔ％含む。また、実施例Ａ１５、実施例Ｂ１５、実施例Ｃ１５、実施例Ｄ１５では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、有機ハロゲン化合物を含まず、チキソ剤としてヒマシ硬化油を、本発明で規定される範囲内で５ｗｔ％含み、残部を溶剤としてヘキシルジグリコールを、本発明で規定された範囲内で３５．０ｗｔ％含む。
【０１３３】
実施例Ａ１５、実施例Ｂ１５、実施例Ｃ１５、実施例Ｄ１５では、イソシアヌル酸トリス（２−カルボキシアルキル）付加体以外の有機酸と、アミンを本発明で規定される範囲内で含有することで、有機ハロゲン化合物を含まずとも、はんだの濡れ広がり径が上述した判定基準を満たし、はんだの濡れ広がり性に対して十分な効果が得られた。
【０１３４】
実施例Ａ１６では、トリス（２−カルボキシエチル）イソシアヌレートを、本発明で規定された範囲内で５．０ｗｔ％含む。実施例Ｂ１６では、トリス（２−カルボキシメチル）イソシアヌレートを、本発明で規定された範囲内で５．０ｗｔ％含む。実施例Ｃ１６では、トリス（２−カルボキシプロピル）イソシアヌレートを、本発明で規定された範囲内で５．０ｗｔ％含む。実施例Ｄ１６では、ビス（２−カルボキシエチル）イソシアヌレートを、本発明で規定された範囲内で５．０ｗｔ％含む。また、実施例Ａ１６、実施例Ｂ１６、実施例Ｃ１６、実施例Ｄ１６では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で５．０ｗｔ％、チキソ剤としてヒマシ硬化油を、本発明で規定される範囲内で５ｗｔ％含み、残部を溶剤としてヘキシルジグリコールを、本発明で規定された範囲内で３０．０ｗｔ％含む。
【０１３５】
実施例Ａ１６、実施例Ｂ１６、実施例Ｃ１６、実施例Ｄ１６では、イソシアヌル酸トリス（２−カルボキシアルキル）付加体以外の有機酸と、アミンと、さらに有機ハロゲン化合物を本発明で規定される範囲内で含有することでも、はんだの濡れ広がり径が上述した判定基準を満たし、はんだの濡れ広がり性に対して十分な効果が得られた。
【０１３６】
実施例Ａ１７、実施例Ｂ１７、実施例Ｃ１７、実施例Ｄ１７は、イソシアヌル酸トリス（２−カルボキシアルキル）付加体以外の有機酸を含有し、有機ハロゲン化合物の種類を変えたもので、実施例Ａ１７では、トリス（２−カルボキシエチル）イソシアヌレートを、本発明で規定された範囲内で５．０ｗｔ％含む。実施例Ｂ１７では、トリス（２−カルボキシメチル）イソシアヌレートを、本発明で規定された範囲内で５．０ｗｔ％含む。実施例Ｃ１７では、トリス（２−カルボキシプロピル）イソシアヌレートを、本発明で規定された範囲内で５．０ｗｔ％含む。実施例Ｄ１７では、ビス（２−カルボキシエチル）イソシアヌレートを、本発明で規定された範囲内で５．０ｗｔ％含む。また、実施例Ａ１７、実施例Ｂ１７、実施例Ｃ１７、実施例Ｄ１７では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、有機ハロゲン化合物としてトリアリルイソシアヌレート６臭化物を、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３４．０ｗｔ％含む。
【０１３７】
実施例Ａ１７、実施例Ｂ１７、実施例Ｃ１７、実施例Ｄ１７でも、はんだの濡れ広がり径が上述した判定基準を満たし、はんだの濡れ広がり性に対して十分な効果が得られた。
【０１３８】
実施例Ａ１８、実施例Ｂ１８、実施例Ｃ１８、実施例Ｄ１８は、イソシアヌル酸トリス（２−カルボキシアルキル）付加体以外の有機酸を含有し、アミンハロゲン水素酸塩を含有するもので、実施例Ａ１８では、トリス（２−カルボキシエチル）イソシアヌレートを、本発明で規定された範囲内で５．０ｗｔ％含む。実施例Ｂ１８では、トリス（２−カルボキシメチル）イソシアヌレートを、本発明で規定された範囲内で５．０ｗｔ％含む。実施例Ｃ１８では、トリス（２−カルボキシプロピル）イソシアヌレートを、本発明で規定された範囲内で５．０ｗｔ％含む。実施例Ｄ１８では、ビス（２−カルボキシエチル）イソシアヌレートを、本発明で規定された範囲内で５．０ｗｔ％含む。また、実施例Ａ１８、実施例Ｂ１８、実施例Ｃ１８、実施例Ｄ１８では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、アミンハロゲン水素酸塩としてアニリン・ＨＣｌを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３４．０ｗｔ％含む。
【０１３９】
実施例Ａ１８、実施例Ｂ１８、実施例Ｃ１８、実施例Ｄ１８でも、はんだの濡れ広がり径が上述した判定基準を満たし、はんだの濡れ広がり性に対して十分な効果が得られた。
【０１４０】
実施例Ａ１９、実施例Ｂ１９、実施例Ｃ１９、実施例Ｄ１９は、イソシアヌル酸トリス（２−カルボキシアルキル）付加体以外の有機酸を含有し、アミンハロゲン水素酸塩の種類を変えたもので、実施例Ａ１９では、トリス（２−カルボキシエチル）イソシアヌレートを、本発明で規定された範囲内で５．０ｗｔ％含む。実施例Ｂ１９では、トリス（２−カルボキシメチル）イソシアヌレートを、本発明で規定された範囲内で５．０ｗｔ％含む。実施例Ｃ１９では、トリス（２−カルボキシプロピル）イソシアヌレートを、本発明で規定された範囲内で５．０ｗｔ％含む。実施例Ｄ１９では、ビス（２−カルボキシエチル）イソシアヌレートを、本発明で規定された範囲内で５．０ｗｔ％含む。また、実施例Ａ１９、実施例Ｂ１９、実施例Ｃ１９、実施例Ｄ１９では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、アミンハロゲン水素酸塩としてアニリン・ＨＢｒを、本発明で規定される範囲内で５．０ｗｔ％、チキソ剤としてヒマシ硬化油を、本発明で規定される範囲内で５ｗｔ％含み、残部を溶剤としてヘキシルジグリコールを、本発明で規定された範囲内で３０．０ｗｔ％含む。
【０１４１】
実施例Ａ１９、実施例Ｂ１９、実施例Ｃ１９、実施例Ｄ１９でも、はんだの濡れ広がり径が上述した判定基準を満たし、はんだの濡れ広がり性に対して十分な効果が得られた。
【０１４２】
実施例Ａ２０〜実施例Ａ２３、実施例Ｂ２０〜実施例Ｂ２３、実施例Ｃ２０〜実施例Ｃ２３，実施例Ｄ２０〜実施例Ｄ２３は、チキソ剤の量、種類を変えたもので、実施例Ａ２０では、トリス（２−カルボキシエチル）イソシアヌレートを、本発明で規定された範囲内で５．０ｗｔ％含む。実施例Ｂ２０では、トリス（２−カルボキシメチル）イソシアヌレートを、本発明で規定された範囲内で５．０ｗｔ％含む。実施例Ｃ２０では、トリス（２−カルボキシプロピル）イソシアヌレートを、本発明で規定された範囲内で５．０ｗｔ％含む。実施例Ｄ２０では、ビス（２−カルボキシエチル）イソシアヌレートを、本発明で規定された範囲内で５．０ｗｔ％含む。また、実施例Ａ２０、実施例Ｂ２０、実施例Ｃ２０、実施例Ｄ２０では、ロジンとして重合ロジンを、本発明で規定された範囲内で４５．０ｗｔ％、酸変性ロジンを、本発明で規定される範囲内で５ｗｔ％含む。ロジンの合計の含有量は、本発明で規定された範囲内である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤を含まず、残部を溶剤としてヘキシルジグリコールを、本発明で規定された範囲内で３９．０ｗｔ％含む。
【０１４３】
実施例Ａ２０、実施例Ｂ２０、実施例Ｃ２０、実施例Ｄ２０でも、はんだの濡れ広がり径が上述した判定基準を満たし、はんだの濡れ広がり性に対して十分な効果が得られた。
【０１４４】
実施例Ａ２１では、トリス（２−カルボキシエチル）イソシアヌレートを、本発明で規定された範囲内で５．０ｗｔ％含む。実施例Ｂ２１では、トリス（２−カルボキシメチル）イソシアヌレートを、本発明で規定された範囲内で５．０ｗｔ％含む。実施例Ｃ２１では、トリス（２−カルボキシプロピル）イソシアヌレートを、本発明で規定された範囲内で５．０ｗｔ％含む。実施例Ｄ２１では、ビス（２−カルボキシエチル）イソシアヌレートを、本発明で規定された範囲内で５．０ｗｔ％含む。また、実施例Ａ２１、実施例Ｂ２１、実施例Ｃ２１、実施例Ｄ２１では、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてポリアマイド系チキソ剤を、本発明で規定される範囲内で５．０ｗｔ％含み、残部を溶剤としてヘキシルジグリコールを、本発明で規定された範囲内で３９．０ｗｔ％含む。
【０１４５】
実施例Ａ２１、実施例Ｂ２１、実施例Ｃ２１、実施例Ｄ２１でも、はんだの濡れ広がり径が上述した判定基準を満たし、はんだの濡れ広がり性に対して十分な効果が得られた。
【０１４６】
実施例Ａ２２では、トリス（２−カルボキシエチル）イソシアヌレートを、本発明で規定された範囲内で５．０ｗｔ％含む。実施例Ｂ２２では、トリス（２−カルボキシメチル）イソシアヌレートを、本発明で規定された範囲内で５．０ｗｔ％含む。実施例Ｃ２２では、トリス（２−カルボキシプロピル）イソシアヌレートを、本発明で規定された範囲内で５．０ｗｔ％含む。実施例Ｄ２２では、ビス（２−カルボキシエチル）イソシアヌレートを、本発明で規定された範囲内で５．０ｗｔ％含む。また、実施例Ａ２２、実施例Ｂ２２、実施例Ｃ２２、実施例Ｄ２２では、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてビスアマイド系チキソ剤を、本発明で規定される範囲内で５．０ｗｔ％含み、残部を溶剤としてヘキシルジグリコールを、本発明で規定された範囲内で３９．０ｗｔ％含む。
【０１４７】
実施例Ａ２２、実施例Ｂ２２、実施例Ｃ２２、実施例Ｄ２２でも、はんだの濡れ広がり径が上述した判定基準を満たし、はんだの濡れ広がり性に対して十分な効果が得られた。
【０１４８】
実施例Ａ２３では、トリス（２−カルボキシエチル）イソシアヌレートを、本発明で規定された範囲内で５．０ｗｔ％含む。実施例Ｂ２３では、トリス（２−カルボキシメチル）イソシアヌレートを、本発明で規定された範囲内で５．０ｗｔ％含む。実施例Ｃ２３では、トリス（２−カルボキシプロピル）イソシアヌレートを、本発明で規定された範囲内で５．０ｗｔ％含む。実施例Ｄ２３では、ビス（２−カルボキシエチル）イソシアヌレートを、本発明で規定された範囲内で５．０ｗｔ％含む。また、実施例Ａ２３、実施例Ｂ２３、実施例Ｃ２３、実施例Ｄ２３では、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてアマイド系チキソ剤を、本発明で規定される範囲内で５．０ｗｔ％含み、残部を溶剤としてヘキシルジグリコールを、本発明で規定された範囲内で３９．０ｗｔ％含む。
【０１４９】
実施例Ａ２３、実施例Ｂ２３、実施例Ｃ２３、実施例Ｄ２３でも、はんだの濡れ広がり径が上述した判定基準を満たし、はんだの濡れ広がり性に対して十分な効果が得られた。
【０１５０】
実施例Ａ２４〜実施例Ａ２６、実施例Ｂ２４〜実施例Ｂ２６、実施例Ｃ２４〜実施例Ｃ２６，実施例Ｄ２４〜実施例Ｄ２６は、他の樹脂を含有したもので、実施例Ａ２４では、トリス（２−カルボキシエチル）イソシアヌレートを、本発明で規定された範囲内で５．０ｗｔ％含む。実施例Ｂ２４では、トリス（２−カルボキシメチル）イソシアヌレートを、本発明で規定された範囲内で５．０ｗｔ％含む。実施例Ｃ２４では、トリス（２−カルボキシプロピル）イソシアヌレートを、本発明で規定された範囲内で５．０ｗｔ％含む。実施例Ｄ２４では、ビス（２−カルボキシエチル）イソシアヌレートを、本発明で規定された範囲内で５．０ｗｔ％含む。また、実施例Ａ２４、実施例Ｂ２４、実施例Ｃ２４、実施例Ｄ２４では、ロジンとして重合ロジンを、本発明で規定された範囲内で２５．０ｗｔ％、他の樹脂としてアクリル樹脂を、本発明で規定される範囲内で１０．０ｗｔ％、アクリル・ポリエチレン共重合樹脂を本発明で規定される範囲内で１０．０ｗｔ％含む。他の樹脂の合計の含有量は、本発明で規定された範囲内であり、アクリル樹脂とロジンの比率（アクリル樹脂／ロジン）は、本発明で規定される範囲内で０．８である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【０１５１】
実施例Ａ２４、実施例Ｂ２４、実施例Ｃ２４、実施例Ｄ２４では、他の樹脂としてアクリル樹脂を含むことでも、はんだの濡れ広がり径が上述した判定基準を満たし、はんだの濡れ広がり性に対して十分な効果が得られた。
【０１５２】
実施例Ａ２５では、トリス（２−カルボキシエチル）イソシアヌレートを、本発明で規定された範囲内で５．０ｗｔ％含む。実施例Ｂ２５では、トリス（２−カルボキシメチル）イソシアヌレートを、本発明で規定された範囲内で５．０ｗｔ％含む。実施例Ｃ２５では、トリス（２−カルボキシプロピル）イソシアヌレートを、本発明で規定された範囲内で５．０ｗｔ％含む。実施例Ｄ２５では、ビス（２−カルボキシエチル）イソシアヌレートを、本発明で規定された範囲内で５．０ｗｔ％含む。また、実施例Ａ２５、実施例Ｂ２５、実施例Ｃ２５、実施例Ｄ２５では、ロジンとして重合ロジンを、本発明で規定された範囲内で４０．０ｗｔ％、アクリル樹脂を、本発明で規定される範囲内で５．０ｗｔ％含む。アクリル樹脂とロジンの比率（アクリル樹脂／ロジン）は、本発明で規定される範囲内で０．１２５である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【０１５３】
実施例Ａ２５、実施例Ｂ２５、実施例Ｃ２５、実施例Ｄ２５でも、はんだの濡れ広がり径が上述した判定基準を満たし、はんだの濡れ広がり性に対して十分な効果が得られた。
【０１５４】
実施例Ａ２６では、トリス（２−カルボキシエチル）イソシアヌレートを、本発明で規定された範囲内で５．０ｗｔ％含む。実施例Ｂ２６では、トリス（２−カルボキシメチル）イソシアヌレートを、本発明で規定された範囲内で５．０ｗｔ％含む。実施例Ｃ２６では、トリス（２−カルボキシプロピル）イソシアヌレートを、本発明で規定された範囲内で５．０ｗｔ％含む。実施例Ｄ２６では、ビス（２−カルボキシエチル）イソシアヌレートを、本発明で規定された範囲内で５．０ｗｔ％含む。また、実施例Ａ２６、実施例Ｂ２６、実施例Ｃ２６、実施例Ｄ２６では、ロジンとして重合ロジンを、本発明で規定された範囲内で５．０ｗｔ％、アクリル樹脂を、本発明で規定される範囲内で２０．０ｗｔ％、アクリル・ポリエチレン共重合樹脂を本発明で規定される範囲内で１０．０ｗｔ％含む。他の樹脂の合計の含有量は、本発明で規定された範囲内であり、アクリル樹脂とロジンの比率（アクリル樹脂／ロジン）は、本発明で規定される範囲内で６．０である。また、有機酸としてアジピン酸を、本発明で規定される範囲内で５．０ｗｔ％、水添ダイマー酸を、本発明で規定される範囲内で５．０ｗｔ％含む。有機酸の合計の含有量は、本発明で規定された範囲内である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【０１５５】
実施例Ａ２６、実施例Ｂ２６、実施例Ｃ２６、実施例Ｄ２６では、他の樹脂としてアクリル樹脂を含むことで、ロジンの含有量を本発明で規定される範囲内で減らしても、はんだの濡れ広がり径が上述した判定基準を満たし、はんだの濡れ広がり性に対して十分な効果が得られた。
【０１５６】
これに対し、比較例Ａ１では、トリス（２−カルボキシエチル）イソシアヌレートを含まず、他のイソシアヌル酸トリス（２−カルボキシアルキル）付加体も含まない。比較例Ｂ１では、トリス（２−カルボキシメチル）イソシアヌレートを含まず、他のイソシアヌル酸トリス（２−カルボキシアルキル）付加体も含まない。比較例Ｃ１では、トリス（２−カルボキシプロピル）イソシアヌレートを含まず、他のイソシアヌル酸トリス（２−カルボキシアルキル）付加体も含まない。比較例Ｄ１は、ビス（２−カルボキシエチル）イソシアヌレートトリス（２−カルボキシエチル）イソシアヌレートを含まず、他のイソシアヌル酸トリス（２−カルボキシアルキル）付加体も含まない。また、比較例Ａ１、比較例Ｂ１、比較例Ｃ１、比較例Ｄ１では、ロジンとして重合ロジンを、本発明で規定された範囲内で４５．０ｗｔ％、有機酸としてグルタル酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【０１５７】
比較例Ａ１、比較例Ｂ１、比較例Ｃ１、比較例Ｄ１では、イソシアヌル酸トリス（２−カルボキシアルキル）付加体の何れも含まないことで、ロジン、有機酸、アミン、有機ハロゲン化合物、チキソ剤、溶剤を、本発明で規定される範囲内で含んでも、はんだの濡れ広がり径が上述した判定基準を満たさず、はんだの濡れ広がり性に対して効果が得られなかった。
【０１５８】
比較例Ａ２では、トリス（２−カルボキシエチル）イソシアヌレートを含まず、他のイソシアヌル酸トリス（２−カルボキシアルキル）付加体も含まない。比較例Ｂ２では、トリス（２−カルボキシメチル）イソシアヌレートを含まず、他のイソシアヌル酸トリス（２−カルボキシアルキル）付加体も含まない。比較例Ｃ２では、トリス（２−カルボキシプロピル）イソシアヌレートを含まず、他のイソシアヌル酸トリス（２−カルボキシアルキル）付加体も含まない。比較例Ｄ２は、ビス（２−カルボキシエチル）イソシアヌレートトリス（２−カルボキシエチル）イソシアヌレートを含まず、他のイソシアヌル酸トリス（２−カルボキシアルキル）付加体も含まない。また、比較例Ａ２、比較例Ｂ２、比較例Ｃ２、比較例Ｄ２では、ロジンとして重合ロジンを、本発明で規定された範囲内で４５．０ｗｔ％、有機酸としてアジピン酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【０１５９】
比較例Ａ２、比較例Ｂ２、比較例Ｃ２、比較例Ｄ２では、イソシアヌル酸トリス（２−カルボキシアルキル）付加体の何れも含まないことで、ロジン、有機酸、アミン、有機ハロゲン化合物、チキソ剤、溶剤を、本発明で規定される範囲内で含み、かつ有機酸の種類を変えても、はんだの濡れ広がり径が上述した判定基準を満たさず、はんだの濡れ広がり性に対して効果が得られなかった。
【０１６０】
表９は、イソシアヌル酸トリス（２−カルボキシアルキル）付加体としてトリス（２−カルボキシエチル）イソシアヌレート、トリス（２−カルボキシメチル）イソシアヌレート、トリス（２−カルボキシプロピル）イソシアヌレート、ビス（２−カルボキシエチル）イソシアヌレートを複合添加した実施例、他のイソシアヌル酸トリス（２−カルボキシアルキル）付加体の何れも含まない比較例である。
【０１６１】
実施例Ｅ１では、トリス（２−カルボキシエチル）イソシアヌレートを、本発明で規定された範囲内で１．２５ｗｔ％、トリス（２−カルボキシメチル）イソシアヌレートを、本発明で規定された範囲内で１．２５ｗｔ％、トリス（２−カルボキシプロピル）イソシアヌレートを、本発明で規定された範囲内で１．２５ｗｔ％、ビス（２−カルボキシエチル）イソシアヌレートを、本発明で規定された範囲内で１．２５ｗｔ％含む。イソシアヌル酸トリス（２−カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１６２】
実施例Ｅ１では、イソシアヌル酸トリス（２−カルボキシアルキル）付加体を複合添加しても、はんだの濡れ広がり径が上述した判定基準を満たし、はんだの濡れ広がり性に対して十分な効果が得られた。
【０１６３】
実施例Ｅ２では、トリス（２−カルボキシエチル）イソシアヌレートを、本発明で規定された範囲内で２．５ｗｔ％、トリス（２−カルボキシメチル）イソシアヌレートを、本発明で規定された範囲内で２．５ｗｔ％含む。イソシアヌル酸トリス（２−カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１６４】
実施例Ｅ２でも、はんだの濡れ広がり径が上述した判定基準を満たし、はんだの濡れ広がり性に対して十分な効果が得られた。
【０１６５】
実施例Ｅ３では、トリス（２−カルボキシエチル）イソシアヌレートを、本発明で規定された範囲内で２．５ｗｔ％、トリス（２−カルボキシプロピル）イソシアヌレートを、本発明で規定された範囲内で２．５ｗｔ％含む。イソシアヌル酸トリス（２−カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１６６】
実施例Ｅ３でも、はんだの濡れ広がり径が上述した判定基準を満たし、はんだの濡れ広がり性に対して十分な効果が得られた。
【０１６７】
実施例Ｅ４では、トリス（２−カルボキシエチル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（２−カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１６８】
実施例Ｅ４でも、はんだの濡れ広がり径が上述した判定基準を満たし、はんだの濡れ広がり性に対して十分な効果が得られた。
【０１６９】
実施例Ｅ５では、トリス（２−カルボキシメチル）イソシアヌレートを、本発明で規定された範囲内で２．５ｗｔ％、トリス（２−カルボキシプロピル）イソシアヌレートを、本発明で規定された範囲内で２．５ｗｔ％含む。イソシアヌル酸トリス（２−カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１７０】
実施例Ｅ５でも、はんだの濡れ広がり径が上述した判定基準を満たし、はんだの濡れ広がり性に対して十分な効果が得られた。
【０１７１】
実施例Ｅ６では、トリス（２−カルボキシメチル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（２−カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１７２】
実施例Ｅ６でも、はんだの濡れ広がり径が上述した判定基準を満たし、はんだの濡れ広がり性に対して十分な効果が得られた。
【０１７３】
実施例Ｅ７では、トリス（２−カルボキシプロピル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（２−カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１７４】
実施例Ｅ７でも、はんだの濡れ広がり径が上述した判定基準を満たし、はんだの濡れ広がり性に対して十分な効果が得られた。
【０１７５】
実施例Ｅ８では、トリス（２−カルボキシエチル）イソシアヌレートを、本発明で規定された範囲内で２．５ｗｔ％、トリス（２−カルボキシメチル）イソシアヌレートを、本発明で規定された範囲内で２．５ｗｔ％、トリス（２−カルボキシプロピル）イソシアヌレートを、本発明で規定された範囲内で２．５ｗｔ％含む。イソシアヌル酸トリス（２−カルボキシアルキル）付加体の合計の含有量は７．５ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で３．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３８．５ｗｔ％含む。
【０１７６】
実施例Ｅ８でも、はんだの濡れ広がり径が上述した判定基準を満たし、はんだの濡れ広がり性に対して十分な効果が得られた。
【０１７７】
実施例Ｅ９では、トリス（２−カルボキシエチル）イソシアヌレートを、本発明で規定された範囲内で２．５ｗｔ％、トリス（２−カルボキシメチル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（２−カルボキシアルキル）付加体の合計の含有量は７．５ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で３．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３８．５ｗｔ％含む。
【０１７８】
実施例Ｅ９でも、はんだの濡れ広がり径が上述した判定基準を満たし、はんだの濡れ広がり性に対して十分な効果が得られた。
【０１７９】
実施例Ｅ１０では、トリス（２−カルボキシエチル）イソシアヌレートを、本発明で規定された範囲内で２．５ｗｔ％、トリス（２−カルボキシプロピル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（２−カルボキシアルキル）付加体の合計の含有量は７．５ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で３．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３８．５ｗｔ％含む。
【０１８０】
実施例Ｅ１０でも、はんだの濡れ広がり径が上述した判定基準を満たし、はんだの濡れ広がり性に対して十分な効果が得られた。
【０１８１】
実施例Ｅ１１では、トリス（２−カルボキシメチル）イソシアヌレートを、本発明で規定された範囲内で２．５ｗｔ％、トリス（２−カルボキシプロピル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（２−カルボキシアルキル）付加体の合計の含有量は７．５ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で３．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３８．５ｗｔ％含む。
【０１８２】
実施例Ｅ１１でも、はんだの濡れ広がり径が上述した判定基準を満たし、はんだの濡れ広がり性に対して十分な効果が得られた。
【０１８３】
実施例Ｅ１２では、トリス（２−カルボキシエチル）イソシアヌレートを、本発明で規定された範囲内で１．２５ｗｔ％、トリス（２−カルボキシメチル）イソシアヌレートを、本発明で規定された範囲内で１．２５ｗｔ％、トリス（２−カルボキシプロピル）イソシアヌレートを、本発明で規定された範囲内で１．２５ｗｔ％、ビス（２−カルボキシエチル）イソシアヌレートを、本発明で規定された範囲内で１．２５ｗｔ％含む。イソシアヌル酸トリス（２−カルボキシアルキル）付加体の合計の含有量は５．０ｗｔ％で、本発明で規定される範囲内である。また、ロジンとして重合ロジンを、本発明で規定された範囲内で５．０ｗｔ％、水添ロジンを、本発明で規定された範囲内で１０．０ｗｔ％、酸変性ロジンを、本発明で規定された範囲内で１５．０ｗｔ％含む。ロジンの合計の含有量は、本発明で規定される範囲内である。さらに、有機酸としてアジピン酸を、本発明で規定される範囲内で５．０ｗｔ％、水添ダイマー酸を、本発明で規定される範囲内で１０．０ｗｔ％含む。有機酸の合計の含有量は、本発明で規定された範囲内である。また、アミンとして２−フェニルイミダゾールを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【０１８４】
実施例Ｅ１２でも、はんだの濡れ広がり径が上述した判定基準を満たし、はんだの濡れ広がり性に対して十分な効果が得られた。
【０１８５】
実施例Ｅ１３では、トリス（２−カルボキシエチル）イソシアヌレートを、本発明で規定された範囲内で１．２５ｗｔ％、トリス（２−カルボキシメチル）イソシアヌレートを、本発明で規定された範囲内で１．２５ｗｔ％、トリス（２−カルボキシプロピル）イソシアヌレートを、本発明で規定された範囲内で１．２５ｗｔ％、ビス（２−カルボキシエチル）イソシアヌレートを、本発明で規定された範囲内で１．２５ｗｔ％含む。イソシアヌル酸トリス（２−カルボキシアルキル）付加体の合計の含有量は５．０ｗｔ％で、本発明で規定される範囲内である。また、ロジンとして重合ロジンを、本発明で規定された範囲内で５．０ｗｔ％、アクリル樹脂を、本発明で規定される範囲内で２０．０ｗｔ％、アクリル・ポリエチレン共重合樹脂を、本発明で規定される範囲内で１０．０ｗｔ％含む。他の樹脂の合計の含有量は、本発明で規定された範囲内であり、アクリル樹脂とロジンの比率（アクリル樹脂／ロジン）は、本発明で規定される範囲内で６．０である。また、有機酸としてアジピン酸を、本発明で規定される範囲内で５．０ｗｔ％、水添ダイマー酸を、本発明で規定される範囲内で５．０ｗｔ％含む。有機酸の合計の含有量は、本発明で規定された範囲内である。さらに、アミンとしてジフェニルグアニジンを、本発明で規定された範囲内で１．０ｗｔ％、２−フェニル−４−メチルイミダゾールを、本発明で規定された範囲内で４．０ｗｔ％含む。アミンの合計の含有量は、本発明で規定された範囲内である。また、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【０１８６】
実施例Ｅ１３でも、はんだの濡れ広がり径が上述した判定基準を満たし、はんだの濡れ広がり性に対して十分な効果が得られた。
【０１８７】
これに対し、比較例Ｅ１では、トリス（２−カルボキシエチル）イソシアヌレート、トリス（２−カルボキシメチル）イソシアヌレート、トリス（２−カルボキシプロピル）イソシアヌレート、ビス（２−カルボキシエチル）イソシアヌレートトリス（２−カルボキシエチル）イソシアヌレートの何れも含まない。また、ロジンとして重合ロジンを、本発明で規定された範囲内で４５．０ｗｔ％、有機酸としてグルタル酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【０１８８】
比較例Ｅ１では、イソシアヌル酸トリス（２−カルボキシアルキル）付加体の何れも含まないことで、ロジン、有機酸、アミン、有機ハロゲン化合物、チキソ剤、溶剤を、本発明で規定される範囲内で含んでも、はんだの濡れ広がり径が上述した判定基準を満たさず、はんだの濡れ広がり性に対して効果が得られなかった。
【０１８９】
比較例Ｅ２では、トリス（２−カルボキシエチル）イソシアヌレート、トリス（２−カルボキシメチル）イソシアヌレート、トリス（２−カルボキシプロピル）イソシアヌレート、ビス（２−カルボキシエチル）イソシアヌレートトリス（２−カルボキシエチル）イソシアヌレートの何れも含まない。また、ロジンとして重合ロジンを、本発明で規定された範囲内で４５．０ｗｔ％、有機酸としてアジピン酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【０１９０】
比較例Ｅ２では、イソシアヌル酸トリス（２−カルボキシアルキル）付加体の何れも含まないことで、ロジン、有機酸、アミン、有機ハロゲン化合物、チキソ剤、溶剤を、本発明で規定される範囲内で含み、かつ有機酸の種類を変えても、はんだの濡れ広がり径が上述した判定基準を満たさず、はんだの濡れ広がり性に対して効果が得られなかった。
【０１９１】
＜ソルダペーストの増粘抑制効果の評価＞
上述した実施例Ｅ１２のフラックスと、以下の表１０〜表１５に示す組成のはんだ合金を使用して調合したソルダペーストの増粘抑制効果についても検証した。実施例Ｅ１２は、上述したように、イソシアヌル酸トリス（２−カルボキシアルキル）付加体としてトリス（２−カルボキシエチル）イソシアヌレート、トリス（２−カルボキシメチル）イソシアヌレート、トリス（２−カルボキシプロピル）イソシアヌレート及びビス（２−カルボキシエチル）イソシアヌレートを含み、アクリル樹脂を含まない。表９に示す実施例Ｅ１２のフラックスと、表１０〜表１５に示す合金組成からなりＪＩＳ  Ｚ  ３２８４−１：２０１４における粉末サイズの分類（表２）において記号４を満たすサイズ（粒度分布）のはんだ粉末とを混合してソルダペーストを作製した。フラックスとはんだ粉末との質量比は、フラックス：はんだ粉末＝１１：８９である。
【０１９２】
（１）検証方法
得られたソルダペーストについて、ＪＩＳ  Ｚ  ３２８４−３：２０１４の「４．２  粘度特性試験」に記載された方法に従って、回転粘度計（ＰＣＵ−２０５、株式会社マルコム製）を用い、回転数：１０ｒｐｍ、測定温度：２５℃にて、粘度を１２時間測定し続けた。そして、初期粘度（撹拌３０分後の粘度）と１２時間後の粘度とを比較し、以下の基準に基づいて増粘抑制効果の評価を行った。
（２）判定基準
〇：１３時間後の粘度≦初期粘度×１．２：経時での粘度上昇が小さく良好
×：１３時間後の粘度＞初期粘度×１．２：経時での粘度上昇が大きく不良  
【０１９３】
【表１０】
2020163457.tif 000012
【０１９４】
【表１１】
2020163457.tif 000013
【０１９５】
【表１２】
2020163457.tif 000014
【０１９６】
【表１３】
2020163457.tif 000015
【０１９７】
【表１４】
2020163457.tif 000016
【０１９８】
【表１５】
2020163457.tif 000017
【０１９９】
表９に示す実施例Ｅ１２のフラックスと、上記の数（１）式及び数（２）式を満たす表１０〜表１５に示す実施例１Ａ〜１０８Ａのはんだ合金を使用したソルダペーストでは、はんだの濡れ広がり性に加えて、いずれの合金組成においても本発明の要件をすべて満たすため、ソルダペーストの増粘抑制効果に対して十分な効果が得られた。なお、フラックスと混合する前の実施例１Ａ〜１０８Ａのはんだ粉末について、エスアイアイ・ナノテクノロジー株式会社製、型番：ＥＸＳＴＡＲ ＤＳＣ７０２０を用い、サンプル量：約３０ｍｇ、昇温速度：１５℃／ｍｉｎにてＤＳＣ測定を行い、固相線温度及び液相線温度を得て、得られた液相線温度から固相線温度を引いてΔＴを求めたところ、いずれの実施例もΔＴが１０℃以下であり、ΔＴが適した範囲であった。
【０２００】
これに対して、表９に示す実施例Ｅ１２のフラックスと、表１０〜表１５に示す比較例１Ａ、３Ａ、５Ａ、７Ａ、９Ａ及び１１Ａのはんだ合金を使用したソルダペーストでは、はんだ合金がＡｓを含有しないため、増粘抑制効果が発揮されなかった。
【０２０１】
表９に示す実施例Ｅ１２のフラックスと、表１０〜表１５に示す比較例２Ａ、４Ａ、６Ａ、８Ａ、１０Ａ及び１２Ａのはんだ合金を使用したソルダペーストでは、（１）式が下限未満であるため、増粘抑制効果が発揮されなかった。
【０２０２】
次に、表１〜表９に示す実施例の中で、実施例Ａ１０、実施例Ａ２６、実施例Ｂ１０、実施例Ｂ２６、実施例Ｃ１０、実施例Ｃ２６、実施例Ｄ１０、実施例Ｄ２６、実施例Ｅ１３と、以下の表１６に示す組成のはんだ合金を使用して調合したソルダペーストの増粘抑制効果についても検証した。なお、実施例Ａ１０は、上述したように、イソシアヌル酸トリス（２−カルボキシアルキル）付加体としてトリス（２−カルボキシエチル）イソシアヌレートを含み、アクリル樹脂を含まない。実施例Ａ２６は、トリス（２−カルボキシエチル）イソシアヌレートを含み、アクリル樹脂を含む。実施例Ｂ１０は、イソシアヌル酸トリス（２−カルボキシアルキル）付加体としてトリス（２−カルボキシメチル）イソシアヌレートを含み、アクリル樹脂を含まない。実施例Ｂ２６は、トリス（２−カルボキシメチル）イソシアヌレートを含み、アクリル樹脂を含む。実施例Ｃ１０は、イソシアヌル酸トリス（２−カルボキシアルキル）付加体としてトリス（２−カルボキシプロピル）イソシアヌレートを含み、アクリル樹脂を含まない。実施例Ｃ２６は、トリス（２−カルボキシプロピル）イソシアヌレートを含み、アクリル樹脂を含む。実施例Ｄ１０は、イソシアヌル酸トリス（２−カルボキシアルキル）付加体としてビス（２−カルボキシエチル）イソシアヌレートを含み、アクリル樹脂を含まない。実施例Ｄ２６は、ビス（２−カルボキシエチル）イソシアヌレートを含み、アクリル樹脂を含む。実施例Ｅ１３は、イソシアヌル酸トリス（２−カルボキシアルキル）付加体としてトリス（２−カルボキシエチル）イソシアヌレート、トリス（２−カルボキシメチル）イソシアヌレート、トリス（２−カルボキシプロピル）イソシアヌレート及びビス（２−カルボキシエチル）イソシアヌレートを含み、アクリル樹脂を含む。
【０２０３】
表１６において、上述した表１０〜表１５における実施例１Ａを実施例ＡＡ１、実施例２Ａを実施例ＡＡ２、実施例１５Ａを実施例ＡＡ３、実施例１８Ａを実施例ＡＡ４とし、比較例１Ａを比較例ＡＡ１、比較例２Ａを比較例ＡＡ２とした。また、実施例１９Ａを実施例ＢＢ１．実施例２０Ａを実施例ＢＢ２，実施例３３Ａを実施例ＢＢ３、実施例３６Ａを実施例ＢＢ４とし、比較例３Ａを比較例ＢＢ１、比較例４Ａを比較例ＢＢ２とした。更に、実施例７３Ａを実施例ＣＣ１．実施例７４Ａを実施例ＣＣ２、実施例８６Ａを実施例ＣＣ３、実施例８７Ａを実施例ＣＣ４、実施例９０を実施例ＣＣ５とし、比較例９Ａを比較例ＣＣ１、比較例１０Ａを比較例ＣC２とした。
【０２０４】
【表１６】
2020163457.tif 000018
【０２０５】
表９に示す実施例Ｅ１２のフラックスのみならず、表１〜表９に示す各実施例のフラックスと、上記の数（１）式及び数（２）式を満たす表１６に示す各実施例のはんだ合金を使用したソルダペーストでは、はんだの濡れ広がり性に加えて、ソルダペーストの増粘抑制効果に対して十分な効果が得られた。
【０２０６】
これに対して、表１〜表９に示す各実施例のフラックスと、表１６に示す比較例ＡＡ１、ＢＢ１、ＣＣ１のはんだ合金を使用したソルダペーストでは、はんだ合金がＡｓを含有しないため、増粘抑制効果が発揮されなかった。
【０２０７】
表１〜表９に示す各実施例のフラックスと、表１６に示す比較例ＡＡ２、ＢＢ２、ＣＣ２のはんだ合金を使用したソルダペーストでは、（１）式が下限未満であるため、増粘抑制効果が発揮されなかった。
【０２０８】
以上のことから、イソシアヌル酸（２−カルボキシアルキル）付加体を０．５ｗｔ％以上２０．０ｗｔ％以下、ロジンを５．０ｗｔ％以上５０．０ｗｔ％以下含み、さらに溶剤を含むフラックスでは、所望の温度域で酸化物の除去効果が高められた。
【０２０９】
これにより、このフラックス、及び、このフラックスを用いたソルダペーストでは、リフロー炉ではんだ付けを行うことで、はんだの不濡れの要因となる酸化物が除去され、はんだの濡れ広がり性が向上した。
【０２１０】
これらの効果は、はんだの濡れ広がり性を向上させる本実施の形態のフラックスにおいて任意添加物であるアクリル樹脂、イソシアヌル酸（２−カルボキシアルキル）付加体以外の他の有機酸、アミン、有機ハロゲン化合物、アミンハロゲン化水素酸塩、チキソ剤を、本発明で規定される範囲内で含むことでも阻害されなかった。
【０２１１】
さらに、このフラックスと、Ａｓ：２５質量ｐｐｍ以上３００質量ｐｐｍ以下、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、及びＡｇ：０質量％以上４質量％以下、Ｃｕ：０質量％以上０．９質量％以下並びに残部がＳｎからなり、かつ、上記の数（１）式及び数（２）式を満たすはんだ合金を用いたソルダペーストでは、イソシアヌル酸（２−カルボキシアルキル）付加体を含むことによるはんだの濡れ広がり性が阻害されず、増粘抑制効果に対して十分な効果が得られた。
【０２１２】
特に、イソシアヌル酸トリス（２−カルボキシアルキル）付加体としてトリス（２−カルボキシエチル）イソシアヌレート、トリス（２−カルボキシメチル）イソシアヌレート、トリス（２−カルボキシプロピル）イソシアヌレート、ビス（２−カルボキシエチル）イソシアヌレートの何れか、またはその組み合わせ、本発明で規定される範囲内で含有するフラックスを用いたソルダペーストでも、Ａｓ、Ｓｂ、Ｂｉ及びＰｂを、上述した本発明で規定された範囲内で含有するはんだ合金を用いることで、増粘抑制効果に対しても十分な効果が得られた。
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
フラックスと、金属粉からなるソルダペーストにおいて、
前記フラックスは、イソシアヌル酸（カルボキシアルキル）付加体を含み、
前記金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記数（１）式及び数（２）式を満たすはんだ合金からなるソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記数（１）式及び数（２）式中、Ａｓ、Ｓｂ、Ｂｉ、およびＰｂは各々前記合金組成での含有量（質量ｐｐｍ）を表す。
【請求項２】
更に、前記合金組成は下記数（１ａ）式を満たすはんだ合金からなる、請求項１に記載のソルダペースト。
２７５≦２Ａｓ＋Ｓｂ＋Ｂｉ＋Ｐｂ≦２５２００・・・（１ａ）
上記数（１ａ）式中、Ａｓ、Ｓｂ、Ｂｉ、及びＰｂは各々前記合金組成での含有量（質量ｐｐｍ）を表す。
【請求項３】
更に、前記合金組成は下記数（１ｂ）式を満たすはんだ合金からなる、請求項１に記載のソルダペースト。
２７５≦２Ａｓ＋Ｓｂ＋Ｂｉ＋Ｐｂ≦５３００・・・（１ｂ）
上記数（１ｂ）式中、Ａｓ、Ｂｉ、及びＰｂは各々前記合金組成での含有量（質量ｐｐｍ）を表す。
【請求項４】
更に、前記合金組成は下記数（２ａ）式を満たすはんだ合金からなる、請求項１〜請求項３のいずれか１項に記載のソルダペースト。
０．３１≦（２Ａｓ＋Ｓｂ）／（Ｂｉ＋Ｐｂ）≦１０．００・・・（２ａ）
上記数（２ａ）式中、Ａｓ、Ｓｂ、Ｂｉ、及びＰｂは各々前記合金組成での含有量（質量ｐｐｍ）を表す。
【請求項５】
更に、前記合金組成は、Ａｇ：０〜４質量％及びＣｕ：０〜０．９質量％の少なくとも１種を含有する、請求項１〜請求項４のいずれか１項に記載のソルダペースト。
【請求項６】
前記フラックスは、さらに樹脂を含む
請求項１〜請求項５の何れか１項に記載のソルダペースト。
【請求項７】
樹脂はロジンである
請求項６に記載のソルダペースト。
【請求項８】
イソシアヌル酸（カルボキシアルキル）付加体を０．５ｗｔ％以上２０．０ｗｔ％以下含む
請求項１〜請求項７の何れか１項に記載のソルダペースト。
【請求項９】
イソシアヌル酸（カルボキシアルキル）付加体は、イソシアヌル酸モノ（カルボキシアルキル）付加体、イソシアヌル酸ビス（カルボキシアルキル）付加体、イソシアヌル酸トリス（カルボキシアルキル）付加体のいずれか、あるいは２種以上の組み合わせである
請求項１〜請求項８の何れか１項に記載のフラックス。
【請求項１０】
イソシアヌル酸トリス（カルボキシアルキル）付加体は、トリス（２−カルボキシエチル）イソシアヌレート、トリス（１−カルボキシメチル）イソシアヌレート、トリス（３−カルボキシプロピル）イソシアヌレートであり、イソシアヌル酸ビス（カルボキシアルキル）付加体は、ビス（２−カルボキシエチル）イソシアヌレートである
請求項９に記載のフラックス。
【請求項１１】
フラックスと、金属粉からなるソルダペーストにおいて、
前記フラックスは、イソシアヌル酸（カルボキシアルキル）付加体を０．５ｗｔ％以上２０．０ｗｔ％以下、ロジンを５．０ｗｔ％以上５０．０ｗｔ％以下含み、さらに溶剤を含み、
前記金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記数（１）式及び数（２）式を満たすはんだ合金からなるソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記数（１）式及び数（２）式中、Ａｓ、Ｓｂ、Ｂｉ、およびＰｂは各々前記合金組成での含有量（質量ｐｐｍ）を表す。
【請求項１２】
更に、前記合金組成は下記数（１ａ）式を満たすはんだ合金からなる、請求項１１に記載のソルダペースト。
２７５≦２Ａｓ＋Ｓｂ＋Ｂｉ＋Ｐｂ≦２５２００・・・（１ａ）
上記数（１ａ）式中、Ａｓ、Ｓｂ、Ｂｉ、及びＰｂは各々前記合金組成での含有量（質量ｐｐｍ）を表す。
【請求項１３】
更に、前記合金組成は下記数（１ｂ）式を満たすはんだ合金からなる、請求項１１に記載のソルダペースト。
２７５≦２Ａｓ＋Ｓｂ＋Ｂｉ＋Ｐｂ≦５３００・・・（１ｂ）
上記数（１ｂ）式中、Ａｓ、Ｂｉ、及びＰｂは各々前記合金組成での含有量（質量ｐｐｍ）を表す。
【請求項１４】
更に、前記合金組成は下記数（２ａ）式を満たすはんだ合金からなる、請求項１１〜請求項１３のいずれか１項に記載のソルダペースト。
０．３１≦（２Ａｓ＋Ｓｂ）／（Ｂｉ＋Ｐｂ）≦１０．００・・・（２ａ）
上記数（２ａ）式中、Ａｓ、Ｓｂ、Ｂｉ、及びＰｂは各々前記合金組成での含有量（質量ｐｐｍ）を表す。
【請求項１５】
更に、前記合金組成は、Ａｇ：０〜４質量％及びＣｕ：０〜０．９質量％の少なくとも１種を含有する、請求項１１〜請求項１４のいずれか１項に記載のソルダペースト。
【請求項１６】
イソシアヌル酸（カルボキシアルキル）付加体は、イソシアヌル酸モノ（カルボキシアルキル）付加体、イソシアヌル酸ビス（カルボキシアルキル）付加体、イソシアヌル酸トリス（カルボキシアルキル）付加体のいずれか、あるいは２種以上の組み合わせである
請求項１１〜請求項１５の何れか１項に記載のソルダペースト。
【請求項１７】
イソシアヌル酸トリス（カルボキシアルキル）付加体は、トリス（２−カルボキシエチル）イソシアヌレート、トリス（１−カルボキシメチル）イソシアヌレート、トリス（３−カルボキシプロピル）イソシアヌレートであり、イソシアヌル酸ビス（カルボキシアルキル）付加体は、ビス（２−カルボキシエチル）イソシアヌレートである
請求項１６に記載のソルダペースト。
【請求項１８】
さらにロジン以外の他の樹脂を０ｗｔ％以上３０．０ｗｔ％以下含む
請求項１１〜請求項１７の何れか１項に記載のソルダペースト。
【請求項１９】
ロジン以外の他の樹脂はアクリル樹脂である
請求項１８に記載のソルダペースト。
【請求項２０】
アクリル樹脂の含有量が０ｗｔ超である場合、アクリル樹脂とロジンの比率は０．１以上〜９．０以下である
請求項１９に記載のソルダペースト。
【請求項２１】
さらにイソシアヌル酸（カルボキシアルキル）付加体以外の他の有機酸を０ｗｔ％以上１０．０ｗｔ％以下、アミンを０ｗｔ％以上５．０ｗｔ％以下、有機ハロゲン化合物の含有量を０ｗｔ％以上５．０ｗｔ％以下、アミンハロゲン化水素酸塩を０ｗｔ％以上５．０ｗｔ％以下、チキソ剤を０ｗｔ％以上１０．０ｗｔ％以下含む
請求項１１〜請求項１８の何れか１項に記載のソルダペースト。
【手続補正３】
【補正対象書類名】明細書
【補正対象項目名】０００１
【補正方法】変更
【補正の内容】
【０００１】
本発明は、はんだ付けに用いられるフラックスを用いたソルダペーストに関する。
【手続補正４】
【補正対象書類名】明細書
【補正対象項目名】０００７
【補正方法】変更
【補正の内容】
【０００７】
本発明は、このような課題を解決するためなされたもので、はんだの濡れ広がり性に優れたフラックスを用いたソルダペーストを提供することを目的とする。
【手続補正５】
【補正対象書類名】明細書
【補正対象項目名】０００８
【補正方法】変更
【補正の内容】
【０００８】
フラックスにイソシアヌル酸（カルボキシアルキル）付加体を含むことで、接合部品へのはんだの濡れ性が改善できることを見出した。
【手続補正６】
【補正対象書類名】明細書
【補正対象項目名】０００９
【補正方法】変更
【補正の内容】
【０００９】
そこで、本発明は、フラックスと、金属粉からなるソルダペーストにおいて、
フラックスは、イソシアヌル酸（カルボキシアルキル）付加体を含み、
金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記数（１）式及び数（２）式を満たすはんだ合金からなる。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記数（１）式及び数（２）式中、Ａｓ、Ｓｂ、Ｂｉ、およびＰｂは各々前記合金組成での含有量（質量ｐｐｍ）を表す
【手続補正７】
【補正対象書類名】明細書
【補正対象項目名】００１０
【補正方法】変更
【補正の内容】
【００１０】
本発明のソルダペーストは、フラックスがさらに樹脂を含むことが好ましく、樹脂がロジンであることが好ましい。また、本発明のソルダペーストは、フラックスがイソシアヌル酸（カルボキシアルキル）付加体を０．５ｗｔ％以上２０．０ｗｔ％以下含むことが好ましい。
【手続補正８】
【補正対象書類名】明細書
【補正対象項目名】００１１
【補正方法】変更
【補正の内容】
【００１１】
本発明のソルダペーストは、フラックスに含まれるイソシアヌル酸（カルボキシアルキル）付加体が、イソシアヌル酸モノ（カルボキシアルキル）付加体、イソシアヌル酸ビス（カルボキシアルキル）付加体、イソシアヌル酸トリス（カルボキシアルキル）付加体のいずれか、あるいは２種以上の組み合わせであることが好ましく、イソシアヌル酸トリス（カルボキシアルキル）付加体は、トリス（２−カルボキシエチル）イソシアヌレート、トリス（１−カルボキシメチル）イソシアヌレート、トリス（３−カルボキシプロピル）イソシアヌレートであり、イソシアヌル酸ビス（カルボキシアルキル）付加体は、ビス（２−カルボキシエチル）イソシアヌレートであることが好ましい。
【手続補正９】
【補正対象書類名】明細書
【補正対象項目名】００１２
【補正方法】変更
【補正の内容】
【００１２】
また、本発明は、フラックスと、金属粉からなるソルダペーストにおいて、
フラックスは、イソシアヌル酸（カルボキシアルキル）付加体を０．５ｗｔ％以上２０．０ｗｔ％以下、ロジンを５．０ｗｔ％以上５０．０ｗｔ％以下含み、さらに溶剤を含み、
金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記数（１）式及び数（２）式を満たすはんだ合金からなる。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記数（１）式及び数（２）式中、Ａｓ、Ｓｂ、Ｂｉ、およびＰｂは各々前記合金組成での含有量（質量ｐｐｍ）を表す。
【手続補正１０】
【補正対象書類名】明細書
【補正対象項目名】００１３
【補正方法】変更
【補正の内容】
【００１３】
本発明のソルダペーストでは、フラックスがさらにロジン以外の他の樹脂を０ｗｔ％以上３０．０ｗｔ％以下含むことが好ましく、ロジン以外の他の樹脂はアクリル樹脂であり、アクリル樹脂の含有量が０ｗｔ％超である場合、アクリル樹脂とロジンの比率は０．１以上〜９．０以下であることが好ましい。さらにイソシアヌル酸（カルボキシアルキル）付加体以外の他の有機酸を０ｗｔ％以上１０．０ｗｔ％以下、アミンを０ｗｔ％以上５．０ｗｔ％以下、有機ハロゲン化合物の含有量を０ｗｔ％以上５．０ｗｔ％以下、アミンハロゲン化水素酸塩を０ｗｔ％以上５．０ｗｔ％以下、チキソ剤を０ｗｔ％以上１０．０ｗｔ％以下含むことが好ましい。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
本発明のソルダペーストでは、フラックスがイソシアヌル酸（カルボキシアルキル）付加体を含むことで、このフラックスを用いたソルダペーストでは、リフロー炉ではんだ付けを行うことで、はんだの不濡れの要因となる酸化物が除去され、はんだの濡れ広がり性が向上する。更に、上述した合金組成の金属粉を含むソルダペーストでは、ソルダペーストの増粘抑制効果に対して十分な効果が得られる。
【手続補正１３】
【補正対象書類名】明細書
【補正対象項目名】００２０
【補正方法】変更
【補正の内容】
【００２０】
＜本実施の形態のフラックスの一例＞
本実施の形態のフラックスは、イソシアヌル酸（カルボキシアルキル）付加体を含む。本実施の形態のフラックスは、さらに樹脂と溶剤を含む。
【手続補正１４】
【補正対象書類名】明細書
【補正対象項目名】００２１
【補正方法】変更
【補正の内容】
【００２１】
イソシアヌル酸（カルボキシアルキル）付加体は、六員（６員）複素環式化合物で、直鎖構造のカルボン酸、分岐構造のカルボン酸等の有機酸と比較して、はんだ付けで想定される温度域での耐熱性を有し、はんだ付け時に活性剤として機能する。
【手続補正１５】
【補正対象書類名】明細書
【補正対象項目名】００２３
【補正方法】変更
【補正の内容】
【００２３】
イソシアヌル酸（カルボキシアルキル）付加体としては、イソシアヌル酸モノ（カルボキシアルキル）付加体、イソシアヌル酸ビス（カルボキシアルキル）付加体、イソシアヌル酸トリス（カルボキシアルキル）付加体等が挙げられる。
【手続補正１６】
【補正対象書類名】明細書
【補正対象項目名】００２４
【補正方法】変更
【補正の内容】
【００２４】
イソシアヌル酸トリス（カルボキシアルキル）付加体としては、トリス（２−カルボキシエチル）イソシアヌレート、トリス（１−カルボキシメチル）イソシアヌレート、トリス（３−カルボキシプロピル）イソシアヌレート等が挙げられる。また、イソシアヌル酸ビス（カルボキシアルキル）付加体としては、ビス（２−カルボキシエチル）イソシアヌレート等が挙げられる。
【手続補正１７】
【補正対象書類名】明細書
【補正対象項目名】００２５
【補正方法】変更
【補正の内容】
【００２５】
トリス（２−カルボキシエチル）イソシアヌレートの構造式を以下の（１）式に示す。トリス（２−カルボキシエチル）イソシアヌレートのＣＡＳ登録番号は、２９０４−４１−８である。トリス（１−カルボキシメチル）イソシアヌレートの構造式を以下の（２）式に示す。トリス（１−カルボキシメチル）イソシアヌレートのＣＡＳ登録番号は、１９６８−５２−１である。トリス（３−カルボキシプロピル）イソシアヌレートの構造式を以下の（３）式に示す。トリス（３−カルボキシプロピル）イソシアヌレートのＣＡＳ登録番号は、３１９０１７−３１−７である。ビス（２−カルボキシエチル）イソシアヌレートの構造式を以下の（４）式に示す。ビス（２−カルボキシエチル）イソシアヌレートのＣＡＳ登録番号は、２９０４−４０−７である。
【手続補正１８】
【補正対象書類名】明細書
【補正対象項目名】００２７
【補正方法】変更
【補正の内容】
【００２７】
イソシアヌル酸（カルボキシアルキル）付加体は、はんだの濡れ広がり性を向上させる本実施の形態のフラックスにおいて必須の成分であり、これらの１種または２種以上を使用することができる。イソシアヌル酸（カルボキシアルキル）付加体の含有量は、０．５ｗｔ％以上２０．０ｗｔ％以下であることが好ましい。
【手続補正１９】
【補正対象書類名】明細書
【補正対象項目名】００３５
【補正方法】変更
【補正の内容】
【００３５】
本実施の形態のフラックスは、イソシアヌル酸（カルボキシアルキル）付加体に加えて、その他の活性剤を含んでも良い。その他の活性剤を含むことで酸化物の除去効果を高めることができる。
【手続補正２０】
【補正対象書類名】明細書
【補正対象項目名】００３６
【補正方法】変更
【補正の内容】
【００３６】
その他の活性剤としては、イソシアヌル酸（カルボキシアルキル）付加体以外の他の有機酸、アミン、有機ハロゲン化合物、アミンハロゲン化水素酸塩等が挙げられる。
【手続補正２１】
【補正対象書類名】明細書
【補正対象項目名】００３７
【補正方法】変更
【補正の内容】
【００３７】
イソシアヌル酸（カルボキシアルキル）付加体以外の他の有機酸としては、グルタル酸、アジピン酸、アゼライン酸、エイコサン二酸、クエン酸、グリコール酸、コハク酸、サリチル酸、ジグリコール酸、ジピコリン酸、ジブチルアニリンジグリコール酸、スベリン酸、セバシン酸、チオグリコール酸、フタル酸、イソフタル酸、テレフタル酸、ドデカン二酸、パラヒドロキシフェニル酢酸、ピコリン酸、フェニルコハク酸、フマル酸、マレイン酸、マロン酸、ラウリン酸、安息香酸、酒石酸、イソシアヌル酸トリス（２−カルボキシエチル）、グリシン、１，３−シクロヘキサンジカルボン酸、２，２−ビス（ヒドロキシメチル）プロピオン酸、２，２−ビス（ヒドロキシメチル）ブタン酸、４−ｔｅｒｔ−ブチル安息香酸、２，３−ジヒドロキシ安息香酸、２，４−ジエチルグルタル酸、２−キノリンカルボン酸、３−ヒドロキシ安息香酸、リンゴ酸、ｐ−アニス酸、パルミチン酸、ステアリン酸、１２−ヒドロキシステアリン酸、オレイン酸、リノール酸、リノレン酸等が挙げられる。
【手続補正２２】
【補正対象書類名】明細書
【補正対象項目名】００３８
【補正方法】変更
【補正の内容】
【００３８】
また、イソシアヌル酸（カルボキシアルキル）付加体以外の他の有機酸としては、モノカルボン酸の反応物で２量体であるダイマー酸、ダイマー酸に水素を添加した水添ダイマー酸、モノカルボン酸の反応物で３量体であるトリマー酸、トリマー酸に水素を添加した水添トリマー酸が挙げられる。
【手続補正２３】
【補正対象書類名】明細書
【補正対象項目名】００４２
【補正方法】変更
【補正の内容】
【００４２】
イソシアヌル酸（カルボキシアルキル）付加体以外の他の有機酸は、はんだの濡れ広がり性を向上させる本実施の形態のフラックスにおいて任意添加の成分であり、これらの１種または２種以上を使用することができる。イソシアヌル酸（カルボキシアルキル）付加体以外の他の有機酸の含有量は０ｗｔ％以上１０．０ｗｔ％以下であることが好ましい。
【手続補正２４】
【補正対象書類名】明細書
【補正対象項目名】００５５
【補正方法】変更
【補正の内容】
【００５５】
溶剤は、はんだの濡れ広がり性を向上させる本実施の形態のフラックスにおいて必須の成分であり、これらの１種または２種以上を使用することができる。溶剤の含有量は、イソシアヌル酸（カルボキシアルキル）付加体と、樹脂と、溶剤のみを必須の成分として上記所定の含有量で含む場合、必須成分の含有量の残部である。
【手続補正２５】
【補正対象書類名】明細書
【補正対象項目名】００８７
【補正方法】変更
【補正の内容】
【００８７】
＜本実施の形態のフラックス及びソルダペーストの作用効果例＞
イソシアヌル酸（カルボキシアルキル）付加体を０．５ｗｔ％以上２０．０ｗｔ％以下、ロジンを５．０ｗｔ％以上５０．０ｗｔ％以下含み、さらに溶剤を含むフラックス、及び、このフラックスを用いたソルダペーストでは、リフロー炉ではんだ付けを行うことで、はんだの不濡れの要因となる酸化物が除去され、はんだの濡れ広がり性が向上する。
【手続補正２６】
【補正対象書類名】明細書
【補正対象項目名】００９４
【補正方法】変更
【補正の内容】
【００９４】
【表１】
2020163457.tif 000019
【手続補正２７】
【補正対象書類名】明細書
【補正対象項目名】００９５
【補正方法】変更
【補正の内容】
【００９５】
【表２】
2020163457.tif 000020
【手続補正２８】
【補正対象書類名】明細書
【補正対象項目名】００９６
【補正方法】変更
【補正の内容】
【００９６】
【表３】
2020163457.tif 000021
【手続補正２９】
【補正対象書類名】明細書
【補正対象項目名】００９７
【補正方法】変更
【補正の内容】
【００９７】
【表４】
2020163457.tif 000022
【手続補正３０】
【補正対象書類名】明細書
【補正対象項目名】００９８
【補正方法】変更
【補正の内容】
【００９８】
【表５】
2020163457.tif 000023
【手続補正３１】
【補正対象書類名】明細書
【補正対象項目名】００９９
【補正方法】変更
【補正の内容】
【００９９】
【表６】
2020163457.tif 000024
【手続補正３２】
【補正対象書類名】明細書
【補正対象項目名】０１００
【補正方法】変更
【補正の内容】
【０１００】
【表７】
2020163457.tif 000025
【手続補正３３】
【補正対象書類名】明細書
【補正対象項目名】０１０１
【補正方法】変更
【補正の内容】
【０１０１】
【表８】
2020163457.tif 000026
【手続補正３４】
【補正対象書類名】明細書
【補正対象項目名】０１０２
【補正方法】変更
【補正の内容】
【０１０２】
【表９】
2020163457.tif 000027
【手続補正３５】
【補正対象書類名】明細書
【補正対象項目名】０１０３
【補正方法】変更
【補正の内容】
【０１０３】
表１、表２は、イソシアヌル酸トリス（カルボキシアルキル）付加体としてトリス（２−カルボキシエチル）イソシアヌレートを含む実施例、トリス（２−カルボキシエチル）イソシアヌレートを含まず、他のイソシアヌル酸トリス（カルボキシアルキル）付加体も含まない比較例である。表３、表４は、イソシアヌル酸トリス（カルボキシアルキル）付加体としてトリス（１−カルボキシメチル）イソシアヌレートを含む実施例、トリス（１−カルボキシメチル）イソシアヌレートを含まず、他のイソシアヌル酸トリス（カルボキシアルキル）付加体も含まない比較例である。表５、表６は、イソシアヌル酸トリス（カルボキシアルキル）付加体としてトリス（３−カルボキシプロピル）イソシアヌレートを含む実施例、トリス（３−カルボキシプロピル）イソシアヌレートを含まず、他のイソシアヌル酸トリス（カルボキシアルキル）付加体も含まない比較例である。表７、表８は、イソシアヌル酸トリス（カルボキシアルキル）付加体としてビス（２−カルボキシエチル）イソシアヌレートを含む実施例、ビス（２−カルボキシエチル）イソシアヌレートを含まず、他のイソシアヌル酸トリス（カルボキシアルキル）付加体も含まない比較例である。
【手続補正３６】
【補正対象書類名】明細書
【補正対象項目名】０１０４
【補正方法】変更
【補正の内容】
【０１０４】
実施例Ａ１〜実施例Ａ３、実施例Ｂ１〜実施例Ｂ３、実施例Ｃ１〜実施例Ｃ３、実施例Ｄ１〜実施例Ｄ３は、ロジンの種類を変えたもので、実施例Ａ１では、トリス（２−カルボキシエチル）イソシアヌレートを、本発明で規定された範囲内で５．０ｗｔ％含む。実施例Ｂ１では、トリス（１−カルボキシメチル）イソシアヌレートを、本発明で規定された範囲内で５．０ｗｔ％含む。実施例Ｃ１では、トリス（３−カルボキシプロピル）イソシアヌレートを、本発明で規定された範囲内で５．０ｗｔ％含む。実施例Ｄ１では、ビス（２−カルボキシエチル）イソシアヌレートを、本発明で規定された範囲内で５．０ｗｔ％含む。また、実施例Ａ１、実施例Ｂ１、実施例Ｃ１、実施例Ｄ１では、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正３７】
【補正対象書類名】明細書
【補正対象項目名】０１０６
【補正方法】変更
【補正の内容】
【０１０６】
実施例Ａ２では、トリス（２−カルボキシエチル）イソシアヌレートを、本発明で規定された範囲内で５．０ｗｔ％含む。実施例Ｂ２では、トリス（１−カルボキシメチル）イソシアヌレートを、本発明で規定された範囲内で５．０ｗｔ％含む。実施例Ｃ２では、トリス（３−カルボキシプロピル）イソシアヌレートを、本発明で規定された範囲内で５．０ｗｔ％含む。実施例Ｄ２では、ビス（２−カルボキシエチル）イソシアヌレートを、本発明で規定された範囲内で５．０ｗｔ％含む。また、実施例Ａ２、実施例Ｂ２、実施例Ｃ２、実施例Ｄ２では、ロジンとして水添ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正３８】
【補正対象書類名】明細書
【補正対象項目名】０１０８
【補正方法】変更
【補正の内容】
【０１０８】
実施例Ａ３では、トリス（２−カルボキシエチル）イソシアヌレートを、本発明で規定された範囲内で５．０ｗｔ％含む。実施例Ｂ３では、トリス（１−カルボキシメチル）イソシアヌレートを、本発明で規定された範囲内で５．０ｗｔ％含む。実施例Ｃ３では、トリス（３−カルボキシプロピル）イソシアヌレートを、本発明で規定された範囲内で５．０ｗｔ％含む。実施例Ｄ３では、ビス（２−カルボキシエチル）イソシアヌレートを、本発明で規定された範囲内で５．０ｗｔ％含む。また、実施例Ａ３、実施例Ｂ３、実施例Ｃ３、実施例Ｄ３では、ロジンとして酸変性ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正３９】
【補正対象書類名】明細書
【補正対象項目名】０１１０
【補正方法】変更
【補正の内容】
【０１１０】
実施例Ａ４、実施例Ｂ４、実施例Ｃ４、実施例Ｄ４は、ロジンを複合添加したもので、実施例Ａ４では、トリス（２−カルボキシエチル）イソシアヌレートを、本発明で規定された範囲内で５．０ｗｔ％含む。実施例Ｂ４では、トリス（１−カルボキシメチル）イソシアヌレートを、本発明で規定された範囲内で５．０ｗｔ％含む。実施例Ｃ４では、トリス（３−カルボキシプロピル）イソシアヌレートを、本発明で規定された範囲内で５．０ｗｔ％含む。実施例Ｄ４では、ビス（２−カルボキシエチル）イソシアヌレートを、本発明で規定された範囲内で５．０ｗｔ％含む。また、実施例Ａ４、実施例Ｂ４、実施例Ｃ４、実施例Ｄ４では、ロジンとして重合ロジンを、本発明で規定された範囲内で２５．０ｗｔ％、酸変性ロジンを、本発明で規定される範囲内で２０ｗｔ％含む。ロジンの合計の含有量は、本発明で規定された範囲内である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正４０】
【補正対象書類名】明細書
【補正対象項目名】０１１２
【補正方法】変更
【補正の内容】
【０１１２】
実施例Ａ５〜実施例Ａ８、実施例Ｂ５〜実施例Ｂ８、実施例Ｃ５〜実施例Ｃ８、実施例Ｄ５〜実施例Ｄ８は、アミンの量を変えたもので、実施例Ａ５では、トリス（２−カルボキシエチル）イソシアヌレートを、本発明で規定された範囲内で２０．０ｗｔ％含む。実施例Ｂ５では、トリス（１−カルボキシメチル）イソシアヌレートを、本発明で規定された範囲内で２０．０ｗｔ％含む。実施例Ｃ５では、トリス（３−カルボキシプロピル）イソシアヌレートを、本発明で規定された範囲内で２０．０ｗｔ％含む。実施例Ｄ５では、ビス（２−カルボキシエチル）イソシアヌレートを、本発明で規定された範囲内で２０．０ｗｔ％含む。また、実施例Ａ５、実施例Ｂ５、実施例Ｃ５、実施例Ｄ５では、ロジンとして重合ロジンを、本発明で規定された範囲内で４５．０ｗｔ％含む。さらに、アミンを含まず、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で２９．０ｗｔ％含む。
【手続補正４１】
【補正対象書類名】明細書
【補正対象項目名】０１１３
【補正方法】変更
【補正の内容】
【０１１３】
実施例Ａ５、実施例Ｂ５、実施例Ｃ５、実施例Ｄ５では、アミンを含まずとも、イソシアヌル酸トリス（カルボキシアルキル）付加体の含有量を増やすことで、はんだの濡れ広がり径が上述した判定基準を満たし、はんだの濡れ広がり性に対して十分な効果が得られた。
【手続補正４２】
【補正対象書類名】明細書
【補正対象項目名】０１１４
【補正方法】変更
【補正の内容】
【０１１４】
実施例Ａ６では、トリス（２−カルボキシエチル）イソシアヌレートを、本発明で規定された範囲内で２０．０ｗｔ％含む。実施例Ｂ６では、トリス（１−カルボキシメチル）イソシアヌレートを、本発明で規定された範囲内で２０．０ｗｔ％含む。実施例Ｃ６では、トリス（３−カルボキシプロピル）イソシアヌレートを、本発明で規定された範囲内で２０．０ｗｔ％含む。実施例Ｄ６では、ビス（２−カルボキシエチル）イソシアヌレートを、本発明で規定された範囲内で２０．０ｗｔ％含む。また、実施例Ａ６、実施例Ｂ６、実施例Ｃ６、実施例Ｄ６では、ロジンとして重合ロジンを、本発明で規定された範囲内で４５．０ｗｔ％含む。さらに、アミンとしてモノエタノールアミンを、本発明で規定された範囲内で０．１ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で２８．９ｗｔ％含む。
【手続補正４３】
【補正対象書類名】明細書
【補正対象項目名】０１１６
【補正方法】変更
【補正の内容】
【０１１６】
実施例Ａ７では、トリス（２−カルボキシエチル）イソシアヌレートを、本発明で規定された範囲内で２０．０ｗｔ％含む。実施例Ｂ７では、トリス（１−カルボキシメチル）イソシアヌレートを、本発明で規定された範囲内で２０．０ｗｔ％含む。実施例Ｃ７では、トリス（３−カルボキシプロピル）イソシアヌレートを、本発明で規定された範囲内で２０．０ｗｔ％含む。実施例Ｄ７では、ビス（２−カルボキシエチル）イソシアヌレートを、本発明で規定された範囲内で２０．０ｗｔ％含む。また、実施例Ａ７、実施例Ｂ７、実施例Ｃ７、実施例Ｄ７では、ロジンとして重合ロジンを、本発明で規定された範囲内で４５．０ｗｔ％含む。さらに、アミンとしてモノエタノールアミンを、本発明で規定された範囲内で０．５ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で２８．５ｗｔ％含む。
【手続補正４４】
【補正対象書類名】明細書
【補正対象項目名】０１１８
【補正方法】変更
【補正の内容】
【０１１８】
実施例Ａ８では、トリス（２−カルボキシエチル）イソシアヌレートを、本発明で規定された範囲内で５．０ｗｔ％含む。実施例Ｂ８では、トリス（１−カルボキシメチル）イソシアヌレートを、本発明で規定された範囲内で５．０ｗｔ％含む。実施例Ｃ８では、トリス（３−カルボキシプロピル）イソシアヌレートを、本発明で規定された範囲内で５．０ｗｔ％含む。実施例Ｄ８では、ビス（２−カルボキシエチル）イソシアヌレートを、本発明で規定された範囲内で５．０ｗｔ％含む。また、実施例Ａ８、実施例Ｂ８、実施例Ｃ８、実施例Ｄ８では、ロジンとして重合ロジンを、本発明で規定された範囲内で４５．０ｗｔ％含む。さらに、アミンとしてモノエタノールアミンを、本発明で規定された範囲内で１０．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３４．０ｗｔ％含む。
【手続補正４５】
【補正対象書類名】明細書
【補正対象項目名】０１２０
【補正方法】変更
【補正の内容】
【０１２０】
実施例Ａ９、実施例Ｂ９、実施例Ｃ９、実施例Ｄ９は、イソシアヌル酸トリス（カルボキシアルキル）付加体以外の有機酸を含有するもので、実施例Ａ９では、トリス（２−カルボキシエチル）イソシアヌレートを、本発明で規定された範囲内で０．５ｗｔ％含む。実施例Ｂ９では、トリス（１−カルボキシメチル）イソシアヌレートを、本発明で規定された範囲内で０．５ｗｔ％含む。実施例Ｃ９では、トリス（３−カルボキシプロピル）イソシアヌレートを、本発明で規定された範囲内で０．５ｗｔ％含む。実施例Ｄ９では、ビス（２−カルボキシエチル）イソシアヌレートを、本発明で規定された範囲内で０．５ｗｔ％含む。また、実施例Ａ９、実施例Ｂ９、実施例Ｃ９、実施例Ｄ９では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で１０．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３３．５ｗｔ％含む。
【手続補正４６】
【補正対象書類名】明細書
【補正対象項目名】０１２１
【補正方法】変更
【補正の内容】
【０１２１】
実施例Ａ９、実施例Ｂ９、実施例Ｃ９、実施例Ｄ９では、イソシアヌル酸トリス（カルボキシアルキル）付加体以外の有機酸を含有することで、イソシアヌル酸トリス（カルボキシアルキル）付加体の含有量を、本発明で規定される範囲内で減らしても、はんだの濡れ広がり径が上述した判定基準を満たし、はんだの濡れ広がり性に対して十分な効果が得られた。
【手続補正４７】
【補正対象書類名】明細書
【補正対象項目名】０１２２
【補正方法】変更
【補正の内容】
【０１２２】
実施例Ａ１０〜実施例Ａ１２、実施例Ｂ１０〜実施例Ｂ１２、実施例Ｃ１０〜実施例Ｃ１２、実施例Ｄ１０〜実施例Ｄ１２は、イソシアヌル酸トリス（カルボキシアルキル）付加体以外の有機酸を含有し、アミンの種類を変えたもので、実施例Ａ１０では、トリス（２−カルボキシエチル）イソシアヌレートを、本発明で規定された範囲内で５．０ｗｔ％含む。実施例Ｂ１０では、トリス（１−カルボキシメチル）イソシアヌレートを、本発明で規定された範囲内で５．０ｗｔ％含む。実施例Ｃ１０では、トリス（３−カルボキシプロピル）イソシアヌレートを、本発明で規定された範囲内で５．０ｗｔ％含む。実施例Ｄ１０では、ビス（２−カルボキシエチル）イソシアヌレートを、本発明で規定された範囲内で５．０ｗｔ％含む。また、実施例Ａ１０、実施例Ｂ１０、実施例Ｃ１０、実施例Ｄ１０では、ロジンとして重合ロジンを、本発明で規定された範囲内で４５．０ｗｔ％含む。さらに、有機酸としてグルタル酸を、本発明で規定される範囲内で５．０ｗｔ％、アミンとしてジフェニルグアニジンを、本発明で規定された範囲内で２．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３７．０ｗｔ％含む。
【手続補正４８】
【補正対象書類名】明細書
【補正対象項目名】０１２４
【補正方法】変更
【補正の内容】
【０１２４】
実施例Ａ１１では、トリス（２−カルボキシエチル）イソシアヌレートを、本発明で規定された範囲内で５．０ｗｔ％含む。実施例Ｂ１１では、トリス（１−カルボキシメチル）イソシアヌレートを、本発明で規定された範囲内で５．０ｗｔ％含む。実施例Ｃ１１では、トリス（３−カルボキシプロピル）イソシアヌレートを、本発明で規定された範囲内で５．０ｗｔ％含む。実施例Ｄ１１では、ビス（２−カルボキシエチル）イソシアヌレートを、本発明で規定された範囲内で５．０ｗｔ％含む。また、実施例Ａ１１、実施例Ｂ１１、実施例Ｃ１１、実施例Ｄ１１では、ロジンとして重合ロジンを、本発明で規定された範囲内で４５．０ｗｔ％含む。さらに、有機酸としてグルタル酸を、本発明で規定される範囲内で５．０ｗｔ％、アミンとして２−フェニルイミダゾールを、本発明で規定された範囲内で２．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３７．０ｗｔ％含む。
【手続補正４９】
【補正対象書類名】明細書
【補正対象項目名】０１２６
【補正方法】変更
【補正の内容】
【０１２６】
実施例Ａ１２では、トリス（２−カルボキシエチル）イソシアヌレートを、本発明で規定された範囲内で５．０ｗｔ％含む。実施例Ｂ１２では、トリス（１−カルボキシメチル）イソシアヌレートを、本発明で規定された範囲内で５．０ｗｔ％含む。実施例Ｃ１２では、トリス（３−カルボキシプロピル）イソシアヌレートを、本発明で規定された範囲内で５．０ｗｔ％含む。実施例Ｄ１２では、ビス（２−カルボキシエチル）イソシアヌレートを、本発明で規定された範囲内で５．０ｗｔ％含む。また、実施例Ａ１２、実施例Ｂ１２、実施例Ｃ１２、実施例Ｄ１２では、ロジンとして重合ロジンを、本発明で規定された範囲内で４５．０ｗｔ％含む。さらに、有機酸としてグルタル酸を、本発明で規定される範囲内で５．０ｗｔ％、アミンとして２−フェニル−４−メチルイミダゾールを、本発明で規定された範囲内で２．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３７．０ｗｔ％含む。
【手続補正５０】
【補正対象書類名】明細書
【補正対象項目名】０１２８
【補正方法】変更
【補正の内容】
【０１２８】
実施例Ａ１３、実施例Ｂ１３、実施例Ｃ１３，実施例Ｄ１３は、イソシアヌル酸トリス（カルボキシアルキル）付加体以外の有機酸の量を変えたもので、実施例Ａ１３では、トリス（２−カルボキシエチル）イソシアヌレートを、本発明で規定された範囲内で５．０ｗｔ％含む。実施例Ｂ１３では、トリス（１−カルボキシメチル）イソシアヌレートを、本発明で規定された範囲内で５．０ｗｔ％含む。実施例Ｃ１３では、トリス（３−カルボキシプロピル）イソシアヌレートを、本発明で規定された範囲内で５．０ｗｔ％含む。実施例Ｄ１３では、ビス（２−カルボキシエチル）イソシアヌレートを、本発明で規定された範囲内で５．０ｗｔ％含む。また、実施例Ａ１３、実施例Ｂ１３、実施例Ｃ１３、実施例Ｄ１３では、ロジンとして重合ロジンを、本発明で規定された範囲内で４５．０ｗｔ％含む。さらに、有機酸としてグルタル酸を、本発明で規定される範囲内で１０．０ｗｔ％、アミンを含まず、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３４．０ｗｔ％含む。
【手続補正５１】
【補正対象書類名】明細書
【補正対象項目名】０１２９
【補正方法】変更
【補正の内容】
【０１２９】
実施例Ａ１３、実施例Ｂ１３、実施例Ｃ１３、実施例Ｄ１３では、イソシアヌル酸トリス（カルボキシアルキル）付加体以外の有機酸の含有量を、本発明で規定される範囲内で増やすことで、アミンを含まずとも、はんだの濡れ広がり径が上述した判定基準を満たし、はんだの濡れ広がり性に対して十分な効果が得られた。
【手続補正５２】
【補正対象書類名】明細書
【補正対象項目名】０１３０
【補正方法】変更
【補正の内容】
【０１３０】
実施例Ａ１４、実施例Ｂ１４、実施例Ｃ１４，実施例Ｄ１４は、イソシアヌル酸トリス（カルボキシアルキル）付加体以外の有機酸の量を変えたもので、実施例Ａ１４では、トリス（２−カルボキシエチル）イソシアヌレートを、本発明で規定された範囲内で５．０ｗｔ％含む。実施例Ｂ１４では、トリス（１−カルボキシメチル）イソシアヌレートを、本発明で規定された範囲内で５．０ｗｔ％含む。実施例Ｃ１４では、トリス（３−カルボキシプロピル）イソシアヌレートを、本発明で規定された範囲内で５．０ｗｔ％含む。実施例Ｄ１４では、ビス（２−カルボキシエチル）イソシアヌレートを、本発明で規定された範囲内で５．０ｗｔ％含む。また、実施例Ａ１４、実施例Ｂ１４、実施例Ｃ１４、実施例Ｄ１４では、ロジンとして重合ロジンを、本発明で規定された範囲内で４５．０ｗｔ％含む。さらに、有機酸としてアジピン酸を、本発明で規定される範囲内で５．０ｗｔ％、アミンを含まず、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正５３】
【補正対象書類名】明細書
【補正対象項目名】０１３１
【補正方法】変更
【補正の内容】
【０１３１】
実施例Ａ１４、実施例Ｂ１４、実施例Ｃ１４、実施例Ｄ１４では、イソシアヌル酸トリス（カルボキシアルキル）付加体以外の有機酸の種類を変えることで、アミンを含まずとも、はんだの濡れ広がり径が上述した判定基準を満たし、はんだの濡れ広がり性に対して十分な効果が得られた。
【手続補正５４】
【補正対象書類名】明細書
【補正対象項目名】０１３２
【補正方法】変更
【補正の内容】
【０１３２】
実施例Ａ１５〜実施例Ａ１６、実施例Ｂ１５〜実施例Ｂ１６、実施例Ｃ１５〜実施例Ｃ１６、実施例Ｄ１５〜実施例Ｄ１６は、イソシアヌル酸トリス（カルボキシアルキル）付加体以外の有機酸を含有し、有機ハロゲン化合物の量を変えたもので、実施例Ａ１５では、トリス（２−カルボキシエチル）イソシアヌレートを、本発明で規定された範囲内で５．０ｗｔ％含む。実施例Ｂ１５では、トリス（１−カルボキシメチル）イソシアヌレートを、本発明で規定された範囲内で５．０ｗｔ％含む。実施例Ｃ１５では、トリス（３−カルボキシプロピル）イソシアヌレートを、本発明で規定された範囲内で５．０ｗｔ％含む。実施例Ｄ１５では、ビス（２−カルボキシエチル）イソシアヌレートを、本発明で規定された範囲内で５．０ｗｔ％含む。また、実施例Ａ１５、実施例Ｂ１５、実施例Ｃ１５、実施例Ｄ１５では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、有機ハロゲン化合物を含まず、チキソ剤としてヒマシ硬化油を、本発明で規定される範囲内で５ｗｔ％含み、残部を溶剤としてヘキシルジグリコールを、本発明で規定された範囲内で３５．０ｗｔ％含む。
【手続補正５５】
【補正対象書類名】明細書
【補正対象項目名】０１３３
【補正方法】変更
【補正の内容】
【０１３３】
実施例Ａ１５、実施例Ｂ１５、実施例Ｃ１５、実施例Ｄ１５では、イソシアヌル酸トリス（カルボキシアルキル）付加体以外の有機酸と、アミンを本発明で規定される範囲内で含有することで、有機ハロゲン化合物を含まずとも、はんだの濡れ広がり径が上述した判定基準を満たし、はんだの濡れ広がり性に対して十分な効果が得られた。
【手続補正５６】
【補正対象書類名】明細書
【補正対象項目名】０１３４
【補正方法】変更
【補正の内容】
【０１３４】
実施例Ａ１６では、トリス（２−カルボキシエチル）イソシアヌレートを、本発明で規定された範囲内で５．０ｗｔ％含む。実施例Ｂ１６では、トリス（１−カルボキシメチル）イソシアヌレートを、本発明で規定された範囲内で５．０ｗｔ％含む。実施例Ｃ１６では、トリス（３−カルボキシプロピル）イソシアヌレートを、本発明で規定された範囲内で５．０ｗｔ％含む。実施例Ｄ１６では、ビス（２−カルボキシエチル）イソシアヌレートを、本発明で規定された範囲内で５．０ｗｔ％含む。また、実施例Ａ１６、実施例Ｂ１６、実施例Ｃ１６、実施例Ｄ１６では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で５．０ｗｔ％、チキソ剤としてヒマシ硬化油を、本発明で規定される範囲内で５ｗｔ％含み、残部を溶剤としてヘキシルジグリコールを、本発明で規定された範囲内で３０．０ｗｔ％含む。
【手続補正５７】
【補正対象書類名】明細書
【補正対象項目名】０１３５
【補正方法】変更
【補正の内容】
【０１３５】
実施例Ａ１６、実施例Ｂ１６、実施例Ｃ１６、実施例Ｄ１６では、イソシアヌル酸トリス（カルボキシアルキル）付加体以外の有機酸と、アミンと、さらに有機ハロゲン化合物を本発明で規定される範囲内で含有することでも、はんだの濡れ広がり径が上述した判定基準を満たし、はんだの濡れ広がり性に対して十分な効果が得られた。
【手続補正５８】
【補正対象書類名】明細書
【補正対象項目名】０１３６
【補正方法】変更
【補正の内容】
【０１３６】
実施例Ａ１７、実施例Ｂ１７、実施例Ｃ１７、実施例Ｄ１７は、イソシアヌル酸トリス（カルボキシアルキル）付加体以外の有機酸を含有し、有機ハロゲン化合物の種類を変えたもので、実施例Ａ１７では、トリス（２−カルボキシエチル）イソシアヌレートを、本発明で規定された範囲内で５．０ｗｔ％含む。実施例Ｂ１７では、トリス（１−カルボキシメチル）イソシアヌレートを、本発明で規定された範囲内で５．０ｗｔ％含む。実施例Ｃ１７では、トリス（３−カルボキシプロピル）イソシアヌレートを、本発明で規定された範囲内で５．０ｗｔ％含む。実施例Ｄ１７では、ビス（２−カルボキシエチル）イソシアヌレートを、本発明で規定された範囲内で５．０ｗｔ％含む。また、実施例Ａ１７、実施例Ｂ１７、実施例Ｃ１７、実施例Ｄ１７では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、有機ハロゲン化合物としてトリアリルイソシアヌレート６臭化物を、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３４．０ｗｔ％含む。
【手続補正５９】
【補正対象書類名】明細書
【補正対象項目名】０１３８
【補正方法】変更
【補正の内容】
【０１３８】
実施例Ａ１８、実施例Ｂ１８、実施例Ｃ１８、実施例Ｄ１８は、イソシアヌル酸トリス（カルボキシアルキル）付加体以外の有機酸を含有し、アミンハロゲン水素酸塩を含有するもので、実施例Ａ１８では、トリス（２−カルボキシエチル）イソシアヌレートを、本発明で規定された範囲内で５．０ｗｔ％含む。実施例Ｂ１８では、トリス（１−カルボキシメチル）イソシアヌレートを、本発明で規定された範囲内で５．０ｗｔ％含む。実施例Ｃ１８では、トリス（３−カルボキシプロピル）イソシアヌレートを、本発明で規定された範囲内で５．０ｗｔ％含む。実施例Ｄ１８では、ビス（２−カルボキシエチル）イソシアヌレートを、本発明で規定された範囲内で５．０ｗｔ％含む。また、実施例Ａ１８、実施例Ｂ１８、実施例Ｃ１８、実施例Ｄ１８では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、アミンハロゲン水素酸塩としてアニリン・ＨＣｌを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３４．０ｗｔ％含む。
【手続補正６０】
【補正対象書類名】明細書
【補正対象項目名】０１４０
【補正方法】変更
【補正の内容】
【０１４０】
実施例Ａ１９、実施例Ｂ１９、実施例Ｃ１９、実施例Ｄ１９は、イソシアヌル酸トリス（カルボキシアルキル）付加体以外の有機酸を含有し、アミンハロゲン水素酸塩の種類を変えたもので、実施例Ａ１９では、トリス（２−カルボキシエチル）イソシアヌレートを、本発明で規定された範囲内で５．０ｗｔ％含む。実施例Ｂ１９では、トリス（１−カルボキシメチル）イソシアヌレートを、本発明で規定された範囲内で５．０ｗｔ％含む。実施例Ｃ１９では、トリス（３−カルボキシプロピル）イソシアヌレートを、本発明で規定された範囲内で５．０ｗｔ％含む。実施例Ｄ１９では、ビス（２−カルボキシエチル）イソシアヌレートを、本発明で規定された範囲内で５．０ｗｔ％含む。また、実施例Ａ１９、実施例Ｂ１９、実施例Ｃ１９、実施例Ｄ１９では、ロジンとして重合ロジンを、本発明で規定された範囲内で４５．０ｗｔ％含む。さらに、有機酸としてグルタル酸を、本発明で規定される範囲内で５．０ｗｔ％、アミンとしてモノエタノールアミンを、本発明で規定された範囲内で５．０ｗｔ％、アミンハロゲン水素酸塩としてアニリン・ＨＢｒを、本発明で規定される範囲内で５．０ｗｔ％、チキソ剤としてヒマシ硬化油を、本発明で規定される範囲内で５ｗｔ％含み、残部を溶剤としてヘキシルジグリコールを、本発明で規定された範囲内で３０．０ｗｔ％含む。
【手続補正６１】
【補正対象書類名】明細書
【補正対象項目名】０１４２
【補正方法】変更
【補正の内容】
【０１４２】
実施例Ａ２０〜実施例Ａ２３、実施例Ｂ２０〜実施例Ｂ２３、実施例Ｃ２０〜実施例Ｃ２３，実施例Ｄ２０〜実施例Ｄ２３は、チキソ剤の量、種類を変えたもので、実施例Ａ２０では、トリス（２−カルボキシエチル）イソシアヌレートを、本発明で規定された範囲内で５．０ｗｔ％含む。実施例Ｂ２０では、トリス（１−カルボキシメチル）イソシアヌレートを、本発明で規定された範囲内で５．０ｗｔ％含む。実施例Ｃ２０では、トリス（３−カルボキシプロピル）イソシアヌレートを、本発明で規定された範囲内で５．０ｗｔ％含む。実施例Ｄ２０では、ビス（２−カルボキシエチル）イソシアヌレートを、本発明で規定された範囲内で５．０ｗｔ％含む。また、実施例Ａ２０、実施例Ｂ２０、実施例Ｃ２０、実施例Ｄ２０では、ロジンとして重合ロジンを、本発明で規定された範囲内で４５．０ｗｔ％、酸変性ロジンを、本発明で規定される範囲内で５ｗｔ％含む。ロジンの合計の含有量は、本発明で規定された範囲内である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤を含まず、残部を溶剤としてヘキシルジグリコールを、本発明で規定された範囲内で３９．０ｗｔ％含む。
【手続補正６２】
【補正対象書類名】明細書
【補正対象項目名】０１４４
【補正方法】変更
【補正の内容】
【０１４４】
実施例Ａ２１では、トリス（２−カルボキシエチル）イソシアヌレートを、本発明で規定された範囲内で５．０ｗｔ％含む。実施例Ｂ２１では、トリス（１−カルボキシメチル）イソシアヌレートを、本発明で規定された範囲内で５．０ｗｔ％含む。実施例Ｃ２１では、トリス（３−カルボキシプロピル）イソシアヌレートを、本発明で規定された範囲内で５．０ｗｔ％含む。実施例Ｄ２１では、ビス（２−カルボキシエチル）イソシアヌレートを、本発明で規定された範囲内で５．０ｗｔ％含む。また、実施例Ａ２１、実施例Ｂ２１、実施例Ｃ２１、実施例Ｄ２１では、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてポリアマイド系チキソ剤を、本発明で規定される範囲内で５．０ｗｔ％含み、残部を溶剤としてヘキシルジグリコールを、本発明で規定された範囲内で３９．０ｗｔ％含む。
【手続補正６３】
【補正対象書類名】明細書
【補正対象項目名】０１４６
【補正方法】変更
【補正の内容】
【０１４６】
実施例Ａ２２では、トリス（２−カルボキシエチル）イソシアヌレートを、本発明で規定された範囲内で５．０ｗｔ％含む。実施例Ｂ２２では、トリス（１−カルボキシメチル）イソシアヌレートを、本発明で規定された範囲内で５．０ｗｔ％含む。実施例Ｃ２２では、トリス（３−カルボキシプロピル）イソシアヌレートを、本発明で規定された範囲内で５．０ｗｔ％含む。実施例Ｄ２２では、ビス（２−カルボキシエチル）イソシアヌレートを、本発明で規定された範囲内で５．０ｗｔ％含む。また、実施例Ａ２２、実施例Ｂ２２、実施例Ｃ２２、実施例Ｄ２２では、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてビスアマイド系チキソ剤を、本発明で規定される範囲内で５．０ｗｔ％含み、残部を溶剤としてヘキシルジグリコールを、本発明で規定された範囲内で３９．０ｗｔ％含む。
【手続補正６４】
【補正対象書類名】明細書
【補正対象項目名】０１４８
【補正方法】変更
【補正の内容】
【０１４８】
実施例Ａ２３では、トリス（２−カルボキシエチル）イソシアヌレートを、本発明で規定された範囲内で５．０ｗｔ％含む。実施例Ｂ２３では、トリス（１−カルボキシメチル）イソシアヌレートを、本発明で規定された範囲内で５．０ｗｔ％含む。実施例Ｃ２３では、トリス（３−カルボキシプロピル）イソシアヌレートを、本発明で規定された範囲内で５．０ｗｔ％含む。実施例Ｄ２３では、ビス（２−カルボキシエチル）イソシアヌレートを、本発明で規定された範囲内で５．０ｗｔ％含む。また、実施例Ａ２３、実施例Ｂ２３、実施例Ｃ２３、実施例Ｄ２３では、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてアマイド系チキソ剤を、本発明で規定される範囲内で５．０ｗｔ％含み、残部を溶剤としてヘキシルジグリコールを、本発明で規定された範囲内で３９．０ｗｔ％含む。
【手続補正６５】
【補正対象書類名】明細書
【補正対象項目名】０１５０
【補正方法】変更
【補正の内容】
【０１５０】
実施例Ａ２４〜実施例Ａ２６、実施例Ｂ２４〜実施例Ｂ２６、実施例Ｃ２４〜実施例Ｃ２６，実施例Ｄ２４〜実施例Ｄ２６は、他の樹脂を含有したもので、実施例Ａ２４では、トリス（２−カルボキシエチル）イソシアヌレートを、本発明で規定された範囲内で５．０ｗｔ％含む。実施例Ｂ２４では、トリス（１−カルボキシメチル）イソシアヌレートを、本発明で規定された範囲内で５．０ｗｔ％含む。実施例Ｃ２４では、トリス（３−カルボキシプロピル）イソシアヌレートを、本発明で規定された範囲内で５．０ｗｔ％含む。実施例Ｄ２４では、ビス（２−カルボキシエチル）イソシアヌレートを、本発明で規定された範囲内で５．０ｗｔ％含む。また、実施例Ａ２４、実施例Ｂ２４、実施例Ｃ２４、実施例Ｄ２４では、ロジンとして重合ロジンを、本発明で規定された範囲内で２５．０ｗｔ％、他の樹脂としてアクリル樹脂を、本発明で規定される範囲内で１０．０ｗｔ％、アクリル・ポリエチレン共重合樹脂を本発明で規定される範囲内で１０．０ｗｔ％含む。他の樹脂の合計の含有量は、本発明で規定された範囲内であり、アクリル樹脂とロジンの比率（アクリル樹脂／ロジン）は、本発明で規定される範囲内で０．８である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【手続補正６６】
【補正対象書類名】明細書
【補正対象項目名】０１５２
【補正方法】変更
【補正の内容】
【０１５２】
実施例Ａ２５では、トリス（２−カルボキシエチル）イソシアヌレートを、本発明で規定された範囲内で５．０ｗｔ％含む。実施例Ｂ２５では、トリス（１−カルボキシメチル）イソシアヌレートを、本発明で規定された範囲内で５．０ｗｔ％含む。実施例Ｃ２５では、トリス（３−カルボキシプロピル）イソシアヌレートを、本発明で規定された範囲内で５．０ｗｔ％含む。実施例Ｄ２５では、ビス（２−カルボキシエチル）イソシアヌレートを、本発明で規定された範囲内で５．０ｗｔ％含む。また、実施例Ａ２５、実施例Ｂ２５、実施例Ｃ２５、実施例Ｄ２５では、ロジンとして重合ロジンを、本発明で規定された範囲内で４０．０ｗｔ％、アクリル樹脂を、本発明で規定される範囲内で５．０ｗｔ％含む。アクリル樹脂とロジンの比率（アクリル樹脂／ロジン）は、本発明で規定される範囲内で０．１２５である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【手続補正６７】
【補正対象書類名】明細書
【補正対象項目名】０１５４
【補正方法】変更
【補正の内容】
【０１５４】
実施例Ａ２６では、トリス（２−カルボキシエチル）イソシアヌレートを、本発明で規定された範囲内で５．０ｗｔ％含む。実施例Ｂ２６では、トリス（１−カルボキシメチル）イソシアヌレートを、本発明で規定された範囲内で５．０ｗｔ％含む。実施例Ｃ２６では、トリス（３−カルボキシプロピル）イソシアヌレートを、本発明で規定された範囲内で５．０ｗｔ％含む。実施例Ｄ２６では、ビス（２−カルボキシエチル）イソシアヌレートを、本発明で規定された範囲内で５．０ｗｔ％含む。また、実施例Ａ２６、実施例Ｂ２６、実施例Ｃ２６、実施例Ｄ２６では、ロジンとして重合ロジンを、本発明で規定された範囲内で５．０ｗｔ％、アクリル樹脂を、本発明で規定される範囲内で２０．０ｗｔ％、アクリル・ポリエチレン共重合樹脂を本発明で規定される範囲内で１０．０ｗｔ％含む。他の樹脂の合計の含有量は、本発明で規定された範囲内であり、アクリル樹脂とロジンの比率（アクリル樹脂／ロジン）は、本発明で規定される範囲内で６．０である。また、有機酸としてアジピン酸を、本発明で規定される範囲内で５．０ｗｔ％、水添ダイマー酸を、本発明で規定される範囲内で５．０ｗｔ％含む。有機酸の合計の含有量は、本発明で規定された範囲内である。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【手続補正６８】
【補正対象書類名】明細書
【補正対象項目名】０１５６
【補正方法】変更
【補正の内容】
【０１５６】
これに対し、比較例Ａ１では、トリス（２−カルボキシエチル）イソシアヌレートを含まず、他のイソシアヌル酸トリス（カルボキシアルキル）付加体も含まない。比較例Ｂ１では、トリス（１−カルボキシメチル）イソシアヌレートを含まず、他のイソシアヌル酸トリス（カルボキシアルキル）付加体も含まない。比較例Ｃ１では、トリス（３−カルボキシプロピル）イソシアヌレートを含まず、他のイソシアヌル酸トリス（カルボキシアルキル）付加体も含まない。比較例Ｄ１は、ビス（２−カルボキシエチル）イソシアヌレートを含まず、他のイソシアヌル酸トリス（カルボキシアルキル）付加体も含まない。また、比較例Ａ１、比較例Ｂ１、比較例Ｃ１、比較例Ｄ１では、ロジンとして重合ロジンを、本発明で規定された範囲内で４５．０ｗｔ％、有機酸としてグルタル酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【手続補正６９】
【補正対象書類名】明細書
【補正対象項目名】０１５７
【補正方法】変更
【補正の内容】
【０１５７】
比較例Ａ１、比較例Ｂ１、比較例Ｃ１、比較例Ｄ１では、イソシアヌル酸トリス（カルボキシアルキル）付加体の何れも含まないことで、ロジン、有機酸、アミン、有機ハロゲン化合物、チキソ剤、溶剤を、本発明で規定される範囲内で含んでも、はんだの濡れ広がり径が上述した判定基準を満たさず、はんだの濡れ広がり性に対して効果が得られなかった。
【手続補正７０】
【補正対象書類名】明細書
【補正対象項目名】０１５８
【補正方法】変更
【補正の内容】
【０１５８】
比較例Ａ２では、トリス（２−カルボキシエチル）イソシアヌレートを含まず、他のイソシアヌル酸トリス（カルボキシアルキル）付加体も含まない。比較例Ｂ２では、トリス（１−カルボキシメチル）イソシアヌレートを含まず、他のイソシアヌル酸トリス（カルボキシアルキル）付加体も含まない。比較例Ｃ２では、トリス（３−カルボキシプロピル）イソシアヌレートを含まず、他のイソシアヌル酸トリス（カルボキシアルキル）付加体も含まない。比較例Ｄ２は、ビス（２−カルボキシエチル）イソシアヌレートを含まず、他のイソシアヌル酸トリス（カルボキシアルキル）付加体も含まない。また、比較例Ａ２、比較例Ｂ２、比較例Ｃ２、比較例Ｄ２では、ロジンとして重合ロジンを、本発明で規定された範囲内で４５．０ｗｔ％、有機酸としてアジピン酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【手続補正７１】
【補正対象書類名】明細書
【補正対象項目名】０１５９
【補正方法】変更
【補正の内容】
【０１５９】
比較例Ａ２、比較例Ｂ２、比較例Ｃ２、比較例Ｄ２では、イソシアヌル酸トリス（カルボキシアルキル）付加体の何れも含まないことで、ロジン、有機酸、アミン、有機ハロゲン化合物、チキソ剤、溶剤を、本発明で規定される範囲内で含み、かつ有機酸の種類を変えても、はんだの濡れ広がり径が上述した判定基準を満たさず、はんだの濡れ広がり性に対して効果が得られなかった。
【手続補正７２】
【補正対象書類名】明細書
【補正対象項目名】０１６０
【補正方法】変更
【補正の内容】
【０１６０】
表９は、イソシアヌル酸トリス（カルボキシアルキル）付加体としてトリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートを複合添加した実施例、他のイソシアヌル酸トリス（カルボキシアルキル）付加体の何れも含まない比較例である。
【手続補正７３】
【補正対象書類名】明細書
【補正対象項目名】０１６１
【補正方法】変更
【補正の内容】
【０１６１】
実施例Ｅ１では、トリス（２−カルボキシエチル）イソシアヌレートを、本発明で規定された範囲内で１．２５ｗｔ％、トリス（１−カルボキシメチル）イソシアヌレートを、本発明で規定された範囲内で１．２５ｗｔ％、トリス（３−カルボキシプロピル）イソシアヌレートを、本発明で規定された範囲内で１．２５ｗｔ％、ビス（２−カルボキシエチル）イソシアヌレートを、本発明で規定された範囲内で１．２５ｗｔ％含む。イソシアヌル酸トリス（カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正７４】
【補正対象書類名】明細書
【補正対象項目名】０１６２
【補正方法】変更
【補正の内容】
【０１６２】
実施例Ｅ１では、イソシアヌル酸トリス（カルボキシアルキル）付加体を複合添加しても、はんだの濡れ広がり径が上述した判定基準を満たし、はんだの濡れ広がり性に対して十分な効果が得られた。
【手続補正７５】
【補正対象書類名】明細書
【補正対象項目名】０１６３
【補正方法】変更
【補正の内容】
【０１６３】
実施例Ｅ２では、トリス（２−カルボキシエチル）イソシアヌレートを、本発明で規定された範囲内で２．５ｗｔ％、トリス（１−カルボキシメチル）イソシアヌレートを、本発明で規定された範囲内で２．５ｗｔ％含む。イソシアヌル酸トリス（カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正７６】
【補正対象書類名】明細書
【補正対象項目名】０１６５
【補正方法】変更
【補正の内容】
【０１６５】
実施例Ｅ３では、トリス（２−カルボキシエチル）イソシアヌレートを、本発明で規定された範囲内で２．５ｗｔ％、トリス（３−カルボキシプロピル）イソシアヌレートを、本発明で規定された範囲内で２．５ｗｔ％含む。イソシアヌル酸トリス（カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正７７】
【補正対象書類名】明細書
【補正対象項目名】０１６７
【補正方法】変更
【補正の内容】
【０１６７】
実施例Ｅ４では、トリス（２−カルボキシエチル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正７８】
【補正対象書類名】明細書
【補正対象項目名】０１６９
【補正方法】変更
【補正の内容】
【０１６９】
実施例Ｅ５では、トリス（１−カルボキシメチル）イソシアヌレートを、本発明で規定された範囲内で２．５ｗｔ％、トリス（３−カルボキシプロピル）イソシアヌレートを、本発明で規定された範囲内で２．５ｗｔ％含む。イソシアヌル酸トリス（カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正７９】
【補正対象書類名】明細書
【補正対象項目名】０１７１
【補正方法】変更
【補正の内容】
【０１７１】
実施例Ｅ６では、トリス（１−カルボキシメチル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正８０】
【補正対象書類名】明細書
【補正対象項目名】０１７３
【補正方法】変更
【補正の内容】
【０１７３】
実施例Ｅ７では、トリス（３−カルボキシプロピル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（カルボキシアルキル）付加体の合計の含有量は５．０ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正８１】
【補正対象書類名】明細書
【補正対象項目名】０１７５
【補正方法】変更
【補正の内容】
【０１７５】
実施例Ｅ８では、トリス（２−カルボキシエチル）イソシアヌレートを、本発明で規定された範囲内で２．５ｗｔ％、トリス（１−カルボキシメチル）イソシアヌレートを、本発明で規定された範囲内で２．５ｗｔ％、トリス（３−カルボキシプロピル）イソシアヌレートを、本発明で規定された範囲内で２．５ｗｔ％含む。イソシアヌル酸トリス（カルボキシアルキル）付加体の合計の含有量は７．５ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で３．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３８．５ｗｔ％含む。
【手続補正８２】
【補正対象書類名】明細書
【補正対象項目名】０１７７
【補正方法】変更
【補正の内容】
【０１７７】
実施例Ｅ９では、トリス（２−カルボキシエチル）イソシアヌレートを、本発明で規定された範囲内で２．５ｗｔ％、トリス（１−カルボキシメチル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（カルボキシアルキル）付加体の合計の含有量は７．５ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で３．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３８．５ｗｔ％含む。
【手続補正８３】
【補正対象書類名】明細書
【補正対象項目名】０１７９
【補正方法】変更
【補正の内容】
【０１７９】
実施例Ｅ１０では、トリス（２−カルボキシエチル）イソシアヌレートを、本発明で規定された範囲内で２．５ｗｔ％、トリス（３−カルボキシプロピル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（カルボキシアルキル）付加体の合計の含有量は７．５ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で３．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３８．５ｗｔ％含む。
【手続補正８４】
【補正対象書類名】明細書
【補正対象項目名】０１８１
【補正方法】変更
【補正の内容】
【０１８１】
実施例Ｅ１１では、トリス（１−カルボキシメチル）イソシアヌレートを、本発明で規定された範囲内で２．５ｗｔ％、トリス（３−カルボキシプロピル）イソシアヌレートを、本発明で規定された範囲内で２．５ｗｔ％、ビス（２−カルボキシエチル）イソシアヌレートを、本発明で規定された範囲内で２．５ｗｔ％含む。イソシアヌル酸トリス（カルボキシアルキル）付加体の合計の含有量は７．５ｗｔ％で、本発明で規定される範囲内である。また、ロジンとして重合ロジンを、本発明で規定された範囲内で４５．０ｗｔ％含む。さらに、アミンとしてモノエタノールアミンを、本発明で規定された範囲内で３．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３８．５ｗｔ％含む。
【手続補正８５】
【補正対象書類名】明細書
【補正対象項目名】０１８３
【補正方法】変更
【補正の内容】
【０１８３】
実施例Ｅ１２では、トリス（２−カルボキシエチル）イソシアヌレートを、本発明で規定された範囲内で１．２５ｗｔ％、トリス（１−カルボキシメチル）イソシアヌレートを、本発明で規定された範囲内で１．２５ｗｔ％、トリス（３−カルボキシプロピル）イソシアヌレートを、本発明で規定された範囲内で１．２５ｗｔ％、ビス（２−カルボキシエチル）イソシアヌレートを、本発明で規定された範囲内で１．２５ｗｔ％含む。イソシアヌル酸トリス（カルボキシアルキル）付加体の合計の含有量は５．０ｗｔ％で、本発明で規定される範囲内である。また、ロジンとして重合ロジンを、本発明で規定された範囲内で５．０ｗｔ％、水添ロジンを、本発明で規定された範囲内で１０．０ｗｔ％、酸変性ロジンを、本発明で規定された範囲内で１５．０ｗｔ％含む。ロジンの合計の含有量は、本発明で規定される範囲内である。さらに、有機酸としてアジピン酸を、本発明で規定される範囲内で５．０ｗｔ％、水添ダイマー酸を、本発明で規定される範囲内で１０．０ｗｔ％含む。有機酸の合計の含有量は、本発明で規定された範囲内である。また、アミンとして２−フェニルイミダゾールを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５ｗｔ％含み、残部を溶剤としてヘキシルジグリコールを、本発明で規定された範囲内で３９．０ｗｔ％含む。
【手続補正８６】
【補正対象書類名】明細書
【補正対象項目名】０１８５
【補正方法】変更
【補正の内容】
【０１８５】
実施例Ｅ１３では、トリス（２−カルボキシエチル）イソシアヌレートを、本発明で規定された範囲内で１．２５ｗｔ％、トリス（１−カルボキシメチル）イソシアヌレートを、本発明で規定された範囲内で１．２５ｗｔ％、トリス（３−カルボキシプロピル）イソシアヌレートを、本発明で規定された範囲内で１．２５ｗｔ％、ビス（２−カルボキシエチル）イソシアヌレートを、本発明で規定された範囲内で１．２５ｗｔ％含む。イソシアヌル酸トリス（カルボキシアルキル）付加体の合計の含有量は５．０ｗｔ％で、本発明で規定される範囲内である。また、ロジンとして重合ロジンを、本発明で規定された範囲内で５．０ｗｔ％、アクリル樹脂を、本発明で規定される範囲内で２０．０ｗｔ％、アクリル・ポリエチレン共重合樹脂を、本発明で規定される範囲内で１０．０ｗｔ％含む。他の樹脂の合計の含有量は、本発明で規定された範囲内であり、アクリル樹脂とロジンの比率（アクリル樹脂／ロジン）は、本発明で規定される範囲内で６．０である。また、有機酸としてアジピン酸を、本発明で規定される範囲内で５．０ｗｔ％、水添ダイマー酸を、本発明で規定される範囲内で５．０ｗｔ％含む。有機酸の合計の含有量は、本発明で規定された範囲内である。さらに、アミンとしてジフェニルグアニジンを、本発明で規定された範囲内で１．０ｗｔ％、２−フェニル−４−メチルイミダゾールを、本発明で規定された範囲内で４．０ｗｔ％含む。アミンの合計の含有量は、本発明で規定された範囲内である。また、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【手続補正８７】
【補正対象書類名】明細書
【補正対象項目名】０１８７
【補正方法】変更
【補正の内容】
【０１８７】
これに対し、比較例Ｅ１では、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートの何れも含まない。また、ロジンとして重合ロジンを、本発明で規定された範囲内で４５．０ｗｔ％、有機酸としてグルタル酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【手続補正８８】
【補正対象書類名】明細書
【補正対象項目名】０１８８
【補正方法】変更
【補正の内容】
【０１８８】
比較例Ｅ１では、イソシアヌル酸トリス（カルボキシアルキル）付加体の何れも含まないことで、ロジン、有機酸、アミン、有機ハロゲン化合物、チキソ剤、溶剤を、本発明で規定される範囲内で含んでも、はんだの濡れ広がり径が上述した判定基準を満たさず、はんだの濡れ広がり性に対して効果が得られなかった。
【手続補正８９】
【補正対象書類名】明細書
【補正対象項目名】０１８９
【補正方法】変更
【補正の内容】
【０１８９】
比較例Ｅ２では、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートの何れも含まない。また、ロジンとして重合ロジンを、本発明で規定された範囲内で４５．０ｗｔ％、有機酸としてアジピン酸を、本発明で規定される範囲内で５．０ｗｔ％、アミンとしてモノエタノールアミンを、本発明で規定された範囲内で５．０ｗｔ％、有機ハロゲン化合物としてｔｒａｎｓ−２，３−ジブロモ−１，４−ブテンジオールを、本発明で規定される範囲内で１．０ｗｔ％、チキソ剤としてヒマシ硬化油を、本発明で規定される範囲内で５．０ｗｔ％含み、残部を溶剤としてヘキシルジグリコールを、本発明で規定された範囲内で３９．０ｗｔ％含む。
【手続補正９０】
【補正対象書類名】明細書
【補正対象項目名】０１９０
【補正方法】変更
【補正の内容】
【０１９０】
比較例Ｅ２では、イソシアヌル酸トリス（カルボキシアルキル）付加体の何れも含まないことで、ロジン、有機酸、アミン、有機ハロゲン化合物、チキソ剤、溶剤を、本発明で規定される範囲内で含み、かつ有機酸の種類を変えても、はんだの濡れ広がり径が上述した判定基準を満たさず、はんだの濡れ広がり性に対して効果が得られなかった。
【手続補正９１】
【補正対象書類名】明細書
【補正対象項目名】０１９１
【補正方法】変更
【補正の内容】
【０１９１】
＜ソルダペーストの増粘抑制効果の評価＞
上述した実施例Ｅ１２のフラックスと、以下の表１０〜表１５に示す組成のはんだ合金を使用して調合したソルダペーストの増粘抑制効果についても検証した。実施例Ｅ１２は、上述したように、イソシアヌル酸トリス（カルボキシアルキル）付加体としてトリス（２−カルボキシエチル）イソシアヌレート、トリス（１−カルボキシメチル）イソシアヌレート、トリス（３−カルボキシプロピル）イソシアヌレート及びビス（２−カルボキシエチル）イソシアヌレートを含み、アクリル樹脂を含まない。表９に示す実施例Ｅ１２のフラックスと、表１０〜表１５に示す合金組成からなりＪＩＳ  Ｚ  ３２８４−１：２０１４における粉末サイズの分類（表２）において記号４を満たすサイズ（粒度分布）のはんだ粉末とを混合してソルダペーストを作製した。フラックスとはんだ粉末との質量比は、フラックス：はんだ粉末＝１１：８９である。
【手続補正９２】
【補正対象書類名】明細書
【補正対象項目名】０２０２
【補正方法】変更
【補正の内容】
【０２０２】
次に、表１〜表９に示す実施例の中で、実施例Ａ１０、実施例Ａ２６、実施例Ｂ１０、実施例Ｂ２６、実施例Ｃ１０、実施例Ｃ２６、実施例Ｄ１０、実施例Ｄ２６、実施例Ｅ１３と、以下の表１６に示す組成のはんだ合金を使用して調合したソルダペーストの増粘抑制効果についても検証した。なお、実施例Ａ１０は、上述したように、イソシアヌル酸トリス（カルボキシアルキル）付加体としてトリス（２−カルボキシエチル）イソシアヌレートを含み、アクリル樹脂を含まない。実施例Ａ２６は、トリス（２−カルボキシエチル）イソシアヌレートを含み、アクリル樹脂を含む。実施例Ｂ１０は、イソシアヌル酸トリス（カルボキシアルキル）付加体としてトリス（１−カルボキシメチル）イソシアヌレートを含み、アクリル樹脂を含まない。実施例Ｂ２６は、トリス（１−カルボキシメチル）イソシアヌレートを含み、アクリル樹脂を含む。実施例Ｃ１０は、イソシアヌル酸トリス（カルボキシアルキル）付加体としてトリス（３−カルボキシプロピル）イソシアヌレートを含み、アクリル樹脂を含まない。実施例Ｃ２６は、トリス（３−カルボキシプロピル）イソシアヌレートを含み、アクリル樹脂を含む。実施例Ｄ１０は、イソシアヌル酸トリス（カルボキシアルキル）付加体としてビス（２−カルボキシエチル）イソシアヌレートを含み、アクリル樹脂を含まない。実施例Ｄ２６は、ビス（２−カルボキシエチル）イソシアヌレートを含み、アクリル樹脂を含む。実施例Ｅ１３は、イソシアヌル酸トリス（カルボキシアルキル）付加体としてトリス（２−カルボキシエチル）イソシアヌレート、トリス（１−カルボキシメチル）イソシアヌレート、トリス（３−カルボキシプロピル）イソシアヌレート及びビス（２−カルボキシエチル）イソシアヌレートを含み、アクリル樹脂を含む。
【手続補正９３】
【補正対象書類名】明細書
【補正対象項目名】０２０８
【補正方法】変更
【補正の内容】
【０２０８】
以上のことから、イソシアヌル酸（カルボキシアルキル）付加体を０．５ｗｔ％以上２０．０ｗｔ％以下、ロジンを５．０ｗｔ％以上５０．０ｗｔ％以下含み、さらに溶剤を含むフラックスでは、所望の温度域で酸化物の除去効果が高められた。
【手続補正９４】
【補正対象書類名】明細書
【補正対象項目名】０２１０
【補正方法】変更
【補正の内容】
【０２１０】
これらの効果は、はんだの濡れ広がり性を向上させる本実施の形態のフラックスにおいて任意添加物であるアクリル樹脂、イソシアヌル酸（カルボキシアルキル）付加体以外の他の有機酸、アミン、有機ハロゲン化合物、アミンハロゲン化水素酸塩、チキソ剤を、本発明で規定される範囲内で含むことでも阻害されなかった。
【手続補正９５】
【補正対象書類名】明細書
【補正対象項目名】０２１１
【補正方法】変更
【補正の内容】
【０２１１】
さらに、このフラックスと、Ａｓ：２５質量ｐｐｍ以上３００質量ｐｐｍ以下、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、及びＡｇ：０質量％以上４質量％以下、Ｃｕ：０質量％以上０．９質量％以下並びに残部がＳｎからなり、かつ、上記の数（１）式及び数（２）式を満たすはんだ合金を用いたソルダペーストでは、イソシアヌル酸（カルボキシアルキル）付加体を含むことによるはんだの濡れ広がり性が阻害されず、増粘抑制効果に対して十分な効果が得られた。
【手続補正９６】
【補正対象書類名】明細書
【補正対象項目名】０２１２
【補正方法】変更
【補正の内容】
【０２１２】
特に、イソシアヌル酸トリス（カルボキシアルキル）付加体としてトリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートの何れか、またはその組み合わせ、本発明で規定される範囲内で含有するフラックスを用いたソルダペーストでも、Ａｓ、Ｓｂ、Ｂｉ及びＰｂを、上述した本発明で規定された範囲内で含有するはんだ合金を用いることで、増粘抑制効果に対しても十分な効果が得られた。
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
フラックスと、金属粉からなるソルダペーストにおいて、
前記フラックスは、イソシアヌル酸（カルボキシアルキル）付加体を、フラックスの全量を１００とした場合０．５ｗｔ％以上２０．０ｗｔ％以下含み、
前記イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
前記金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１）式及び（２）式を満たすはんだ合金からなるソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記（１）式及び（２）式中、Ａｓ、Ｓｂ、Ｂｉ、およびＰｂは各々前記合金組成での含有量（質量ｐｐｍ）を表す。
【請求項２】
フラックスと、金属粉からなるソルダペーストにおいて、
前記フラックスは、イソシアヌル酸（カルボキシアルキル）付加体を、フラックスの全量を１００とした場合０．５ｗｔ％以上２０．０ｗｔ％以下含み、アミンを、フラックスの全量を１００とした場合０ｗｔ％以上５．０ｗｔ％以下含み、
前記イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
前記金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１）式及び（２）式を満たすはんだ合金からなり、
更に、前記合金組成は、Ａｇ：０〜４質量％を含有するソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記（１）式及び（２）式中、Ａｓ、Ｓｂ、Ｂｉ、およびＰｂは各々前記合金組成での含有量（質量ｐｐｍ）を表す。
【請求項３】
フラックスと、金属粉からなるソルダペーストにおいて、
前記フラックスは、イソシアヌル酸（カルボキシアルキル）付加体を、フラックスの全量を１００とした場合０．５ｗｔ％以上２０．０ｗｔ％以下含み、アミンを、フラックスの全量を１００とした場合０ｗｔ％以上５．０ｗｔ％以下含み、
前記イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
前記金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１）式及び（２）式を満たすはんだ合金からなり、
更に、前記合金組成は、Ｃｕ：０〜０．９質量％を含有するソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記（１）式及び（２）式中、Ａｓ、Ｓｂ、Ｂｉ、およびＰｂは各々前記合金組成での含有量（質量ｐｐｍ）を表す。
【請求項４】
フラックスと、金属粉からなるソルダペーストにおいて、
前記フラックスは、イソシアヌル酸（カルボキシアルキル）付加体を、フラックスの全量を１００とした場合０．５ｗｔ％以上２０．０ｗｔ％以下含み、アミンを、フラックスの全量を１００とした場合０ｗｔ％以上５．０ｗｔ％以下含み、
前記イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
前記金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１）式及び（２）式を満たすはんだ合金からなり、
更に、前記合金組成は、Ａｇ：０〜４質量％及びＣｕ：０〜０．９質量％の少なくとも１種を含有するソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記（１）式及び（２）式中、Ａｓ、Ｓｂ、Ｂｉ、およびＰｂは各々前記合金組成での含有量（質量ｐｐｍ）を表す。
【請求項５】
更に、前記合金組成は下記（１ａ）式を満たすはんだ合金からなる、請求項１〜請求項４のいずれか１項に記載のソルダペースト。
２７５≦２Ａｓ＋Ｓｂ＋Ｂｉ＋Ｐｂ≦２５２００・・・（１ａ）
上記（１ａ）式中、Ａｓ、Ｓｂ、Ｂｉ、及びＰｂは各々前記合金組成での含有量（質量ｐｐｍ）を表す。
【請求項６】
更に、前記合金組成は下記（１ｂ）式を満たすはんだ合金からなる、請求項１〜請求項４のいずれか１項に記載のソルダペースト。
２７５≦２Ａｓ＋Ｓｂ＋Ｂｉ＋Ｐｂ≦５３００・・・（１ｂ）
上記（１ｂ）式中、Ａｓ、Ｂｉ、及びＰｂは各々前記合金組成での含有量（質量ｐｐｍ）を表す。
【請求項７】
更に、前記合金組成は下記（２ａ）式を満たすはんだ合金からなる、請求項１〜請求項６のいずれか１項に記載のソルダペースト。
０．３１≦（２Ａｓ＋Ｓｂ）／（Ｂｉ＋Ｐｂ）≦１０．００・・・（２ａ）
上記（２ａ）式中、Ａｓ、Ｓｂ、Ｂｉ、及びＰｂは各々前記合金組成での含有量（質量ｐｐｍ）を表す。
【請求項８】
フラックスと、金属粉からなるソルダペーストにおいて、
前記フラックスは、イソシアヌル酸（カルボキシアルキル）付加体を、フラックスの全量を１００とした場合０．５ｗｔ％以上２０．０ｗｔ％以下含み、
前記イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
前記金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１ｂ）式及び（２ａ）式を満たすはんだ合金からなり、
更に、前記合金組成は、Ａｇ：０〜４質量％及びＣｕ：０〜０．９質量％の少なくとも１種を含有するソルダペースト。
２７５≦２Ａｓ＋Ｓｂ＋Ｂｉ＋Ｐｂ≦５３００・・・（１ｂ）
０．３１≦（２Ａｓ＋Ｓｂ）／（Ｂｉ＋Ｐｂ）≦１０．００・・・（２ａ）
上記（１ｂ）式及び（２ａ）式中、Ａｓ、Ｓｂ、Ｂｉ、およびＰｂは各々前記合金組成での含有量（質量ｐｐｍ）を表す。
【請求項９】
前記フラックスは、さらに樹脂を含む
請求項１〜請求項８の何れか１項に記載のソルダペースト。
【請求項１０】
樹脂はロジンである
請求項９に記載のソルダペースト。
【請求項１１】
フラックスと、金属粉からなるソルダペーストにおいて、
前記フラックスは、イソシアヌル酸（カルボキシアルキル）付加体を、フラックスの全量を１００とした場合０．５ｗｔ％以上２０．０ｗｔ％以下、ロジンを、フラックスの全量を１００とした場合５．０ｗｔ％以上５０．０ｗｔ％以下含み、さらに溶剤を含み、
前記イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
前記金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１）式及び（２）式を満たすはんだ合金からなるソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記（１）式及び（２）式中、Ａｓ、Ｓｂ、Ｂｉ、およびＰｂは各々前記合金組成での含有量（質量ｐｐｍ）を表す。
【請求項１２】
フラックスと、金属粉からなるソルダペーストにおいて、
前記フラックスは、イソシアヌル酸（カルボキシアルキル）付加体を、フラックスの全量を１００とした場合０．５ｗｔ％以上２０．０ｗｔ％以下含み、アミンを、フラックスの全量を１００とした場合０ｗｔ％以上５．０ｗｔ％以下含み、ロジンを、フラックスの全量を１００とした場合５．０ｗｔ％以上５０．０ｗｔ％以下含み、さらに溶剤を含み、
前記イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
前記金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１）式及び（２）式を満たすはんだ合金からなり、
更に、前記合金組成は、Ａｇ：０〜４質量％を含有するソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記（１）式及び（２）式中、Ａｓ、Ｓｂ、Ｂｉ、およびＰｂは各々前記合金組成での含有量（質量ｐｐｍ）を表す。
【請求項１３】
フラックスと、金属粉からなるソルダペーストにおいて、
前記フラックスは、イソシアヌル酸（カルボキシアルキル）付加体を、フラックスの全量を１００とした場合０．５ｗｔ％以上２０．０ｗｔ％以下含み、アミンを、フラックスの全量を１００とした場合０ｗｔ％以上５．０ｗｔ％以下含み、ロジンを、フラックスの全量を１００とした場合５．０ｗｔ％以上５０．０ｗｔ％以下含み、さらに溶剤を含み、
前記イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
前記金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１）式及び（２）式を満たすはんだ合金からなり、
更に、前記合金組成は、Ｃｕ：０〜０．９質量％を含有するソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記（１）式及び（２）式中、Ａｓ、Ｓｂ、Ｂｉ、およびＰｂは各々前記合金組成での含有量（質量ｐｐｍ）を表す。
【請求項１４】
フラックスと、金属粉からなるソルダペーストにおいて、
前記フラックスは、イソシアヌル酸（カルボキシアルキル）付加体を、フラックスの全量を１００とした場合０．５ｗｔ％以上２０．０ｗｔ％以下含み、アミンを、フラックスの全量を１００とした場合０ｗｔ％以上５．０ｗｔ％以下含み、ロジンを、フラックスの全量を１００とした場合５．０ｗｔ％以上５０．０ｗｔ％以下含み、さらに溶剤を含み、
前記イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
前記金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１）式及び（２）式を満たすはんだ合金からなり、
更に、前記合金組成は、Ａｇ：０〜４質量％及びＣｕ：０〜０．９質量％の少なくとも１種を含有するソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記（１）式及び（２）式中、Ａｓ、Ｓｂ、Ｂｉ、およびＰｂは各々前記合金組成での含有量（質量ｐｐｍ）を表す。
【請求項１５】
更に、前記合金組成は下記（１ａ）式を満たすはんだ合金からなる、請求項１１〜請求項１４の何れか１項に記載のソルダペースト。
２７５≦２Ａｓ＋Ｓｂ＋Ｂｉ＋Ｐｂ≦２５２００・・・（１ａ）
上記（１ａ）式中、Ａｓ、Ｓｂ、Ｂｉ、及びＰｂは各々前記合金組成での含有量（質量ｐｐｍ）を表す。
【請求項１６】
更に、前記合金組成は下記（１ｂ）式を満たすはんだ合金からなる、請求項１１〜請求項１４の何れか１項に記載のソルダペースト。
２７５≦２Ａｓ＋Ｓｂ＋Ｂｉ＋Ｐｂ≦５３００・・・（１ｂ）
上記（１ｂ）式中、Ａｓ、Ｂｉ、及びＰｂは各々前記合金組成での含有量（質量ｐｐｍ）を表す。
【請求項１７】
更に、前記合金組成は下記（２ａ）式を満たすはんだ合金からなる、請求項１１〜請求項１６のいずれか１項に記載のソルダペースト。
０．３１≦（２Ａｓ＋Ｓｂ）／（Ｂｉ＋Ｐｂ）≦１０．００・・・（２ａ）
上記（２ａ）式中、Ａｓ、Ｓｂ、Ｂｉ、及びＰｂは各々前記合金組成での含有量（質量ｐｐｍ）を表す。
【請求項１８】
フラックスと、金属粉からなるソルダペーストにおいて、
前記フラックスは、イソシアヌル酸（カルボキシアルキル）付加体を、フラックスの全量を１００とした場合０．５ｗｔ％以上２０．０ｗｔ％以下含み、ロジンを、フラックスの全量を１００とした場合５．０ｗｔ％以上５０．０ｗｔ％以下含み、さらに溶剤を含み、
前記イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
前記金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１ｂ）式及び（２ａ）式を満たすはんだ合金からなり、
更に、前記合金組成は、Ａｇ：０〜４質量％及びＣｕ：０〜０．９質量％の少なくとも１種を含有するソルダペースト。
２７５≦２Ａｓ＋Ｓｂ＋Ｂｉ＋Ｐｂ≦５３００・・・（１ｂ）
０．３１≦（２Ａｓ＋Ｓｂ）／（Ｂｉ＋Ｐｂ）≦１０．００・・・（２ａ）
上記（１ｂ）式及び（２ａ）式中、Ａｓ、Ｓｂ、Ｂｉ、およびＰｂは各々前記合金組成での含有量（質量ｐｐｍ）を表す。
【請求項１９】
さらにロジン以外の他の樹脂をフラックスの全量を１００とした場合０ｗｔ％以上３０．０ｗｔ％以下含む
請求項１１〜請求項１８の何れか１項に記載のソルダペースト。
【請求項２０】
ロジン以外の他の樹脂はアクリル樹脂である
請求項１９に記載のソルダペースト。
【請求項２１】
アクリル樹脂の含有量が０ｗｔ％超である場合、アクリル樹脂とロジンの比率は０．１以上〜９．０以下である
請求項２０に記載のソルダペースト。
【請求項２２】
さらにイソシアヌル酸（カルボキシアルキル）付加体以外の他の有機酸を０ｗｔ％以上１０．０ｗｔ％以下、アミンを０ｗｔ％以上５．０ｗｔ％以下、有機ハロゲン化合物の含有量を０ｗｔ％以上５．０ｗｔ％以下、アミンハロゲン化水素酸塩を０ｗｔ％以上５．０ｗｔ％以下、チキソ剤を０ｗｔ％以上１０．０ｗｔ％以下含む
請求項１１または請求項１８に記載のソルダペースト。
【請求項２３】
さらにイソシアヌル酸（カルボキシアルキル）付加体以外の他の有機酸を０ｗｔ％以上１０．０ｗｔ％以下、有機ハロゲン化合物の含有量を０ｗｔ％以上５．０ｗｔ％以下、アミンハロゲン化水素酸塩を０ｗｔ％以上５．０ｗｔ％以下、チキソ剤を０ｗｔ％以上１０．０ｗｔ％以下含む
請求項１２〜請求項１４の何れか１項に記載のソルダペースト。
【手続補正２】
【補正対象書類名】明細書
【補正対象項目名】０００９
【補正方法】変更
【補正の内容】
【０００９】
そこで、本発明は、フラックスと、金属粉からなるソルダペーストにおいて、
フラックスは、イソシアヌル酸（カルボキシアルキル）付加体を、フラックスの全量を１００とした場合０．５ｗｔ％以上２０．０ｗｔ％以下含み、
イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１）式及び（２）式を満たすはんだ合金からなる。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記（１）式及び（２）式中、Ａｓ、Ｓｂ、Ｂｉ、およびＰｂは各々前記合金組成での含有量（質量ｐｐｍ）を表す
また、本発明は、フラックスと、金属粉からなるソルダペーストにおいて、
フラックスは、イソシアヌル酸（カルボキシアルキル）付加体を、フラックスの全量を１００とした場合０．５ｗｔ％以上２０．０ｗｔ％以下含み、アミンを、フラックスの全量を１００とした場合０ｗｔ％以上５．０ｗｔ％以下含み、
イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１）式及び（２）式を満たすはんだ合金からなり、
更に、合金組成は、Ａｇ：０〜４質量％を含有するソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記（１）式及び（２）式中、Ａｓ、Ｓｂ、Ｂｉ、およびＰｂは各々前記合金組成での含有量（質量ｐｐｍ）を表す。
更に、本発明は、フラックスと、金属粉からなるソルダペーストにおいて、
フラックスは、イソシアヌル酸（カルボキシアルキル）付加体を、フラックスの全量を１００とした場合０．５ｗｔ％以上２０．０ｗｔ％以下含み、アミンを、フラックスの全量を１００とした場合０ｗｔ％以上５．０ｗｔ％以下含み、
イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１）式及び（２）式を満たすはんだ合金からなり、
更に、合金組成は、Ｃｕ：０〜０．９質量％を含有するソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記（１）式及び（２）式中、Ａｓ、Ｓｂ、Ｂｉ、およびＰｂは各々前記合金組成での含有量（質量ｐｐｍ）を表す。
また、本発明は、フラックスと、金属粉からなるソルダペーストにおいて、
フラックスは、イソシアヌル酸（カルボキシアルキル）付加体を、フラックスの全量を１００とした場合０．５ｗｔ％以上２０．０ｗｔ％以下含み、アミンを、フラックスの全量を１００とした場合０ｗｔ％以上５．０ｗｔ％以下含み、
イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１）式及び（２）式を満たすはんだ合金からなり、
更に、合金組成は、Ａｇ：０〜４質量％及びＣｕ：０〜０．９質量％の少なくとも１種を含有するソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記（１）式及び（２）式中、Ａｓ、Ｓｂ、Ｂｉ、およびＰｂは各々前記合金組成での含有量（質量ｐｐｍ）を表す。
更に、本発明は、フラックスと、金属粉からなるソルダペーストにおいて、
フラックスは、イソシアヌル酸（カルボキシアルキル）付加体を、フラックスの全量を１００とした場合０．５ｗｔ％以上２０．０ｗｔ％以下含み、
イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１ｂ）式及び（２ａ）式を満たすはんだ合金からなり、
更に、前記合金組成は、Ａｇ：０〜４質量％及びＣｕ：０〜０．９質量％の少なくとも１種を含有するソルダペースト。
２７５≦２Ａｓ＋Ｓｂ＋Ｂｉ＋Ｐｂ≦５３００・・・（１ｂ）
０．３１≦（２Ａｓ＋Ｓｂ）／（Ｂｉ＋Ｐｂ）≦１０．００・・・（２ａ）
上記（１ｂ）式及び（２ａ）式中、Ａｓ、Ｓｂ、Ｂｉ、およびＰｂは各々前記合金組成での含有量（質量ｐｐｍ）を表す。
【手続補正３】
【補正対象書類名】明細書
【補正対象項目名】００１０
【補正方法】変更
【補正の内容】
【００１０】
本発明のソルダペーストは、フラックスがさらに樹脂を含むことが好ましく、樹脂がロジンであることが好ましい。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
また、本発明は、フラックスと、金属粉からなるソルダペーストにおいて、
フラックスは、イソシアヌル酸（カルボキシアルキル）付加体を、フラックスの全量を１００とした場合０．５ｗｔ％以上２０．０ｗｔ％以下、ロジンを、フラックスの全量を１００とした場合５．０ｗｔ％以上５０．０ｗｔ％以下含み、さらに溶剤を含み、
イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１）式及び（２）式を満たすはんだ合金からなるソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記（１）式及び（２）式中、Ａｓ、Ｓｂ、Ｂｉ、およびＰｂは各々前記合金組成での含有量（質量ｐｐｍ）を表す。
更に、本発明は、フラックスと、金属粉からなるソルダペーストにおいて、
フラックスは、イソシアヌル酸（カルボキシアルキル）付加体を、フラックスの全量を１００とした場合０．５ｗｔ％以上２０．０ｗｔ％以下含み、アミンを、フラックスの全量を１００とした場合０ｗｔ％以上５．０ｗｔ％以下含み、ロジンを、フラックスの全量を１００とした場合５．０ｗｔ％以上５０．０ｗｔ％以下含み、さらに溶剤を含み、
イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１）式及び（２）式を満たすはんだ合金からなり、
更に、前記合金組成は、Ａｇ：０〜４質量％を含有するソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記（１）式及び（２）式中、Ａｓ、Ｓｂ、Ｂｉ、およびＰｂは各々前記合金組成での含有量（質量ｐｐｍ）を表す。
また、本発明は、フラックスと、金属粉からなるソルダペーストにおいて、
フラックスは、イソシアヌル酸（カルボキシアルキル）付加体を、フラックスの全量を１００とした場合０．５ｗｔ％以上２０．０ｗｔ％以下含み、アミンを、フラックスの全量を１００とした場合０ｗｔ％以上５．０ｗｔ％以下含み、ロジンを、フラックスの全量を１００とした場合５．０ｗｔ％以上５０．０ｗｔ％以下含み、さらに溶剤を含み、
イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１）式及び（２）式を満たすはんだ合金からなり、
更に、前記合金組成は、Ｃｕ：０〜０．９質量％を含有するソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記（１）式及び（２）式中、Ａｓ、Ｓｂ、Ｂｉ、およびＰｂは各々前記合金組成での含有量（質量ｐｐｍ）を表す。
更に、本発明は、フラックスと、金属粉からなるソルダペーストにおいて、
フラックスは、イソシアヌル酸（カルボキシアルキル）付加体を、フラックスの全量を１００とした場合０．５ｗｔ％以上２０．０ｗｔ％以下含み、アミンを、フラックスの全量を１００とした場合０ｗｔ％以上５．０ｗｔ％以下含み、ロジンを、フラックスの全量を１００とした場合５．０ｗｔ％以上５０．０ｗｔ％以下含み、さらに溶剤を含み、
イソシアヌル酸（カルボキシアルキル）付加体は、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１）式及び（２）式を満たすはんだ合金からなり、
更に、前記合金組成は、Ａｇ：０〜４質量％及びＣｕ：０〜０．９質量％の少なくとも１種を含有するソルダペースト。
２７５≦２Ａｓ＋Ｓｂ＋Ｂｉ＋Ｐｂ・・・（１）
０．０１≦（２Ａｓ＋Ｓｂ）／（Ｂｉ＋Ｐｂ）≦１０．００・・・（２）
上記（１）式及び（２）式中、Ａｓ、Ｓｂ、Ｂｉ、およびＰｂは各々前記合金組成での含有量（質量ｐｐｍ）を表す。
また、本発明は、フラックスと、金属粉からなるソルダペーストにおいて、
フラックスは、イソシアヌル酸（カルボキシアルキル）付加体を、フラックスの全量を１００とした場合０．５ｗｔ％以上２０．０ｗｔ％以下含み、ロジンを、フラックスの全量を１００とした場合５．０ｗｔ％以上５０．０ｗｔ％以下含み、さらに溶剤を含み、
イソシアヌル酸（カルボキシアルキル）付加体は、、トリス（２−カルボキシエチル）イソシアヌレート、トリス（１−カルボキシメチル）イソシアヌレート、トリス（３−カルボキシプロピル）イソシアヌレート、ビス（２−カルボキシエチル）イソシアヌレートのいずれか、あるいは２種以上の組み合わせであり、
金属粉は、
Ａｓ：２５〜３００質量ｐｐｍ、並びにＳｂ：０質量ｐｐｍ超３０００質量ｐｐｍ以下、Ｂｉ：０質量ｐｐｍ超１００００質量ｐｐｍ以下、及びＰｂ：０質量ｐｐｍ超５１００質量ｐｐｍ以下の少なくとも１種、並びに残部がＳｎからなる合金組成を有し、下記（１ｂ）式及び（２ａ）式を満たすはんだ合金からなり、
更に、前記合金組成は、Ａｇ：０〜４質量％及びＣｕ：０〜０．９質量％の少なくとも１種を含有するソルダペースト。
２７５≦２Ａｓ＋Ｓｂ＋Ｂｉ＋Ｐｂ≦５３００・・・（１ｂ）
０．３１≦（２Ａｓ＋Ｓｂ）／（Ｂｉ＋Ｐｂ）≦１０．００・・・（２ａ）
上記（１ｂ）式及び（２ａ）式中、Ａｓ、Ｓｂ、Ｂｉ、およびＰｂは各々前記合金組成での含有量（質量ｐｐｍ）を表す。
なお、以下の説明では、（１）式等の数式の表記を、数（１）式等と表記する。
【手続補正６】
【補正対象書類名】明細書
【補正対象項目名】００２４
【補正方法】変更
【補正の内容】
【００２４】
イソシアヌル酸（カルボキシアルキル）付加体としては、トリス（２−カルボキシエチル）イソシアヌレート、トリス（１−カルボキシメチル）イソシアヌレート、トリス（３−カルボキシプロピル）、ビス（２−カルボキシエチル）イソシアヌレート等が挙げられる。